(57)【特許請求の範囲】
【請求項１】
下記一般式（１）で示される化合物と、下記一般式（３）から（３７）で示される化合物よりなる群から選ばれた少なくとも１種の化合物を含有することを特徴とする電荷輸送材料。
【化１−１】
0004020457.tif 000471
〔式中、Ｒ１、Ｒ２は水素原子、置換もしくは非置換のアルキル基または置換もしくは非置換のアリール基を表し、Ｙは置換もしくは非置換のアリーレン基又は下記式群
【化１−２】
0004020457.tif 000472
より選ばれた基であり、ｍは０もしくは１を、ｎは０〜６の整数を、ｐは１もしくは２を表し、Ｘはｐ＝１のとき置換もしくは非置換のアルキル基または置換もしくは非置換のアリール基を表し、ｐ＝２のときアルキレン基、ジアルキレンエーテル基を表す。〕
【化２】
0004020457.tif 000473
（式中、Ｒ１は置換もしくは非置換の低級アルキル基または置換もしくは非置換のアリール基、Ｒ２、Ｒ３およびＲ４は水素原子、置換もしくは非置換の低級アルキル基または置換もしくは非置換のアリール基、Ａｒ１は置換または非置換のアリール基、Ａｒ２は置換または非置換のアリーレン基、Ａｒ１とＲ１は共同で環を形成してもよく、またｎは０または１の整数である。）
【化３】
0004020457.tif 000474
（式中、Ｒ１は低級アルキル基、低級アルコキシ基またはハロゲン原子、ｎは０〜４の整数、Ｒ２およびＲ３は同一でも異なっていてもよく、水素原子、低級アルキル基、低級アルコキシ基またはハロゲン原子を表す。）
【化４】
0004020457.tif 000475
（式中、Ｒ１は炭素数１〜１１のアルキル基、置換もしくは非置換のフェニル基または複素環残基、Ｒ２およびＲ３はそれぞれ同一でも異なっていてもよく、水素原子、低級アルキル基、Ｃ１〜Ｃ４のヒドロキシアルキル基、Ｃ１〜Ｃ４のクロロアルキル基または置換または非置換のアラルキル基、またＲ２とＲ３は共同で窒素を含む複素環を形成してもよく、Ｒ４、Ｒ５はそれぞれ同一でも異なっていてもよく、水素原子、低級アルキル基または低級アルコキシ基を表す。）
【化５】
0004020457.tif 000476
〔式中、Ｒ１は水素原子またはハロゲン原子を表し、Ｒ２は置換もしくは非置換のアリール基または複素環残基（但し前記置換基はハロゲン、シアノ、ジ低級アルキルアミノ、置換または非置換のジアラルキルアミノ基、低級アルキル基、低級アルコキシ基およびニトロ基よりなる群から選ばれる基である。）を表す。〕
【化６】
0004020457.tif 000477
（式中、Ｒ１、Ｒ３は水素原子、低級アルキル基、低級アルコキシ基またはジ低級アルキルアミノ基、Ｒ２は水素原子、低級アルキル基、低級アルコキシ基、ハロゲン原子またはニトロ基、ｎは０または１を表す。）
【化７】
0004020457.tif 000478
〔式中、Ｒはカルバゾリル基、ピリジル基、チエニル基、インドリル基、フリル基またはそれぞれ置換もしくは非置換のフェニル基、スチリル基、ナフチル基またはアントリル基（但し、前記置換基はジ低級アルキルアミノ基、低級アルキル基、低級アルコキシ基、ハロゲン原子、アラルキルアミノ基およびアミノ基からなる群から選ばれる基である）を表す。〕
【化８】
0004020457.tif 000479
（式中、Ｒ１、Ｒ２、Ｒ３は同一でも異なっていてもよく、水素原子、低級アルキル基、低級アルコキシ基、フェニル基、フェノキシ基またはハロゲン原子を表す。）
【化９】
0004020457.tif 000480
〔式中、Ｒ１は水素原子、ハロゲン原子、シアノ基または低級アルキル基、Ａｒは下式（Ａ）または（Ｂ）を表す。〕
【化１０】
0004020457.tif 000481
【化１１】
0004020457.tif 000482
〔前式、（Ａ）および（Ｂ）中、Ｒ２、Ｒ３およびＲ６は水素原子、置換もしくは非置換の低級アルキル基または置換もしくは非置換のベンジル基を表し、Ｒ４、Ｒ５は水素原子、ハロゲン原子、低級アルキル基、低級アルコキシ基またはジ低級アルキルアミノ基を表す。〕
【化１２】
0004020457.tif 000483
（式中、Ｒ１、Ｒ２、Ｒ３、Ｒ４、Ｒ６は水素原子、ハロゲン原子、低級アルキル基、低級アルコキシ基、置換もしくは非置換のジ低級アルキルアミノ基またはジベンジルアミノ基、Ｒ５は低級アルキル基またはベンジル基を表す。）
【化１３】
0004020457.tif 000484
（式中、Ａｒはナフタレン環、アントラセン環、ピレン環、スチリル基およびそれらの置換体、ピリジン環、フラン環またはチオフェン環を表し、Ｒは低級アルキル基またはベンジル基を表す。）
【化１４】
0004020457.tif 000485
（式中、Ｒ１は低級アルキル基、２−ヒドロキシエチル基または２−クロロエチル基、Ｒ２は低級アルキル基、ベンジル基またはフェニル基、Ｒ３は水素原子、ハロゲン原子、低級アルキル基、低級アルコキシ基、ジ低級アルキルアミノ基またはニトロ基を表す。）
【化１５】
0004020457.tif 000486
（式中、Ｒ１は水素原子、低級アルキル基、クロロエチル基またはヒドロキシエチル基、Ｒ２は水素原子またはハロゲン原子、Ｒ３は低級アルキル基、ジ低級アルキルアミノ基、ジアリールアミノ基、置換もしくは非置換のスチリル基、置換もしくは非置換のアリール基または置換もしくは非置換の複素環残基を表す。）
【化１６】
0004020457.tif 000487
（式中、Ｒ１は低級アルキル基、Ｒ２は低級アルキル基、ジ低級アルキルアミノ基、ジアリールアミノ基、置換もしくは非置換のスチリル基、置換もしくは非置換のアリール基または置換もしくは非置換の複素環残基を表す。）
【化１７】
0004020457.tif 000488
（式中、Ｒ１、Ｒ２は同一でも異なっていてもよく、水素原子、低級アルキル基、ヒドロキシ低級アルキル基、クロロ低級アルキル基、アルキルの炭素数が１〜２のアシル基、アルキルの炭素数が５〜６のシクロアルキル基または置換もしくは非置換のアラルキル基を表す。）
【化１８】
0004020457.tif 000489
（式中、Ｒ１、Ｒ３およびＲ４は水素原子、アミノ基、アルコキシ基、チオアルコキシ基、アリールオキシ基、メチレンジオキシ基、置換もしくは非置換のアルキル基、ハロゲン原子または置換もしくは非置換のアリール基、Ｒ２は水素原子、アルコキシ基、置換もしくは非置換のアルキル基またはハロゲン原子を表す。但し、Ｒ１、Ｒ２、Ｒ３およびＲ４がすべて水素原子である場合は除く。また、ｋ、ｌ、ｍおよびｎは１、２、３または４の整数であり、各々が２、３または４の整数のときは前記Ｒ１、Ｒ２、Ｒ３およびＲ４は同一でも異なっていてもよい。）
【化１９】
0004020457.tif 000490
（式中、Ａｒ１は置換もしくは非置換のアリーレン基または複素環残基、Ａは置換もしくは非置換のＮ−置換カルバゾリル基または下式（Ｃ）を表す。）
【化２０】
0004020457.tif 000491
（式中、Ａｒ２は置換もしくは非置換のアリーレン基または複素環残基、Ｒ１およびＲ２は置換もしくは非置換のアルキル基または置換もしくは非置換のアリール基を表す。）
【化２１】
0004020457.tif 000492
（式中、Ｒ１は水素原子、アルキル基、アルコキシ基、アリールオキシ基、ジアルキルアミノ基、ジアリールアミノ基またはハロゲン原子、Ｒ２およびＲ３は置換もしくは非置換のアルキル基または置換もしくは非置換のアリール基、Ａｒはアリーレン基または複素環残基、ｎは１または２の整数を表す。）
【化２２】
0004020457.tif 000493
（式中、Ｒ１およびＲ２は水素原子、アミノ基、置換もしくは非置換のジアルキルアミノ基、アルコキシ基、チオアルコキシ基、アリールオキシ基、置換もしくは非置換のアルキル基、ハロゲン原子または置換もしくは非置換のアリール基、Ｒ３およびＲ４は水素原子、アルコキシ基、置換もしくは非置換のアルキル基またはハロゲン原子、Ａｒは、置換もしくは非置換の単環アリール基、置換もしくは非置換の非縮合多環アリール基または置換もしくは非置換の複素環残基を表す。）
【化２３】
0004020457.tif 000494
〔式中、ＡはＮ−置換カルバゾリル基または下式（Ｄ）、Ｒはアルキル基、アルコキシ基およびハロゲン原子よりなる群から選ばれた少なくとも１種の基であり、ｎは０〜４の整数であり、ｎ≧２ではＲは同一でも異なっていてもよい。〕
【化２４】
0004020457.tif 000495
（ただし、Ａｒはアリーレン基または複素環残基、Ｒ１およびＲ２は置換もしくは非置換のアルキル基または置換もしくは非置換のアリール基を表す。）
【化２５】
0004020457.tif 000496
〔式中、Ａは９−アントリル基、置換もしくは非置換のＮ−置換カルバゾリル基、Ｎ−置換フェノチアジニル基または下式（Ｅ）で表される基、Ｒは水素原子、置換もしくは非置換のアルキル基、置換もしくは非置換のアラルキル基または置換もしくは非置換のアリール基、ｍは２〜８、ｎは０または１の整数を表す。〕
【化２６】
0004020457.tif 000497
（式中、Ａｒは置換もしくは非置換のアリーレン基、Ｒ３およびＲ４は置換もしくは非置換のアルキル基、置換もしくは非置換のアラルキル基または置換もしくは非置換のアリール基を表す。）
【化２７】
0004020457.tif 000498
〔式中、Ａは９−アントリル基、置換または非置換のＮ−置換カルバゾリル基、Ｎ−置換フェノチアジニル基または前式（Ｅ）の基を表し、Ｒは水素原子、置換もしくは非置換のアルキル基、置換もしくは非置換のアラルキル基または置換もしくは非置換のアリール基を表す。ｎは０〜８の整数を表す。〕
【化２８】
0004020457.tif 000499
（式中、Ｒ１、Ｒ２、Ｒ３、Ｒ４およびＲ５は水素原子、アルキル基、アルコキシ基またはハロゲン原子を表し、これらは同一でも異なっていてもよい。）
【化２９】
0004020457.tif 000500
(式中、Ｒ１およびＲ２は置換もしくは非置換のアルキル基、または置換もしくは非置換のアリール基、Ｒ１およびＲ２のうち少なくとも１つは置換もしくは非置換のアリール基を表す。)
【化３０】
0004020457.tif 000501
（式中、Ｒ１およびＲ２は置換もしくは非置換のアルキル基、または置換もしくは非置換のアリール基であり、Ｒ１およびＲ２は同一でも異なっていてもよい。Ｒ３およびＲ４は水素原子、アルキル基、アルコキシ基またはハロゲン原子、ｍは１、２、３の整数、ｎは１、２、３、４の整数を表し、ｍ、ｎが各々複数の場合、Ｒ３、Ｒ４は同一でも異なっていてもよい。）
【化３１】
0004020457.tif 000502
【化３２】
0004020457.tif 000503
（式中、Ａｒは置換もしくは非置換のビフェニレン基、Ｒ１、Ｒ２およびＲ３は、水素原子、ハロゲン原子、シアノ基またはそれぞれ置環基を有してもよいアルキル基、アルコキシ基、アリールオキシ基、アルキルメルカプト基、メチレンジオキシ基、メチレンジチオ基、アリール基を表し、Ｒ１、Ｒ２およびＲ３はそれぞれ同一でも異なっていてもよい。またｌ、ｍ、ｎは１〜５の整数を表し、各々が２〜５の整数のときは、前記Ｒ１、Ｒ２およびＲ３は同一でも異なっていてもよい。）
【化３３】
0004020457.tif 000504
(式中、Ａｒはフェニレン基またはビフェニレン基、Ｒ１およびＲ２は置換もしくは非置換のアルキル基または置換もしくは非置換のアリール基、ｎは１〜４の整数を表す。)
【化３４】
0004020457.tif 000505
（式中、Ａ１、Ａ２は置換もしくは非置換のアルキル基または置換もしくは非置換のアリール基を表し、それぞれ同一でも異なっていてもよい。Ａｒは置換または非置換の縮合多環式アリール基を表す。）
【化３５】
0004020457.tif 000506
（式中、Ｒ１およびＲ２は置換もしくは非置換のアルキル基、置換もしくは非置換のアリール基を表し、ｎは１または２の整数を表す。Ｒ３は水素原子、置換もしくは非置換のアルキル基または置換もしくは非置換のアリール基、Ｒ４およびＲ５は水素原子、アミノ基、アルコキシ基、チオアルコキシ基、アリールオキシ基、置換もしくは非置換のアルキル基またはハロゲン原子を表す。また、ｍは１、２、３の整数を、ｌは１、２、３、４の整数を表す。Ｒ４およびＲ５はｍ、ｌが２以上の整数のときは同一でも異なってもよい。）
【化３６】
0004020457.tif 000507
（式中、Ｒ１は置換もしくは非置換のアルキル基または置換もしくは非置換のアリール基を表す。ｎは１、２、３、４の整数、ｍは４−ｎの整数を表す。ｍが２以上の場合、Ｒ１は同一でも異なってもよい。Ｒ２、Ｒ３およびＲ４は水素原子、アミノ基、アルコキシ基、チオアルコキシ基、アリールオキシ基、メチレンジオキシ基、置換もしくは非置換のアルキル基、ハロゲン原子または置換もしくは非置換のアリール基を表す。またｈは１、２、３、４の整数、ｋ、ｌは１、２、３、４、５の整数を表す。ｈ、ｋ、ｌが２以上の場合Ｒ２、Ｒ３、Ｒ４は同一でも異なってもよい。）
【化３７】
0004020457.tif 000508
（式中、Ａ１は置換もしくは非置換のアリーレン基、Ａ２は置換もしくは非置換のアルキル基またはアリール基、Ａ３は水素原子、置換もしくは非置換のアルキル基またはアリール基を表す。ｍおよびｎは１もしくは２の整数であり、ｍ＋ｎ＝３である。但しｍまたはｎが２のとき、Ａ１、Ａ３もしくはＡ２はそれぞれ同一でも異なってもよい。）
【化３８】
0004020457.tif 000509
（式中、Ｒ１およびＲ２は、置換もしくは非置換のアルキル基またはアリール基を表し、各々同一でも異なってもよい。ただし、１，６−ジアミノピレン化合物を除く。）
【化３９】
0004020457.tif 000510
（式中、Ｒ１、Ｒ２は置換もしくは非置換のアルキル基または置換もしくは非置換のアリール基を表す。）
【化４０】
0004020457.tif 000511
（式中、Ｒは低級アルキル基またはベンジル基、Ｘは水素原子、低級アルキル基、低級アルコキシ基、ハロゲン原子、ニトロ基、アミノ基または低級アルキル基あるいはベンジル基で置換されたアミノ基であり、ｎは１または２の整数である。）
【化４１】
0004020457.tif 000512
（式中、Ｒ１およびＲ２は水素原子、ハロゲン原子、ニトロ基、シアノ基または置換もしくは非置換のアルキル基、Ｒ３およびＲ４は水素原子、シアノ基、アルコキシカルボニル基または置換もしくは非置換のアルキル基、Ｒ５は水素原子、低級アルキル基またはアルコキシ基を表す。Ｗは水素原子または置換もしくは非置換のアルキル基、ｊは１〜５、ｋは１〜４、ｌは０〜２、ｍは１または２、ｎは１〜３の整数を表す。）
【請求項２】
導電性支持体上に、請求項１記載の電荷輸送材料を含有する単層構造感光層を積層して構成されたものである電子写真感光体。
【請求項３】
導電性支持体上に、請求項１記載の電荷輸送材料を含有する電荷輸送層と電荷発生層を積層して構成されたものであることを特徴とする電子写真感光体。
【請求項４】
下記一般式（２）で示される化合物と、下記一般式（３）から（３７）で示される化合物よりなる群から選ばれた少なくとも１種の化合物を含有することを特徴とする電荷輸送材料。
【化４２】
0004020457.tif 000513
（式中、Ｒ１およびＲ４は水素、アルキル基またはアリール基、Ｒ２およびＲ３は水素、アルキル基、アリール基またはハロゲン原子、Ａｒ１およびＡｒ２はアリール基を表す。）
【化４３】
0004020457.tif 000514
（式中、Ｒ１は置換もしくは非置換の低級アルキル基または置換もしくは非置換のアリール基、Ｒ２、Ｒ３およびＲ４は水素原子、置換もしくは非置換の低級アルキル基または置換もしくは非置換のアリール基、Ａｒ１は置換または非置換のアリール基、Ａｒ２は置換または非置換のアリーレン基、Ａｒ１とＲ１は共同で環を形成してもよく、またｎは０または１の整数である。）
【化４４】
0004020457.tif 000515
（式中、Ｒ１は低級アルキル基、低級アルコキシ基またはハロゲン原子、ｎは０〜４の整数、Ｒ２およびＲ３は同一でも異なっていてもよく、水素原子、低級アルキル基、低級アルコキシ基またはハロゲン原子を表す。）
【化４５】
0004020457.tif 000516
（式中、Ｒ１は炭素数１〜１１のアルキル基、置換もしくは非置換のフェニル基または複素環残基、Ｒ２およびＲ３はそれぞれ同一でも異なっていてもよく、水素原子、低級アルキル基、Ｃ１〜Ｃ４のヒドロキシアルキル基、Ｃ１〜Ｃ４のクロロアルキル基または置換または非置換のアラルキル基、またＲ２とＲ３は共同で窒素を含む複素環を形成してもよく、Ｒ４、Ｒ５はそれぞれ同一でも異なっていてもよく、水素原子、低級アルキル基または低級アルコキシ基を表す。）
【化４６】
0004020457.tif 000517
〔式中、Ｒ１は水素原子またはハロゲン原子を表し、Ｒ２は置換もしくは非置換のアリール基または複素環残基（但し前記置換基はハロゲン、シアノ、ジ低級アルキルアミノ、置換または非置換のジアラルキルアミノ基、低級アルキル基、低級アルコキシ基およびニトロ基よりなる群から選ばれる基である。）を表す。〕
【化４７】
0004020457.tif 000518
（式中、Ｒ１、Ｒ３は水素原子、低級アルキル基、低級アルコキシ基またはジ低級アルキルアミノ基、Ｒ２は水素原子、低級アルキル基、低級アルコキシ基、ハロゲン原子またはニトロ基、ｎは０または１を表す。）
【化４８】
0004020457.tif 000519
〔式中、Ｒはカルバゾリル基、ピリジル基、チエニル基、インドリル基、フリル基またはそれぞれ置換もしくは非置換のフェニル基、スチリル基、ナフチル基またはアントリル基（但し、前記置換基はジ低級アルキルアミノ基、低級アルキル基、低級アルコキシ基、ハロゲン原子、アラルキルアミノ基およびアミノ基からなる群から選ばれる基である）を表す。〕
【化４９】
0004020457.tif 000520
（式中、Ｒ１、Ｒ２、Ｒ３は同一でも異なっていてもよく、水素原子、低級アルキル基、低級アルコキシ基、フェニル基、フェノキシ基またはハロゲン原子を表す。）
【化５０】
0004020457.tif 000521
〔式中、Ｒ１は水素原子、ハロゲン原子、シアノ基または低級アルキル基、Ａｒは下式（Ａ）または（Ｂ）を表す。〕
【化５１】
0004020457.tif 000522
【化５２】
0004020457.tif 000523
〔前式、（Ａ）および（Ｂ）中、Ｒ２、Ｒ３およびＲ６は水素原子、置換もしくは非置換の低級アルキル基または置換もしくは非置換のベンジル基を表し、Ｒ４、Ｒ５は水素原子、ハロゲン原子、低級アルキル基、低級アルコキシ基またはジ低級アルキルアミノ基を表す。〕
【化５３】
0004020457.tif 000524
（式中、Ｒ１、Ｒ２、Ｒ３、Ｒ４、Ｒ６は水素原子、ハロゲン原子、低級アルキル基、低級アルコキシ基、置換もしくは非置換のジ低級アルキルアミノ基またはジベンジルアミノ基、Ｒ５は低級アルキル基またはベンジル基を表す。）
【化５４】
0004020457.tif 000525
（式中、Ａｒはナフタレン環、アントラセン環、ピレン環、スチリル基およびそれらの置換体、ピリジン環、フラン環またはチオフェン環を表し、Ｒは低級アルキル基またはベンジル基を表す。）
【化５５】
0004020457.tif 000526
（式中、Ｒ１は低級アルキル基、２−ヒドロキシエチル基または２−クロロエチル基、Ｒ２は低級アルキル基、ベンジル基またはフェニル基、Ｒ３は水素原子、ハロゲン原子、低級アルキル基、低級アルコキシ基、ジ低級アルキルアミノ基またはニトロ基を表す。）
【化５６】
0004020457.tif 000527
（式中、Ｒ１は水素原子、低級アルキル基、クロロエチル基またはヒドロキシエチル基、Ｒ２は水素原子またはハロゲン原子、Ｒ３は低級アルキル基、ジ低級アルキルアミノ基、ジアリールアミノ基、置換もしくは非置換のスチリル基、置換もしくは非置換のアリール基または置換もしくは非置換の複素環残基を表す。）
【化５７】
0004020457.tif 000528
（式中、Ｒ１は低級アルキル基、Ｒ２は低級アルキル基、ジ低級アルキルアミノ基、ジアリールアミノ基、置換もしくは非置換のスチリル基、置換もしくは非置換のアリール基または置換もしくは非置換の複素環残基を表す。）
【化５８】
0004020457.tif 000529
（式中、Ｒ１、Ｒ２は同一でも異なっていてもよく、水素原子、低級アルキル基、ヒドロキシ低級アルキル基、クロロ低級アルキル基、アルキルの炭素数が１〜２のアシル基、アルキルの炭素数が５〜６のシクロアルキル基または置換もしくは非置換のアラルキル基を表す。）
【化５９】
0004020457.tif 000530
（式中、Ｒ１、Ｒ３およびＲ４は水素原子、アミノ基、アルコキシ基、チオアルコキシ基、アリールオキシ基、メチレンジオキシ基、置換もしくは非置換のアルキル基、ハロゲン原子または置換もしくは非置換のアリール基、Ｒ２は水素原子、アルコキシ基、置換もしくは非置換のアルキル基またはハロゲン原子を表す。但し、Ｒ１、Ｒ２、Ｒ３およびＲ４がすべて水素原子である場合は除く。また、ｋ、ｌ、ｍおよびｎは１、２、３または４の整数であり、各々が２、３または４の整数のときは前記Ｒ１、Ｒ２、Ｒ３およびＲ４は同一でも異なっていてもよい。）
【化６０】
0004020457.tif 000531
（式中、Ａｒ１は置換もしくは非置換のアリーレン基または複素環残基、Ａは置換もしくは非置換のＮ−置換カルバゾリル基または下式（Ｃ）を表す。）
【化６１】
0004020457.tif 000532
（式中、Ａｒ２は置換もしくは非置換のアリーレン基または複素環残基、Ｒ１およびＲ２は置換もしくは非置換のアルキル基または置換もしくは非置換のアリール基を表す。）
【化６２】
0004020457.tif 000533
（式中、Ｒ１は水素原子、アルキル基、アルコキシ基、アリールオキシ基、ジアルキルアミノ基、ジアリールアミノ基またはハロゲン原子、Ｒ２およびＲ３は置換もしくは非置換のアルキル基または置換もしくは非置換のアリール基、Ａｒはアリーレン基または複素環残基、ｎは１または２の整数を表す。）
【化６３】
0004020457.tif 000534
（式中、Ｒ１およびＲ２は水素原子、アミノ基、置換もしくは非置換のジアルキルアミノ基、アルコキシ基、チオアルコキシ基、アリールオキシ基、置換もしくは非置換のアルキル基、ハロゲン原子または置換もしくは非置換のアリール基、Ｒ３およびＲ４は水素原子、アルコキシ基、置換もしくは非置換のアルキル基またはハロゲン原子、Ａｒは、置換もしくは非置換の単環アリール基、置換もしくは非置換の非縮合多環アリール基または置換もしくは非置換の複素環残基を表す。）
【化６４】
0004020457.tif 000535
〔式中、ＡはＮ−置換カルバゾリル基または下式（Ｄ）、Ｒはアルキル基、アルコキシ基およびハロゲン原子よりなる群から選ばれた少なくとも１種の基であり、ｎは０〜４の整数であり、ｎ≧２ではＲは同一でも異なっていてもよい。〕
【化６５】
0004020457.tif 000536
（ただし、Ａｒはアリーレン基または複素環残基、Ｒ１およびＲ２は置換もしくは非置換のアルキル基または置換もしくは非置換のアリール基を表す。）
【化６６】
0004020457.tif 000537
〔式中、Ａは９−アントリル基、置換もしくは非置換のＮ−置換カルバゾリル基、Ｎ−置換フェノチアジニル基または下式（Ｅ）で表される基、Ｒは水素原子、置換もしくは非置換のアルキル基、置換もしくは非置換のアラルキル基または置換もしくは非置換のアリール基、ｍは２〜８、ｎは０または１の整数を表す。〕
【化６７】
0004020457.tif 000538
（式中、Ａｒは置換もしくは非置換のアリーレン基、Ｒ３およびＲ４は置換もしくは非置換のアルキル基、置換もしくは非置換のアラルキル基または置換もしくは非置換のアリール基を表す。）
【化６８】
0004020457.tif 000539
〔式中、Ａは９−アントリル基、置換または非置換のＮ−置換カルバゾリル基、Ｎ−置換フェノチアジニル基または前式（Ｅ）の基を表し、Ｒは水素原子、置換もしくは非置換のアルキル基、置換もしくは非置換のアラルキル基または置換もしくは非置換のアリール基を表す。ｎは０〜８の整数を表す。〕
【化６９】
0004020457.tif 000540
（式中、Ｒ１、Ｒ２、Ｒ３、Ｒ４およびＲ５は水素原子、アルキル基、アルコキシ基またはハロゲン原子を表し、これらは同一でも異なっていてもよい。）
【化７０】
0004020457.tif 000541
(式中、Ｒ１およびＲ２は置換もしくは非置換のアルキル基、または置換もしくは非置換のアリール基、Ｒ１およびＲ２のうち少なくとも１つは置換もしくは非置換のアリール基を表す。)
【化７１】
0004020457.tif 000542
（式中、Ｒ１およびＲ２は置換もしくは非置換のアルキル基、または置換もしくは非置換のアリール基であり、Ｒ１およびＲ２は同一でも異なっていてもよい。Ｒ３およびＲ４は水素原子、アルキル基、アルコキシ基またはハロゲン原子、ｍは１、２、３の整数、ｎは１、２、３、４の整数を表し、ｍ、ｎが各々複数の場合、Ｒ３、Ｒ４は同一でも異なっていてもよい。）
【化７２】
0004020457.tif 000543
【化７３】
0004020457.tif 000544
（式中、Ａｒは置換もしくは非置換のビフェニレン基、Ｒ１、Ｒ２およびＲ３は、水素原子、ハロゲン原子、シアノ基またはそれぞれ置環基を有してもよいアルキル基、アルコキシ基、アリールオキシ基、アルキルメルカプト基、メチレンジオキシ基、メチレンジチオ基、アリール基を表し、Ｒ１、Ｒ２およびＲ３はそれぞれ同一でも異なっていてもよい。またｌ、ｍ、ｎは１〜５の整数を表し、各々が２〜５の整数のときは、前記Ｒ１、Ｒ２およびＲ３は同一でも異なっていてもよい。）
【化７４】
0004020457.tif 000545
(式中、Ａｒはフェニレン基またはビフェニレン基、Ｒ１およびＲ２は置換もしくは非置換のアルキル基または置換もしくは非置換のアリール基、ｎは１〜４の整数を表す。)
【化７５】
0004020457.tif 000546
（式中、Ａ１、Ａ２は置換もしくは非置換のアルキル基または置換もしくは非置換のアリール基を表し、それぞれ同一でも異なっていてもよい。Ａｒは置換または非置換の縮合多環式アリール基を表す。）
【化７６】
0004020457.tif 000547
（式中、Ｒ１およびＲ２は置換もしくは非置換のアルキル基、置換もしくは非置換のアリール基を表し、ｎは１または２の整数を表す。Ｒ３は水素原子、置換もしくは非置換のアルキル基または置換もしくは非置換のアリール基、Ｒ４およびＲ５は水素原子、アミノ基、アルコキシ基、チオアルコキシ基、アリールオキシ基、置換もしくは非置換のアルキル基またはハロゲン原子を表す。また、ｍは１、２、３の整数を、ｌは１、２、３、４の整数を表す。Ｒ４およびＲ５はｍ、ｌが２以上の整数のときは同一でも異なってもよい。）
【化７７】
0004020457.tif 000548
（式中、Ｒ１は置換もしくは非置換のアルキル基または置換もしくは非置換のアリール基を表す。ｎは１、２、３、４の整数、ｍは４−ｎの整数を表す。ｍが２以上の場合、Ｒ１は同一でも異なってもよい。Ｒ２、Ｒ３およびＲ４は水素原子、アミノ基、アルコキシ基、チオアルコキシ基、アリールオキシ基、メチレンジオキシ基、置換もしくは非置換のアルキル基、ハロゲン原子または置換もしくは非置換のアリール基を表す。またｈは１、２、３、４の整数、ｋ、ｌは１、２、３、４、５の整数を表す。ｈ、ｋ、ｌが２以上の場合Ｒ２、Ｒ３、Ｒ４は同一でも異なってもよい。）
【化７８】
0004020457.tif 000549
（式中、Ａ１は置換もしくは非置換のアリーレン基、Ａ２は置換もしくは非置換のアルキル基またはアリール基、Ａ３は水素原子、置換もしくは非置換のアルキル基またはアリール基を表す。ｍおよびｎは１もしくは２の整数であり、ｍ＋ｎ＝３である。但しｍまたはｎが２のとき、Ａ１、Ａ３もしくはＡ２はそれぞれ同一でも異なってもよい。）
【化７９】
0004020457.tif 000550
（式中、Ｒ１およびＲ２は、置換もしくは非置換のアルキル基またはアリール基を表し、各々同一でも異なってもよい。ただし、１，６−ジアミノピレン化合物を除く。）
【化８０】
0004020457.tif 000551
（式中、Ｒ１、Ｒ２は置換もしくは非置換のアルキル基または置換もしくは非置換のアリール基を表す。）
【化８１】
0004020457.tif 000552
（式中、Ｒは低級アルキル基またはベンジル基、Ｘは水素原子、低級アルキル基、低級アルコキシ基、ハロゲン原子、ニトロ基、アミノ基または低級アルキル基あるいはベンジル基で置換されたアミノ基であり、ｎは１または２の整数である。）
【化８２】
0004020457.tif 000553
（式中、Ｒ１およびＲ２は水素原子、ハロゲン原子、ニトロ基、シアノ基または置換もしくは非置換のアルキル基、Ｒ３およびＲ４は水素原子、シアノ基、アルコキシカルボニル基または置換もしくは非置換のアルキル基、Ｒ５は水素原子、低級アルキル基またはアルコキシ基を表す。Ｗは水素原子または置換もしくは非置換のアルキル基、ｊは１〜５、ｋは１〜４、ｌは０〜２、ｍは１または２、ｎは１〜３の整数を表す。）
【請求項５】
導電性支持体上に、請求項４記載の電荷輸送材料を含有する単層構造感光層を積層して構成されたものである電子写真感光体。
【請求項６】
導電性支持体上に、請求項４記載の電荷輸送材料を含有する電荷輸送層と電荷発生層を積層して構成されたものであることを特徴とする電子写真感光体。
【発明の詳細な説明】
【０００１】
【産業上の利用分野】
本発明は、電子写真感光体に関し、詳しくは、特定の電荷輸送材料を組み合わせて使用したことを特徴とする光感度、印字特性、繰り返し使用特性に優れた電子写真感光体に関する。
【０００２】
【従来の技術】
カールソンプロセスやその他種々の変形プロセスを用いた電子写真方法は、複写機やプリンターなどに広く使用されている。このような電子写真方法に用いられる感光体のなかでも、有機系の感光材料を用いたものが、安価、大量生産性、無公害性をメリットとして、近年使用されている。
感光体における静電潜像形成のメカニズムは、感光体を帯電したのち光照射すると、光は電荷発生材料により吸収され、光を吸収した電荷発生材料は電荷担体を発生し、この電荷担体は電荷輸送材料に注入され、帯電によって生じている電界にしたがって電荷輸送層（ないしは感光層）中を移動し、感光体表面の電荷を中和することにより静電潜像を形成するものである。
【０００３】
有機系の電子写真感光体には、ポリビニルカルバゾール（ＰＶＫ）に代表される光導電性樹脂、ＰＶＫ−ＴＮＦ（２，４，７−トリニトロフルオレノン）に代表される電荷移動錯体型、フタロシアニン−バインダーに代表される顔料分散型、電荷発生物質と電荷輸送物質とを組み合わせて用いる機能分離型の感光体などが知られており、特に機能分離型の感光体が注目され実用化されている。
従来から、種々の感光体用有機材料が開発されているが、これらを実用化できる優れた電子写真感光体にするには、感度、受容電位、電位保持性、電位安定性、残留電位、分光特性に代表される電子写真特性、耐摩耗性等の機械的耐久性、熱、光、放電生成物等に対する化学的安定性等、種々の特性が要求される。とりわけ、高感度で繰り返し安定性に優れたものであることが重要であるが、ある程度の高感度特性は、適切な材料の選択により達成することが可能である。一方、これに加えて機械的耐久性を合わせ持つことについての検討もなされているが、従来から提案されている有機感光体には上記条件の全てを満たすものは得られていなかった。
従って、従来から提案されている有機材料を従来の通りに使用してなる電子写真感光体は、高感度且つ繰り返し使用による安定性の両面において未だ十分とはいえず、その完成が熱望されていた。
【０００４】
【本発明が解決しようとする課題】
本発明の目的は、高感度を失うことなく繰り返し使用によっても優れた安定性を示す電子写真感光体を提供することにある。すなわち、感光体の膜質を向上させることで感光層膜の劣化による異常画像の発生を阻止することと、高感度特性の維持を目的とする。
【０００５】
【課題を解決するための手段】
本発明者らは上記課題を達成するべく検討を重ねた結果、電子写真感光体の感光層に特定の組合せの化合物を含有させることにより、繰り返し使用によっても画質欠陥の発生が抑制され、しかも優れた電子写真特性をあわせもつことを見出し、本発明を完成するに至った。
すなはち本発明によれば、前記一般式（１）または（２）で表される化合物、および前記一般式（３）〜（３７）で表される化合物の少なくとも１種を組合せて電荷輸送材料として使用することにより、前記課題を解決した電子写真感光体を得ることができた。
前記一般式（１）または（２）で表される化合物、および前記一般式（３）〜（３７）で表される化合物自体は、例えば特開平２−２７２５７０号公報に記載されているように公知の化合物であるが、これら公知化合物を前記のように特定の組合わせで電荷輸送材料として使用することにより、前記のような優れた効果を奏することは当業者にとって予測できることではなかった。
以下、一般式（１）または（２）で表される化合物、および前記一般式（３）〜（３７）で表される化合物の少なくとも１種の組合せを例示する。
【０００６】
１．一般式（１）または（２）で示される化合物と前記一般式（３）で示される化合物との組合せ
２．一般式（１）または（２）で示される化合物と前記一般式（４）で示される化合物との組合せ
３．一般式（１）または（２）で示される化合物と前記一般式（５）で示される化合物との組合せ
４．一般式（１）または（２）で示される化合物と前記一般式（６）で示される化合物との組合せ
５．一般式（１）または（２）で示される化合物と前記一般式（７）で示される化合物との組合せ。
６．一般式（１）または（２）で示される化合物と前記一般式（８）で示される化合物との組合せ。
７．一般式（１）または（２）で示される化合物と前記一般式（９）で示される化合物との組合せ。
８．一般式（１）または（２）で示される化合物と前記一般式（１０）で示される化合物との組合せ。
９．一般式（１）または（２）で示される化合物と前記一般式（１１）で示される化合物との組合せ。
１０．一般式（１）または（２）で示される化合物と前記一般式（１２）で示される化合物との組合せ。
【０００７】
１１．一般式（１）または（２）で示される化合物と前記一般式（１３）で示される化合物との組合せ。
１２．一般式（１）または（２）で示される化合物と前記一般式（１４）で示される化合物との組合せ。
１３．一般式（１）または（２）で示される化合物と前記一般式（１５）で示される化合物との組合せ。
１４．一般式（１）または（２）で示される化合物と前記一般式（１６）で示される化合物との組合せ。
１５．一般式（１）または（２）で示される化合物と前記一般式（１７）で示される化合物との組合せ。
１６．一般式（１）または（２）で示される化合物と前記一般式（１８）で示される化合物との組合せ。
１７．一般式（１）または（２）で示される化合物と前記一般式（１９）で示される化合物との組合せ。
１８．一般式（１）または（２）で示される化合物と前記一般式（２０）で示される化合物との組合せ。
１９．一般式（１）または（２）で示される化合物と前記一般式（２１）で示される化合物との組合せ。
２０．一般式（１）または（２）で示される化合物と前記一般式（２２）で示される化合物との組合せ。
【０００８】
２１．一般式（１）または（２）で示される化合物と前記一般式（２３）で示される化合物との組合せ。
２２．一般式（１）または（２）で示される化合物と前記一般式（２４）で示される化合物との組合せ。
２３．一般式（１）または（２）で示される化合物と前記一般式（２５）で示される化合物との組合せ。
２４．一般式（１）または（２）で示される化合物と前記一般式（２６）で示される化合物との組合せ。
２５．一般式（１）または（２）で示される化合物と前記一般式（２７）で示される化合物との組合せ。
２６．一般式（１）または（２）で示される化合物と前記一般式（２８）で示される化合物との組合せ。
２７．一般式（１）または（２）で示される化合物と前記一般式（２９）で示される化合物との組合せ。
２８．一般式（１）または（２）で示される化合物と前記一般式（３０）で示される化合物との組合せ。
２９．一般式（１）または（２）で示される化合物と前記一般式（３１）で示される化合物との組合せ。
３０．一般式（１）または（２）で示される化合物と前記一般式（３２）で示される化合物との組合せ。
【０００９】
３１．一般式（１）または（２）で示される化合物と前記一般式（３３）で示される化合物との組合せ。
３２．一般式（１）または（２）で示される化合物と前記一般式（３４）で示される化合物との組合せ。
３３．一般式（１）または（２）で示される化合物と前記一般式（３５）で示される化合物との組合せ。
３４．一般式（１）または（２）で示される化合物と前記一般式（３６）で示される化合物との組合せ。
３５．一般式（１）または（２）で示される化合物と前記一般式（３７）で示される化合物との組合せ。
【００１０】
前記一般式（１）または（２）で示される化合物と前記一般式（３）〜（３７）で示される化合物は混合して使用されるが、前記一般式（１）または（２）で示される化合物と前記一般式（３）〜（３７）の混合比は、好ましくは５：９５〜９５：５の範囲である。
また、前記本発明の電荷輸送材料のほかに、さらに公知の電子輸送性電荷輸送材料および／または正孔輸送性電荷輸送材料を併用しても良い。
【００１１】
次に前記電子写真感光材料を用いた本発明の電子写真感光体を図面に基づいて説明する。
図１は前記電子写真感光材料を含有する単層型の電子写真感光体の断面図であり、導電性支持体１１上に電荷発生材料と電荷輸送材料として前記本発明の電子写真感光材料を含有する単層構造感光層１５が設けられている。図２および３は前記電子写真感光材料を含有する複層型の電子写真感光体の断面図であり、導電性支持体１１上に電荷発生材料を主成分とするする電荷発生層１７と前記本発明の電荷輸送材料を主成分とする電荷輸送層１９とが積層されて構成されたものである。
【００１２】
導電性支持体１１としては、体積抵抗１０10Ωｃｍ以下の導電性を示すもの、例えばアルミニウム、ニッケル、クロム、ニクロム、銅、銀、金、白金などの金属、酸化スズ、酸化インジウムなどの金属酸化物を蒸着またはスパッタリングによりフィルム状もしくは円筒状のプラスチック、紙に被覆したもの、あるいはアルミニウム、アルミニウム合金、ニッケル、ステンレス等の板およびそれらを素管化後、切削、超仕上げ、研磨等で表面処理した管等を使用することができる。
【００１３】
電荷発生層１７は、電荷発生材料を主成分とする層である。
電荷発生材料には、無機および有機材料が用いられ、その代表として、モノアゾ系顔料、ジスアゾ系顔料、トリスアゾ系顔料、ペリレン系顔料、ペリノン系顔料、キナクリドン系顔料、キノン系縮合多環化合物、スクアリック酸系顔料、フタロシアニン系顔料、ナフタロシアニン系顔料、アズレニウム塩系染料、セレン、セレン−テルル、セレン−ヒ素合金、アモルファス・シリコン等が挙げられ用いられる。
前記電荷発生材料は、単独であるいは、２種以上混合して用いてもよい。
【００１４】
つぎに、電荷発生材料を主成分とする電荷発生層１７と電荷輸送材料を主成分とする電荷輸送層１９とが積層されて構成された前記複層型の電子写真感光体の場合について、図２および図３に基づいてさらに詳しく説明する。
電荷輸送層１９は、前記電荷輸送材料およびバインダー樹脂を適当な溶剤に溶解ないし分散し、これを塗布、乾燥することにより形成できる。
電荷発生層１７は、電荷発生材料を適宜バインダー樹脂とともに、テトラヒドロフラン、シクロヘキサノン、ジオキサン、２−ブタノン、ジクロルエタン等の適当な溶媒を用いてボールミル、アトライター、サンドミルなどにより分散し、分散液を塗布することにより形成できる。塗布は、浸漬塗工法やスプレーコート、ビードコート法などを用いて行なうことができる。適宜用いられるバインダー樹脂としては、ポリアミド、ポリウレタン、ポリエステル、エポキシ樹脂、ポリケトン、ポリカーボネート、シリコーン樹脂、アクリル樹脂、ポリビニルブチラール、ポリビニルホルマール、ポリビニルケトン、ポリスチレン、ポリアクリルアミドなどが挙げられ用いられる。適宜用いられるバインダー樹脂の量は、電荷発生材料１重量部に対して０〜２重量部が適当である。
電荷発生層１７はまた、公知の真空薄膜作製法にて形成することができる。
該電荷発生層１７の膜厚は、０．０１〜５μｍ程度が適当であり、好ましくは０．１〜２μｍである。
【００１５】
電荷輸送層１９に使用されるバインダー樹脂としては、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート、フェノキシ樹脂、ポリカーボネート、酢酸セルロース樹脂、エチルセルロース樹脂、ポリビニルブチラール、ポリビニルホルマール、ポリビニルトルエン、アクリル樹脂、シリコーン樹脂、エポキシ樹脂、メラミン樹脂、ウレタン樹脂、フェノール樹脂、アルキッド樹脂等の熱可塑性、または熱硬化性樹脂等が挙げられる。
溶剤としては、テトラヒドロフラン、ジオキサン、トルエン、２−ブタノン、モノクロルベンゼン、ジクロルエタン、塩化メチレンなどが用いられる。
電荷輸送層１９の厚さは、５〜１００μｍが適当である。
【００１６】
本発明において、電荷輸送層１９中に可塑剤やレベリング剤を添加してもよい。可塑剤としては、ジブチルフタレート、ジオクチルフタレートなど一般の樹脂の可塑剤として使用されているものがそのまま使用でき、その使用量は、バインダー樹脂に対して０〜３０重量％程度が適当である。レベリング剤としては、ジメチルシリコーンオイル、メチルフェニルシリコーンオイルなどのシリコーンオイル類や、側鎖にパーフルオロアルキル基を有するポリマーあるいはオリゴマーが使用され、その使用量はバインダー樹脂に対して０〜１重量％が適当である。
【００１７】
次に、前記感光層１５が単層構成の電子写真感光体の場合についてさらに詳しく述べる。
即ち、少なくとも電荷発生材料および前記本発明の電荷輸送材料を、バインダー樹脂とともに適当な溶剤に溶解ないし分散し、これを塗布、乾燥することによって形成できる。また、必要により可塑剤やレベリング剤等を添加することもできる。
バインダー樹脂としては、先に電荷輸送層１９で挙げたバインダー樹脂をそのまま用いることができるほかに、電荷発生層１７で挙げたバインダー樹脂を混合してもよい。
ピリリウム系染料、ビスフェノールＡ系ポリカーボネートから形成される共晶錯体に前記本発明の前記式（１）で示される化合物と前記式（３）から（３７）で示される化合物よりなる群から選ばれた少なくとも1種の化合物または前記式（２）で示される化合物と前記式（３）から（３７）で示される化合物よるなる群から選ばれた少なくとも１種の化合物を含有してなる電荷輸送材料を添加した感光層も単層感光層として用いることができる。
さらに、前記本発明の電荷輸送材料およびバインダー樹脂を主成分としてなり、電荷発生材料を有効成分として含まない単層感光層も青色光〜紫外光に感度を有する感光体として有用である。
単層感光層の膜厚は５〜１００μｍが適当である。
【００１８】
本発明の電子写真感光体には、導電性支持体１１と感光層との間に下引き層を設けることができる下引き層は一般に樹脂を主成分とするが、これらの樹脂は、その上に感光層を溶剤でもって塗布することを考えると、一般の有機溶剤に対して耐溶解性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、アルキッド−メラミン樹脂、エポキシ樹脂等、三次元網目構造を形成する硬化型樹脂などが挙げられる。
また、下引き層には、モアレ防止、残留電位の低減等のために酸化チタン、シリカ、アルミナ、酸化ジルコニウム、酸化スズ、酸化インジウム等で例示できる金属酸化物の微粉末を加えてもよい。これらの下引き層は、前述の感光層のごとく適当な溶媒、塗工法を用いて形成することができる。
更に、本発明の下引き層として、シランカップリング剤、チタンカップリング剤、クロムカップリング剤等を使用して、例えばゾル−ゲル法等により形成した金属酸化物層も有用である。
この他に、本発明の下引き層には、Ａｌ2Ｏ3を陽極酸化にて設けたものや、ポリパラキシリレン（パリレン）等の有機物や、ＳｉＯ、ＳｎＯ2、ＴｉＯ2、ＩＴＯ、ＣｅＯ2等の無機物を真空薄膜作製法にて設けたものも良好に使用できる。下引き層の膜厚は０〜５μｍが適当である。
【００１９】
本発明の電子写真感光体には、感光層保護の目的で、保護層が感光層の上に設けられることもある。
これに使用される材料としては、ＡＢＳ樹脂、ＡＣＳ樹脂、オレフィン−ビニルモノマー共重合体、塩素化ポリエーテル、アリル樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルペンテン、ポリプロピレン、ポリフェニレンオキシド、ポリスルホン、ＡＳ樹脂、ＡＢ樹脂、ＢＳ樹脂、ポリウレタン、ポリ塩化ビニル、ポリ塩化ビニリデン、エポキシ樹脂等の樹脂が挙げられる。
保護層には、その他、耐摩耗性を向上する目的で、ポリテトラフルオロエチレンのような弗素樹脂、シリコーン樹脂およびこれらの樹脂に酸化チタン、酸化スズ、チタン酸カリウム等の無機材料を分散したもの等を添加することができる。保護層の形成法としては、通常の塗布法が採用される。なお、保護層の厚さは、０．５〜１０μｍ程度が適当である。また、以上のほかに真空薄膜作製法にて形成したｉ−Ｃ、ａ−ＳｉＣなど公知の材料も保護層として用いることができる。
本発明においては、感光層と保護層との間に別の中間層を設けることも可能である。中間層には、一般にバインダー樹脂を主成分として用いる。これら樹脂としては、ポリアミド、アルコール可溶性ナイロン、水溶性ポリビニルブチラール、ポリビニルブチラール、ポリビニルアルコールなどが挙げられる。
中間層の形成法としては、前述のごとく通常の塗布法が採用される。なお、中間層の厚さは、０．０５〜２μｍ程度が適当である。
【００２０】
以下に、前記一般式（１）〜（３７）で示される化合物を例示する。
前記一般式（１）で表される化合物は、ｐ＝１の場合には、例えば下記一般式（α）
【化８３】
0004020457.tif 000002
（式中、Ｙは前記に同じ）
で表されるヒドロキシ化合物と、
下記一般式（β）
【化８４】
0004020457.tif 000003
（式中、Ｘは置換または非置換のアルキル基、置換または非置換のアリール基をあらわす）
で表されるクロロホルメート化合物とを反応させ、またｐ＝２の場合には、例えば下記一般式（γ）
【化８５】
0004020457.tif 000004
（式中、Ｘはアルキル基、ジアルキレンエーテル基を表す）
で表されるビス（クロロホルメート）化合物とを反応させることにより製造される。
【００２１】
以下に前記一般式（α）で示されるヒドロキシ化合物、一般式（β）で示されるクロロホルメート化合物および一般式（γ）で示されるビス（クロロホルメート）化合物の代表例を以下に示し、この一般式（α）と一般式（β）または一般式（γ）の化合物の組合せで、前記一般式（１）で表わされる化合物を示す。但し、一般式（α）、（β）および（γ）で示される化合物は、以下のものに限定されるものではない。
【００２２】
【表１】
前式（α）で示される化合物
0004020457.tif 000005
【００２３】
【表２】
0004020457.tif 000006
【００２４】
【表３】
0004020457.tif 000007
【００２５】
【表４】
0004020457.tif 000008
【００２６】
【表５】
0004020457.tif 000009
【００２７】
【表６】
一般式（β）で表わされるクロロホルメート化合物
0004020457.tif 000010
【００２８】
【表７】
0004020457.tif 000011
【００２９】
【表８】
一般式（γ）で表わされるビス（クロロホルメート）化合物
0004020457.tif 000012
【００３０】
【表９】
0004020457.tif 000013
【００３１】
【表１０】
0004020457.tif 000014
【００３２】
【表１１】
0004020457.tif 000015
【００３３】
前記一般式（２）で表される化合物は、例えば下記一般式（α′）
【化８６】
0004020457.tif 000016
〔式中、Ｒ１、Ｒ２、Ｒ３、Ａｒ１およびＡｒ２は前式（２）と同じ〕
で表されるヒドロキシ化合物と下記一般式（β′）で表されるクロロホルメート化合物とを反応させることにより製造される。
【化８７】
0004020457.tif 000017
〔式中、Ｒ４は前式（２）と同じ〕
以下に一般式（α′）で示されるヒドロキシ化合物及び一般式（β′）で示されるクロロホルメート化合物の代表例を以下に示し、この一般式（α′）と（β′）の化合物の組合せで、前記一般式（２）で表される化合物を示す。
【００３４】
【化８８】
0004020457.tif 000018
【表１２】
0004020457.tif 000019
【００３５】
【表１３】
0004020457.tif 000020
【００３６】
【表１４】
0004020457.tif 000021
【００３７】
【表１５】
0004020457.tif 000022
【００３８】
【表１６】
0004020457.tif 000023
【００３９】
【表１７】
0004020457.tif 000024
【００４０】
【表１８】
前式（β′）の化合物
0004020457.tif 000025
【００４１】
【表１９】
0004020457.tif 000026
【００４２】
【表２０】
0004020457.tif 000027
【００４３】
【表２１】
0004020457.tif 000028
【００４４】
【表２２】
0004020457.tif 000029
【００４５】
【化８９】
0004020457.tif 000030
【表２３】
0004020457.tif 000031
【００４６】
【表２４】
0004020457.tif 000032
【００４７】
【表２５】
0004020457.tif 000033
【００４８】
【表２６】
0004020457.tif 000034
【００４９】
【表２７】
0004020457.tif 000035
【００５０】
【表２８】
0004020457.tif 000036
【００５１】
【表２９】
0004020457.tif 000037
【００５２】
【表３０】
0004020457.tif 000038
【００５３】
【表３１】
0004020457.tif 000039
【００５４】
【表３２】
0004020457.tif 000040
【００５５】
【表３３】
0004020457.tif 000041
【００５６】
【表３４】
0004020457.tif 000042
【００５７】
【表３５】
0004020457.tif 000043
【００５８】
【表３６】
0004020457.tif 000044
【００５９】
【表３７】
0004020457.tif 000045
【００６０】
【表３８】
0004020457.tif 000046
【００６１】
【化９０】
0004020457.tif 000047
【表３９】
0004020457.tif 000048
【００６２】
【表４０】
0004020457.tif 000049
【００６３】
【表４１】
0004020457.tif 000050
【００６４】
【表４２】
0004020457.tif 000051
【００６５】
【表４３】
0004020457.tif 000052
【００６６】
【化９１】
0004020457.tif 000053
【表４４】
0004020457.tif 000054
【００６７】
【表４５】
0004020457.tif 000055
【００６８】
【表４６】
0004020457.tif 000056
【００６９】
【表４７】
0004020457.tif 000057
【００７０】
【化９２】
0004020457.tif 000058
【表４８】
0004020457.tif 000059
【００７１】
【表４９】
0004020457.tif 000060
【００７２】
【表５０】
0004020457.tif 000061
【００７３】
【化９３】
0004020457.tif 000062
【表５１】
0004020457.tif 000063
【００７４】
【表５２】
0004020457.tif 000064
【００７５】
【化９４】
0004020457.tif 000065
【表５３】
0004020457.tif 000066
【００７６】
【表５４】
0004020457.tif 000067
【００７７】
【表５５】
Ｒが下記基の前式（８）の化合物
0004020457.tif 000068
【００７８】
【化９５】
0004020457.tif 000069
【表５６】
0004020457.tif 000070
【００７９】
【表５７】
0004020457.tif 000071
【００８０】
【表５８】
0004020457.tif 000072
【００８１】
【表５９】
0004020457.tif 000073
【００８２】
【化９６】
0004020457.tif 000074
【表６０】
0004020457.tif 000075
【００８３】
【表６１】
0004020457.tif 000076
【００８４】
【表６２】
0004020457.tif 000077
【００８５】
【化９７】
0004020457.tif 000078
【表６３】
0004020457.tif 000079
【００８６】
【化９８】
0004020457.tif 000080
【表６４】
0004020457.tif 000081
【００８７】
【表６５】
0004020457.tif 000082
【００８８】
【表６６】
0004020457.tif 000083
【００８９】
【表６７】
0004020457.tif 000084
【００９０】
【表６８】
0004020457.tif 000085
【００９１】
【化９９】
0004020457.tif 000086
【表６９】
0004020457.tif 000087
【００９２】
【表７０】
0004020457.tif 000088
【００９３】
【表７１】
0004020457.tif 000089
【００９４】
【化１００】
0004020457.tif 000090
【表７２】
0004020457.tif 000091
【００９５】
【表７３】
0004020457.tif 000092
【００９６】
【表７４】
0004020457.tif 000093
【００９７】
【化１０１】
0004020457.tif 000094
【表７５】
0004020457.tif 000095
【００９８】
【表７６】
0004020457.tif 000096
【００９９】
【表７７】
0004020457.tif 000097
【０１００】
【表７８】
0004020457.tif 000098
【０１０１】
【表７９】
0004020457.tif 000099
【０１０２】
【表８０】
0004020457.tif 000100
【０１０３】
【表８１】
0004020457.tif 000101
【０１０４】
【表８２】
0004020457.tif 000102
【０１０５】
【表８３】
0004020457.tif 000103
【０１０６】
【化１０２】
0004020457.tif 000104
【表８４】
0004020457.tif 000105
【０１０７】
【表８５】
0004020457.tif 000106
【０１０８】
【表８６】
0004020457.tif 000107
【０１０９】
【表８７】
0004020457.tif 000108
【０１１０】
【化１０３】
0004020457.tif 000109
【表８８】
0004020457.tif 000110
【０１１１】
【表８９】
0004020457.tif 000111
【０１１２】
【化１０４】
0004020457.tif 000112
【表９０】
0004020457.tif 000113
【０１１３】
【表９１】
0004020457.tif 000114
【０１１４】
【表９２】
0004020457.tif 000115
【０１１５】
【表９３】
0004020457.tif 000116
【０１１６】
【表９４】
0004020457.tif 000117
【０１１７】
【表９５】
0004020457.tif 000118
【０１１８】
【表９６】
0004020457.tif 000119
【０１１９】
【表９７】
0004020457.tif 000120
【０１２０】
【表９８】
0004020457.tif 000121
【０１２１】
【表９９】
0004020457.tif 000122
【０１２２】
【表１００】
0004020457.tif 000123
【０１２３】
【表１０１】
0004020457.tif 000124
【０１２４】
【化１０５】
0004020457.tif 000125
【表１０２】
0004020457.tif 000126
【０１２５】
【表１０３】
0004020457.tif 000127
【０１２６】
【化１０６】
0004020457.tif 000128
【表１０４】
0004020457.tif 000129
【０１２７】
【表１０５】
0004020457.tif 000130
【０１２８】
【表１０６】
0004020457.tif 000131
【０１２９】
【表１０７】
0004020457.tif 000132
【０１３０】
【表１０８】
0004020457.tif 000133
【０１３１】
【表１０９】
0004020457.tif 000134
【０１３２】
【表１１０】
0004020457.tif 000135
【０１３３】
【表１１１】
0004020457.tif 000136
【０１３４】
【化１０７】
0004020457.tif 000137
【表１１２】
0004020457.tif 000138
【０１３５】
【表１１３】
0004020457.tif 000139
【０１３６】
【表１１４】
0004020457.tif 000140
【０１３７】
【化１０８】
0004020457.tif 000141
【表１１５】
0004020457.tif 000142
【０１３８】
【表１１６】
0004020457.tif 000143
【０１３９】
【表１１７】
0004020457.tif 000144
【０１４０】
【表１１８】
0004020457.tif 000145
【０１４１】
【表１１９】
0004020457.tif 000146
【０１４２】
【表１２０】
0004020457.tif 000147
【０１４３】
【表１２１】
0004020457.tif 000148
【０１４４】
【表１２２】
0004020457.tif 000149
【０１４５】
【表１２３】
0004020457.tif 000150
【０１４６】
【表１２４】
0004020457.tif 000151
【０１４７】
【表１２５】
0004020457.tif 000152
【０１４８】
【表１２６】
0004020457.tif 000153
【０１４９】
【表１２７】
0004020457.tif 000154
【０１５０】
【表１２８】
0004020457.tif 000155
【０１５１】
【表１２９】
0004020457.tif 000156
【０１５２】
【表１３０】
0004020457.tif 000157
【０１５３】
【表１３１】
0004020457.tif 000158
【０１５４】
【表１３２】
0004020457.tif 000159
【０１５５】
【化１０９】
0004020457.tif 000160
【表１３３】
0004020457.tif 000161
【０１５６】
【表１３４】
0004020457.tif 000162
【０１５７】
【表１３５】
0004020457.tif 000163
【０１５８】
【表１３６】
0004020457.tif 000164
【０１５９】
【表１３７】
0004020457.tif 000165
【０１６０】
【表１３８】
0004020457.tif 000166
【０１６１】
【表１３９】
0004020457.tif 000167
【０１６２】
【表１４０】
0004020457.tif 000168
【０１６３】
【化１１０】
0004020457.tif 000169
【表１４１】
0004020457.tif 000170
【０１６４】
【表１４２】
0004020457.tif 000171
【０１６５】
【表１４３】
0004020457.tif 000172
【０１６６】
【表１４４】
0004020457.tif 000173
【０１６７】
【表１４５】
0004020457.tif 000174
【０１６８】
【表１４６】
0004020457.tif 000175
【０１６９】
【表１４７】
0004020457.tif 000176
【０１７０】
【表１４８】
0004020457.tif 000177
【０１７１】
【表１４９】
0004020457.tif 000178
【０１７２】
【表１５０】
0004020457.tif 000179
【０１７３】
【表１５１】
0004020457.tif 000180
【０１７４】
【表１５２】
0004020457.tif 000181
【０１７５】
【化１１１】
0004020457.tif 000182
【表１５３】
0004020457.tif 000183
【０１７６】
【化１１２】
0004020457.tif 000184
【表１５４】
0004020457.tif 000185
【０１７７】
【化１１３】
0004020457.tif 000186
【表１５５】
0004020457.tif 000187
【０１７８】
【表１５６】
0004020457.tif 000188
【０１７９】
【化１１４】
0004020457.tif 000189
【表１５７】
0004020457.tif 000190
【０１８０】
【表１５８】
0004020457.tif 000191
【０１８１】
【表１５９】
0004020457.tif 000192
【０１８２】
【表１６０】
0004020457.tif 000193
【０１８３】
【表１６１】
0004020457.tif 000194
【０１８４】
【表１６２】
0004020457.tif 000195
【０１８５】
【表１６３】
0004020457.tif 000196
【０１８６】
【化１１５】
0004020457.tif 000197
【表１６４】
0004020457.tif 000198
【０１８７】
【表１６５】
0004020457.tif 000199
【０１８８】
【化１１６】
0004020457.tif 000200
【表１６６】
0004020457.tif 000201
【０１８９】
【表１６７】
0004020457.tif 000202
【０１９０】
【表１６８】
0004020457.tif 000203
【０１９１】
【表１６９】
0004020457.tif 000204
【０１９２】
【表１７０】
Ａが前式（Ｄ）で、Ｒ、ｎおよびｍが下記のものである前式（２２）の化合物
0004020457.tif 000205
【０１９３】
【表１７１】
Ａ、Ｒ、ｎおよびｍが下記のものである前式（２２）の化合物
0004020457.tif 000206
【０１９４】
【表１７２】
0004020457.tif 000207
【０１９５】
【表１７３】
0004020457.tif 000208
【０１９６】
【表１７４】
0004020457.tif 000209
【０１９７】
【表１７５】
0004020457.tif 000210
【０１９８】
【表１７６】
0004020457.tif 000211
【０１９９】
【表１７７】
0004020457.tif 000212
【０２００】
【表１７８】
0004020457.tif 000213
【０２０１】
【表１７９】
0004020457.tif 000214
【０２０２】
【化１１７】
0004020457.tif 000215
【表１８０】
0004020457.tif 000216
【０２０３】
【表１８１】
0004020457.tif 000217
【０２０４】
【化１１８】
0004020457.tif 000218
【表１８２】
0004020457.tif 000219
【０２０５】
【表１８３】
0004020457.tif 000220
【０２０６】
【表１８４】
0004020457.tif 000221
【０２０７】
【表１８５】
0004020457.tif 000222
【０２０８】
【化１１９】
0004020457.tif 000223
【表１８６】
0004020457.tif 000224
【０２０９】
【表１８７】
0004020457.tif 000225
【０２１０】
【表１８８】
0004020457.tif 000226
【０２１１】
【表１８９】
0004020457.tif 000227
【０２１２】
【化１２０】
0004020457.tif 000228
【表１９０】
0004020457.tif 000229
【０２１３】
【表１９１】
0004020457.tif 000230
【０２１４】
【化１２１】
0004020457.tif 000231
【表１９２】
0004020457.tif 000232
【０２１５】
【表１９３】
0004020457.tif 000233
【０２１６】
【表１９４】
0004020457.tif 000234
【０２１７】
【表１９５】
0004020457.tif 000235
【０２１８】
【化１２２】
0004020457.tif 000236
【表１９６】
0004020457.tif 000237
【０２１９】
【表１９７】
0004020457.tif 000238
【０２２０】
【表１９８】
0004020457.tif 000239
【０２２１】
【表１９９】
0004020457.tif 000240
【０２２２】
【表２００】
0004020457.tif 000241
【０２２３】
【表２０１】
0004020457.tif 000242
【０２２４】
【表２０２】
0004020457.tif 000243
【０２２５】
【表２０３】
0004020457.tif 000244
【０２２６】
【表２０４】
0004020457.tif 000245
【０２２７】
【表２０５】
0004020457.tif 000246
【０２２８】
【表２０６】
0004020457.tif 000247
【０２２９】
【表２０７】
0004020457.tif 000248
【０２３０】
【化１２３】
0004020457.tif 000249
【表２０８】
0004020457.tif 000250
【０２３１】
【表２０９】
0004020457.tif 000251
【０２３２】
【表２１０】
0004020457.tif 000252
【０２３３】
【化１２４】
0004020457.tif 000253
【表２１１】
0004020457.tif 000254
【０２３４】
【表２１２】
0004020457.tif 000255
【０２３５】
【化１２５】
0004020457.tif 000256
【表２１３】
0004020457.tif 000257
【０２３６】
【表２１４】
0004020457.tif 000258
【０２３７】
【表２１５】
0004020457.tif 000259
【０２３８】
【表２１６】
0004020457.tif 000260
【０２３９】
【表２１７】
0004020457.tif 000261
【０２４０】
【表２１８】
0004020457.tif 000262
【０２４１】
【化１２６】
0004020457.tif 000263
【表２１９】
0004020457.tif 000264
【０２４２】
【表２２０】
0004020457.tif 000265
【０２４３】
【表２２１】
0004020457.tif 000266
【０２４４】
【表２２２】
0004020457.tif 000267
【０２４５】
【表２２３】
0004020457.tif 000268
【０２４６】
【表２２４】
0004020457.tif 000269
【０２４７】
【化１２７】
0004020457.tif 000270
【表２２５】
0004020457.tif 000271
【０２４８】
【表２２６】
0004020457.tif 000272
【０２４９】
【表２２７】
0004020457.tif 000273
【０２５０】
【表２２８】
0004020457.tif 000274
【０２５１】
【表２２９】
0004020457.tif 000275
【０２５２】
【表２３０】
0004020457.tif 000276
【０２５３】
【表２３１】
0004020457.tif 000277
【０２５４】
【表２３２】
0004020457.tif 000278
【０２５５】
【表２３３】
0004020457.tif 000279
前表中、Ｃ10Ｈ7はナフチル基を表わす。
【０２５６】
【化１２８】
0004020457.tif 000280
【表２３４】
0004020457.tif 000281
【０２５７】
【表２３５】
0004020457.tif 000282
【０２５８】
【表２３６】
（２）ｍ＝２、ｎ＝１の前式（３３）の化合物
0004020457.tif 000283
【０２５９】
【化１２９】
0004020457.tif 000284
【表２３７】
0004020457.tif 000285
【０２６０】
【表２３８】
0004020457.tif 000286
【０２６１】
【表２３９】
0004020457.tif 000287
【０２６２】
【表２４０】
0004020457.tif 000288
【０２６３】
【表２４１】
0004020457.tif 000289
【０２６４】
【表２４２】
0004020457.tif 000290
【０２６５】
【化１３０】
0004020457.tif 000291
【表２４３】
0004020457.tif 000292
【０２６６】
【表２４４】
0004020457.tif 000293
【０２６７】
【表２４５】
0004020457.tif 000294
【０２６８】
【化１３１】
0004020457.tif 000295
【表２４６】
0004020457.tif 000296
【０２６９】
【表２４７】
0004020457.tif 000297
【０２７０】
【表２４８】
0004020457.tif 000298
【０２７１】
【表２４９】
0004020457.tif 000299
【０２７２】
【表２５０】
0004020457.tif 000300
【化１３２】
0004020457.tif 000301
【０２７３】
【表２５１】
0004020457.tif 000302
【０２７４】
【表２５２】
0004020457.tif 000303
【０２７５】
【表２５３】
0004020457.tif 000304
【０２７６】
【表２５４】
0004020457.tif 000305
【０２７７】
【表２５５】
0004020457.tif 000306
【０２７８】
【表２５６】
0004020457.tif 000307
【０２７９】
【表２５７】
0004020457.tif 000308
【０２８０】
【表２５８】
0004020457.tif 000309
【０２８１】
【表２５９】
0004020457.tif 000310
【０２８２】
【表２６０】
0004020457.tif 000311
【０２８３】
【表２６１】
0004020457.tif 000312
【０２８４】
【表２６２】
0004020457.tif 000313
【０２８５】
【表２６３】
0004020457.tif 000314
【０２８６】
【表２６４】
0004020457.tif 000315
【０２８７】
【表２６５】
0004020457.tif 000316
【０２８８】
【表２６６】
0004020457.tif 000317
【０２８９】
【表２６７】
0004020457.tif 000318
【０２９０】
【表２６８】
0004020457.tif 000319
【０２９１】
【表２６９】
0004020457.tif 000320
【０２９２】
【化１３３】
0004020457.tif 000321
【表２７０】
0004020457.tif 000322
【０２９３】
【表２７１】
0004020457.tif 000323
【０２９４】
【表２７２】
0004020457.tif 000324
【０２９５】
【表２７３】
0004020457.tif 000325
【０２９６】
【表２７４】
0004020457.tif 000326
【０２９７】
【表２７５】
0004020457.tif 000327
【０２９８】
【表２７６】
0004020457.tif 000328
【０２９９】
【表２７７】
0004020457.tif 000329
【０３００】
【表２７８】
0004020457.tif 000330
【０３０１】
【表２７９】
0004020457.tif 000331
【０３０２】
【表２８０】
0004020457.tif 000332
【０３０３】
【表２８１】
0004020457.tif 000333
【０３０４】
【表２８２】
0004020457.tif 000334
【０３０５】
【表２８３】
0004020457.tif 000335
【０３０６】
【表２８４】
0004020457.tif 000336
【０３０７】
【表２８５】
0004020457.tif 000337
【０３０８】
【実施例】
次に実施例を示すが、実施例は本発明を詳しく説明するものであり、本発明が実施例によって制約されるものではない。なお、実施例中の部はすべて重量部である。
【０３０９】
実施例１
外径７０ｍｍのアルミニウムシリンダー上に、下記組成の下引層塗工液、電荷発生層塗工液、電荷輸送層塗工液を順次、塗布・乾燥して各々３μｍの下引層、０．２μｍの電荷発生層、２２μｍの電荷輸送層を形成し、本発明の電子写真感光体を作製した。
〔下引層塗工液〕
オイルフリーアルキッド樹脂                                        １５部
（大日本インキ化学製：ベッコライトＭ６４０１）
メラミン樹脂                                                      １０部
（大日本インキ化学製：スーパーベッカミンＧ−８２１）
二酸化チタン（石原産業（株）製：タイペーク  Ｒ−６７０）          ５０部
２−ブタノン                                                      ４０部
〔電荷発生層塗工液〕
下記構造式の電荷発生材料
【化１３４】
0004020457.tif 000338
ポリビニルブチラール樹脂                                            ２部
（電気化学工業製，デンカブチラール  ＃５０００−Ａ）
シクロヘキサノン                                                ２００部
４−メチル−２−ペンタノン                                      １５０部
〔電荷輸送層塗工液〕
構造式（１−４Ａ４Ｂ）の化合物                                      ６部
構造式（３−２９）の化合物                                          ３部
ポリカーボネート（帝人化成（株）製，パンライトＫ−１３００）      １０部
テトラヒドロフラン                                                ７５部
前記構造式（１−４Ａ４Ｂ）の１−は、該化合物が一般式（１）の化合物であり、前式（α）で示される化合物の４Ａと前式（β）で示される化合物４Ｂより製造されたものを示す。以下、同様に一般式（１）に相当する化合物を表現する。
また、構造式（３−２９）の化合物は、一般式（３）の化合物Ｎｏ．２９の化合物を示す。以下、同様に表現する。
【０３１０】
比較例１
実施例１の電荷輸送層塗工液を下記組成のものにした以外は実施例１と同様にして比較例の電子写真感光体を作製した。
〔電荷輸送層塗工液〕
構造式（３−２９）の化合物                                      ９部
ポリカーボネート（帝人化成（株）製，パンライトＫ−１３００）  １０部
テトラヒドロフラン                                            ７５部
【０３１１】
実施例２
アルミニウムシリンダー表面を陽極酸化処理した後封孔処理を行った。この上に、下記電荷発生層塗工液、電荷輸送層塗工液を、順次塗布・乾燥して各々０．２μｍの電荷発生層、２０μｍの電荷輸送層を形成し、本発明の電子写真感光体を作製した。
〔電荷発生層塗工液〕
Ｘ型無金属フタロシアニン                                        ３部
（大日本インキ化学社製：ファストゲンブルー８１２０Ｂ）
ポリビニルブチラール樹脂                                        １部
（積水化学工業製：エスレック  ＢＬ−Ｓ）
シクロヘキサノン                                            ２５０部
テトラヒドロフラン                                            ５０部
〔電荷輸送層塗工液〕
構造式（１−２２Ａ５Ｂ）の化合物                                ８部
構造式（３−４３）の化合物                                      ２部
ポリカーボネート（帝人化成（株）製：パンライトＬ−１２５０）  １０部
塩化メチレン                                                  ８０部
【０３１２】
比較例２
実施例２の電荷輸送層塗工液において構造式（３−４３）の化合物を添加しないこと以外は実施例２と同様にして比較例の電子写真感光体を作製した。
【０３１３】
実施例３
アルミニウムシリンダー上に、下記組成の下引層塗工液、下記組成の電荷発生層塗工液、下記組成の電荷輸送層塗工液を、順次塗布・乾燥して各々２μｍの下引層、０．２μｍの電荷発生層、２０μｍの電荷輸送層を形成し、本発明の電子写真感光体を作製した。
〔下引層塗工液〕
アルコール可溶性ナイロン（東レ製，アミランＣＭ−８０００）        １０部
二酸化チタン（石原産業（株）製：タイペークＣＲ−ＥＬ）            ４０部
メタノール                                                      １２０部
ｎ−ブタノール                                                    ６０部
〔電荷発生層塗工液〕
下記構造式の電荷発生材料
【化１３５】
0004020457.tif 000339
ポリエステル（東洋紡製，バイロン  ２００）                          １部
シクロヘキサノン                                                １５０部
シクロヘキサン                                                  １００部
〔電荷輸送層塗工液〕
構造式（１−４０Ａ２Ｂ）の化合物                                    ４部
構造式（３−１００）の化合物                                        ４部
ポリカーボネート樹脂                                              １０部
（三菱瓦斯化学製，ユービロン  Ｚ−３００）
塩化メチレン                                                      ５０部
１，２−ジクロロエタン                                            ３５部
【０３１４】
比較例３
実施例３の電荷輸送層塗工液を下記組成のものにした以外は実施例３と同様にして比較例の電子写真感光体を作製した。
〔電荷輸送層塗工液〕
構造式（３−１００）の化合物                                    ８部
ポリカーボネート樹脂                                          １０部
（三菱瓦斯化学製，ユービロン  Ｚ−３００）
塩化メチレン                                                  ５０部
１，２−ジクロロエタン                                        ３５部
【０３１５】
実施例４
アルミニウムシリンダー上に、下記組成の感光層塗工液を塗布・乾燥し、厚さ２６μｍの単層感光層を形成し、本発明の電子写真感光体を作製した。
〔感光層塗工液〕
下記構造式の電荷発生材料                                            ３部
【化１３６】
0004020457.tif 000340
ポリカーボネート                                                  ２１部
（帝人化成（株）製，パンライトＫ−１３００）
構造式（１−４Ａ４Ｂ）の化合物                                    １０部
構造式（３−２９）の化合物                                          ８部
テトラヒドロフラン                                              ２００部
【０３１６】
比較例４
アルミニウムシリンダー上に、下記組成の感光層塗工液を塗布・乾燥し、厚さ２３μｍの単層感光層を形成し、比較例の電子写真感光体を作製した。
〔感光層塗工液〕
実施例４と同じ電荷発生材料                                      ３部
ポリカーボネート                                              ２１部
（帝人化成（株）製，パンライトＫ−１３００）
構造式（３−２９）の化合物                                    １８部
テトラヒドロフラン                                          ２００部
【０３１７】
以上の各感光体を特開昭６０−１００１６７号公報に開示されている評価装置で次のような測定を行なった。コロナ放電電圧−６．０ｋＶ（または＋５．６ｋＶ）で帯電２０秒後の電位Ｖｍ（Ｖ）、暗減衰２０秒後の電位Ｖｏ（Ｖ）、強度６１ｕｘの白色光による露光２０秒後の残留電位ＶＲ（Ｖ）、更に電位Ｖｏを１／２に減衰させるのに必要な露光量Ｅ１／２［１ｕｘ・ｓｅｃ］を測定した。
電位保持率を次のように定義する。
電位保持率＝Ｖｏ／Ｖｍ
実施例及び比較例の各感光体を（株）リコー製複写機ＦＴ−３３００（ないしは感光体を正帯電できるように改造したもの）に搭載して連続三万枚の複写を行い、異常画像の有無を目視により判定した。
また、複写試験終了後の各感光体は上記と同じ方法で感光体特性を測定した。
試験結果を表２８６に示す。
【０３１８】
【表２８６】
0004020457.tif 000341
【０３１９】
実施例５
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（４−７）の化合物                                        ３部
ポリカーボネート（帝人化成（株）製：パンライトＫ−１３００）  １０部
テトラヒドロフラン                                            ７５部
【０３２０】
比較例５
実施例５の電荷輸送層塗工液を下記組成のものにした以外は同様にして比較例の電子写真感光体を作製した。
〔電荷輸送層塗工液〕
構造式（４−７）の化合物                                        ９部
ポリカーボネート（帝人化成（株）製：パンライトＫ−１３００）  １０部
テトラヒドロフラン                                            ７５部
【０３２１】
実施例６
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（４−２４）の化合物                                      ２部
ポリカーボネート（帝人化成（株）製：パンライトＬ−１２５０）  １０部
塩化メチレン                                                  ８０部
【０３２２】
比較例６
実施例６の電荷輸送層塗工液において構造式（４−２４）の化合物を添加しないこと以外は同様にして比較例の電子写真感光体を作製した。
【０３２３】
実施例７
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（４−４２）の化合物                                      ４部
ポリカーボネート（三菱瓦斯化学製：ユービロンＺ−３００）      １０部
塩化メチレン                                                  ５０部
１，２−ジクロロエタン                                        ３５部
【０３２４】
比較例７
実施例７の電荷輸送層塗工液を下記組成のものにした以外は同様にして比較例の電子写真感光体を作製した。
〔電荷輸送層塗工液〕
構造式（４−４２）の化合物                                      ８部
ポリカーボネート（三菱瓦斯化学製：ユービロンＺ−３００）      １０部
塩化メチレン                                                  ５０部
１，２−ジクロロエタン                                        ３５部
【０３２５】
実施例８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（４−７）の化合物                                        ８部
テトラヒドロフラン                                          ２００部
【０３２６】
比較例８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（４−７）の化合物                                      １８部
テトラヒドロフラン                                          ２００部
【０３２７】
以上の各感光体を前出と同じ方法で感光体特性を測定した。
試験結果を表２８７に示す。
【０３２８】
【表２８７】
0004020457.tif 000342
【０３２９】
実施例９
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（５−１１）の化合物                                      ３部
ポリカーボネート（帝人化成（株）製：パンライトＫ−１３００）  １０部
テトラヒドロフラン                                            ７５部
【０３３０】
比較例９
実施例９の電荷輸送層塗工液を下記組成のものにした以外は同様にして比較例の電子写真感光体を作製した。
〔電荷輸送層塗工液〕
構造式（５−１１）の化合物                                      ９部
ポリカーボネート（帝人化成（株）製：パンライトＫ−１３００）  １０部
テトラヒドロフラン                                            ７５部
【０３３１】
実施例１０
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（５−２７）の化合物                                      ２部
ポリカーボネート（帝人化成（株）製：パンライトＬ−１２５０）  １０部
塩化メチレン                                                  ８０部
【０３３２】
比較例１０
実施例１０の電荷輸送層塗工液において構造式（５−２７）の化合物を添加しないこと以外は同様にして比較例の電子写真感光体を作製した。
【０３３３】
実施例１１
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（５−３４）の化合物                                      ４部
ポリカーボネート（三菱瓦斯化学製：ユービロンＺ−３００）      １０部
塩化メチレン                                                  ５０部
１，２−ジクロロエタン                                        ３５部
【０３３４】
比較例１１
実施例１１の電荷輸送層塗工液を下記組成のものにした以外は同様にして比較例の電子写真感光体を作製した。
〔電荷輸送層塗工液〕
構造式（５−３４）の化合物                                      ８部
ポリカーボネート（三菱瓦斯化学製：ユービロンＺ−３００）      １０部
塩化メチレン                                                  ５０部
１，２−ジクロロエタン                                        ３５部
【０３３５】
実施例１２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（５−１１）の化合物                                      ８部
テトラヒドロフラン                                          ２００部
【０３３６】
比較例１２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（５−１１）の化合物                                    １８部
テトラヒドロフラン                                          ２００部
【０３３７】
以上の各感光体を前出と同じ方法で感光体特性を測定した。
試験結果を表２８８に示す。
【０３３８】
【表２８８】
0004020457.tif 000343
【０３３９】
実施例１３
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（６−５）の化合物                                        ３部
ポリカーボネート（帝人化成（株）製：パンライトＫ−１３００）  １０部
テトラヒドロフラン                                            ７５部
【０３４０】
比較例１３
実施例１３の電荷輸送層塗工液を下記組成のものにした以外は同様にして比較例の電子写真感光体を作製した。
〔電荷輸送層塗工液〕
構造式（６−５）の化合物                                        ９部
ポリカーボネート（帝人化成（株）製：パンライトＫ−１３００）  １０部
テトラヒドロフラン                                            ７５部
【０３４１】
実施例１４
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（６−９）の化合物                                        ２部
ポリカーボネート（帝人化成（株）製：パンライトＬ−１２５０）  １０部
塩化メチレン                                                  ８０部
【０３４２】
比較例１４
実施例１４の電荷輸送層塗工液において構造式（６−９）の化合物を添加しないこと以外は同様にして比較例の電子写真感光体を作製した。
【０３４３】
実施例１５
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（６−２２）の化合物                                      ４部
ポリカーボネート（三菱瓦斯化学製：ユーピロンＺ−３００）      １０部
塩化メチレン                                                  ５０部
１，２−ジクロロエタン                                        ３５部
【０３４４】
比較例１５
実施例１５の電荷輸送層塗工液を下記組成のものにした以外は同様にして比較例の電子写真感光体を作製した。
〔電荷輸送層塗工液〕
構造式（６−２２）の化合物                                      ８部
ポリカーボネート（三菱瓦斯化学製：ユーピロンＺ−３００）      １０部
塩化メチレン                                                  ５０部
１，２−ジクロロエタン                                        ３５部
【０３４５】
実施例１６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（６−５）の化合物                                        ８部
テトラヒドロフラン                                          ２００部
【０３４６】
比較例１６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（６−５）の化合物                                      １８部
テトラヒドロフラン                                          ２００部
【０３４７】
以上の各感光体を前出と同じ方法で感光体特性を測定した。
試験結果を表２８９に示す。
【０３４８】
【表２８９】
0004020457.tif 000344
【０３４９】
実施例１７
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（７−１）の化合物                                        ３部
ポリカーボネート（帝人化成（株）製：パンライトＫ−１３００）  １０部
テトラヒドロフラン                                            ７５部
【０３５０】
比較例１７
実施例１７の電荷輸送層塗工液を下記組成のものにした以外は同様にして比較例の電子写真感光体を作製した。
〔電荷輸送層塗工液〕
構造式（７−１）の化合物                                        ９部
ポリカーボネート（帝人化成（株）製：パンライトＫ−１３００）  １０部
テトラヒドロフラン                                            ７５部
【０３５１】
実施例１８
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（７−９）の化合物                                        ２部
ポリカーボネート（帝人化成（株）製：パンライトＫ−１２５０）  １０部
塩化メチレン                                                  ８０部
【０３５２】
比較例１８
実施例１８の電荷輸送層塗工液において構造式（７−９）の化合物を添加しないこと以外は同様にして比較例の電子写真感光体を作製した。
【０３５３】
実施例１９
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（７−１８）の化合物                                      ４部
ポリカーボネート（三菱瓦斯化学製：ユーピロンＺ−３００）      １０部
塩化メチレン                                                  ５０部
１，２−ジクロロエタン                                        ３５部
【０３５４】
比較例１９
実施例１９の電荷輸送層塗工液を下記組成のものにした以外は同様にして比較例の電子写真感光体を作製した。
〔電荷輸送層塗工液〕
構造式（７−１８）の化合物                                      ８部
ポリカーボネート（三菱瓦斯化学製：ユーピロンＺ−３００）      １０部
塩化メチレン                                                  ５０部
１，２−ジクロロエタン                                        ３５部
【０３５５】
実施例２０
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（７−１）の化合物                                        ８部
テトラヒドロフラン                                          ２００部
【０３５６】
比較例２０
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（７−１）の化合物                                      １８部
テトラヒドロフラン                                          ２００部
【０３５７】
以上の各感光体を前出と同じ方法で感光体特性を測定した。
試験結果を表２９０に示す。
【０３５８】
【表２９０】
0004020457.tif 000345
【０３５９】
実施例２１
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（８−３）の化合物                                        ３部
ポリカーボネート（帝人化成（株）製：パンライトＫ−１３００）  １０部
テトラヒドロフラン                                            ７５部
【０３６０】
比較例２１
実施例２１の電荷輸送層塗工液を下記組成のものにした以外は同様にして比較例の電子写真感光体を作製した。
〔電荷輸送層塗工液〕
構造式（８−３）の化合物                                        ９部
ポリカーボネート（帝人化成（株）製：パンライトＫ−１３００）  １０部
テトラヒドロフラン                                            ７５部
【０３６１】
実施例２２
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（８−１２）の化合物                                      ２部
ポリカーボネート（帝人化成（株）製：パンライトＫ−１２５０）  １０部
塩化メチレン                                                  ８０部
【０３６２】
比較例２２
実施例２２の電荷輸送層塗工液において構造式（８−１２）の化合物を添加しないこと以外は同様にして比較例の電子写真感光体を作製した。
【０３６３】
実施例２３
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（８−３０）の化合物                                      ４部
ポリカーボネート（三菱瓦斯化学製：ユーピロンＺ−３００）      １０部
塩化メチレン                                                  ５０部
１，２−ジクロロエタン                                        ３５部
【０３６４】
比較例２３
実施例２３の電荷輸送層塗工液を下記組成のものにした以外は同様にして比較例の電子写真感光体を作製した。
〔電荷輸送層塗工液〕
構造式（８−３０）の化合物                                      ８部
ポリカーボネート（三菱瓦斯化学製：ユーピロンＺ−３００）      １０部
塩化メチレン                                                  ５０部
１，２−ジクロロエタン                                        ３５部
【０３６５】
実施例２４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（８−３）の化合物                                        ８部
テトラヒドロフラン                                          ２００部
【０３６６】
比較例２４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（８−３）の化合物                                      １８部
テトラヒドロフラン                                          ２００部
【０３６７】
以上の各感光体を前出と同じ方法で感光体特性を測定した。
試験結果を表２９１に示す。
【０３６８】
【表２９１】
0004020457.tif 000346
【０３６９】
実施例２５
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（９−３）の化合物                                        ３部
ポリカーボネート（帝人化成（株）製：パンライトＫ−１３００）  １０部
テトラヒドロフラン                                            ７５部
【０３７０】
比較例２５
実施例２５の電荷輸送層塗工液を下記組成のものにした以外は同様にして比較例の電子写真感光体を作製した。
〔電荷輸送層塗工液〕
構造式（９−３）の化合物                                        ９部
ポリカーボネート（帝人化成（株）製：パンライトＫ−１３００）  １０部
テトラヒドロフラン                                            ７５部
【０３７１】
実施例２６
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（９−１５）の化合物                                      ２部
ポリカーボネート（帝人化成（株）製：パンライトＫ−１２５０）  １０部
塩化メチレン                                                  ８０部
【０３７２】
比較例２６
実施例２６の電荷輸送層塗工液において構造式（９−１５）の化合物を添加しないこと以外は同様にして比較例の電子写真感光体を作製した。
【０３７３】
実施例２７
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（９−２７）の化合物                                      ４部
ポリカーボネート（三菱瓦斯化学製：ユーピロンＺ−３００）      １０部
塩化メチレン                                                  ５０部
１，２−ジクロロエタン                                        ３５部
【０３７４】
比較例２７
実施例２７の電荷輸送層塗工液を下記組成のものにした以外は同様にして比較例の電子写真感光体を作製した。
〔電荷輸送層塗工液〕
構造式（９−２７）の化合物                                      ８部
ポリカーボネート（三菱瓦斯化学製：ユーピロンＺ−３００）      １０部
塩化メチレン                                                  ５０部
１，２−ジクロロエタン                                        ３５部
【０３７５】
実施例２８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製，パンライトＫ−１３００）  ２１部
構造式（１−４Ａ４Ｂ）の化合物                                １０部
構造式（９−３）の化合物                                        ８部
テトラヒドロフラン                                          ２００部
【０３７６】
比較例２８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（９−３）の化合物                                      １８部
テトラヒドロフラン                                          ２００部
【０３７７】
以上の各感光体を前出と同じ方法で感光体特性を測定した。
試験結果を表２９２に示す。
【０３７８】
【表２９２】
0004020457.tif 000347
【０３７９】
実施例２９
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（１０−５）の化合物                                      ３部
ポリカーボネート（帝人化成（株）：パンライトＫ−１３００）    １０部
テトラヒドロフラン                                            ７５部
【０３８０】
比較例２９
実施例２９の電荷輸送層塗工液を下記組成のものにした以外は同様にして比較例の電子写真感光体を作製した。
〔電荷輸送層塗工液〕
構造式（１０−５）の化合物                                      ９部
ポリカーボネート（帝人化成（株）製：パンライトＫ−１３００）  １０部
テトラヒドロフラン                                            ７５部
【０３８１】
実施例３０
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（１０−２２）の化合物                                    ２部
ポリカーボネート（帝人化成（株）製：パンライトＬ−１２５０）  １０部
塩化メチレン                                                  ８０部
【０３８２】
比較例３０
実施例３０の電荷輸送層塗工液において構造式（１０−２２）の化合物を添加しないこと以外は同様にして比較例の電子写真感光体を作製した。
【０３８３】
実施例３１
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（１０−２６）の化合物                                    ４部
ポリカーボネート（三菱瓦斯化学製：ユーピロンＺ−３００）      １０部
塩化メチレン                                                  ５０部
１，２−ジクロロエタン                                        ３５部
【０３８４】
比較例３１
実施例３１の電荷輸送層塗工液を下記組成のものにした以外は同様にして比較例の電子写真感光体を作製した。
〔電荷輸送層塗工液〕
構造式（１０−２６）の化合物                                    ８部
ポリカーボネート（三菱瓦斯化学製：ユーピロンＺ−３００）      １０部
塩化メチレン                                                  ５０部
１，２−ジクロロエタン                                        ３５部
【０３８５】
実施例３２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（１０−５）の化合物                                      ８部
テトラヒドロフラン                                          ２００部
【０３８６】
比較例３２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１０−５）の化合物                                    １８部
テトラヒドロフラン                                          ２００部
【０３８７】
以上の各感光体を前出と同じ方法で感光体特性を測定した。
試験結果を表２９３に示す。
【０３８８】
【表２９３】
0004020457.tif 000348
【０３８９】
実施例３３
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（１１−２）の化合物                                      ３部
ポリカーボネート（帝人化成（株）製：パンライトＫ−１３００）  １０部
テトラヒドロフラン                                            ７５部
【０３９０】
比較例３３
実施例３３の電荷輸送層塗工液を下記組成のものにした以外は同様にして比較例の電子写真感光体を作製した。
〔電荷輸送層塗工液〕
構造式（１１−２）の化合物                                      ９部
ポリカーボネート（帝人化成（株）製：パンライトＫ−１３００）  １０部
テトラヒドロフラン                                            ７５部
【０３９１】
実施例３４
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（１１−３２）の化合物                                    ２部
ポリカーボネート（帝人化成（株）製：パンライトＬ−１２５０）  １０部
塩化メチレン                                                  ８０部
【０３９２】
比較例３４
実施例３４の電荷輸送層塗工液において構造式（１１−３２）の化合物を添加しないこと以外は同様にして比較例の電子写真感光体を作製した。
【０３９３】
実施例３５
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（１１−６０）の化合物                                    ４部
ポリカーボネート（三菱瓦斯化学製：ユーピロンＺ−３００）      １０部
塩化メチレン                                                  ５０部
１，２−ジクロロエタン                                        ３５部
【０３９４】
比較例３５
実施例３５の電荷輸送層塗工液を下記組成のものにした以外は同様にして比較例の電子写真感光体を作製した。
〔電荷輸送層塗工液〕
構造式（１１−６０）の化合物                                    ８部
ポリカーボネート（三菱瓦斯化学製：ユーピロンＺ−３００）      １０部
塩化メチレン                                                  ５０部
１，２−ジクロロエタン                                        ３５部
【０３９５】
実施例３６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（１１−２）の化合物                                      ８部
テトラヒドロフラン                                          ２００部
【０３９６】
比較例３６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１１−２）の化合物                                    １８部
テトラヒドロフラン                                          ２００部
【０３９７】
以上の各感光体を前出と同じ方法で感光体特性を測定した。
試験結果を表２９４に示す。
【０３９８】
【表２９４】
0004020457.tif 000349
【０３９９】
実施例３７
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（１２−６）の化合物                                      ３部
ポリカーボネート（帝人化成（株）製：パンライトＫ−１３００）  １０部
テトラヒドロフラン                                            ７５部
【０４００】
比較例３７
実施例３７の電荷輸送層塗工液を下記組成のものにした以外は同様にして比較例の電子写真感光体を作製した。
〔電荷輸送層塗工液〕
構造式（１２−６）の化合物                                      ９部
ポリカーボネート（帝人化成（株）製：パンライトＫ−１３００）  １０部
テトラヒドロフラン                                            ７５部
【０４０１】
実施例３８
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（１２−８）の化合物                                      ２部
ポリカーボネート（帝人化成（株）製：パンライトＬ−１２５０）  １０部
塩化メチレン                                                  ８０部
【０４０２】
比較例３８
実施例３８の電荷輸送層塗工液において構造式（１２−８）の化合物を添加しないこと以外は同様にして比較例の電子写真感光体を作製した。
【０４０３】
実施例３９
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（１２−１８）の化合物                                    ４部
ポリカーボネート（三菱瓦斯化学製：ユーピロンＺ−３００）      １０部
塩化メチレン                                                  ５０部
１，２−ジクロロエタン                                        ３５部
【０４０４】
比較例３９
実施例３９の電荷輸送層塗工液を下記組成のものにした以外は同様にして比較例の電子写真感光体を作製した。
〔電荷輸送層塗工液〕
構造式（１２−１８）の化合物                                    ８部
ポリカーボネート（三菱瓦斯化学製：ユーピロンＺ−３００）      １０部
塩化メチレン                                                  ５０部
１，２−ジクロロエタン                                        ３５部
【０４０５】
実施例４０
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（１２−６）の化合物                                      ８部
テトラヒドロフラン                                          ２００部
【０４０６】
比較例４０
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１２−６）の化合物                                    １８部
テトラヒドロフラン                                          ２００部
【０４０７】
以上の各感光体を前出と同じ方法で感光体特性を測定した。
試験結果を表２９５に示す。
【０４０８】
【表２９５】
0004020457.tif 000350
【０４０９】
実施例４１
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（１３−８）の化合物                                      ３部
ポリカーボネート（帝人化成（株）製：パンライトＫ−１３００）  １０部
テトラヒドロフラン                                            ７５部
【０４１０】
比較例４１
実施例４１の電荷輸送層塗工液を下記組成のものにした以外は同様にして比較例の電子写真感光体を作製した。
〔電荷輸送層塗工液〕
構造式（１３−８）の化合物                                      ９部
ポリカーボネート（帝人化成（株）製：パンライトＫ−１３００）  １０部
テトラヒドロフラン                                            ７５部
【０４１１】
実施例４２
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（１３−１３）の化合物                                    ２部
ポリカーボネート（帝人化成（株）製：パンライトＬ−１２５０）  １０部
塩化メチレン                                                  ８０部
【０４１２】
比較例４２
実施例４２の電荷輸送層塗工液において構造式（１３−１３）の化合物を添加しないこと以外は同様にして比較例の電子写真感光体を作製した。
【０４１３】
実施例４３
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（１３−３１）の化合物                                    ４部
ポリカーボネート（三菱瓦斯化学製：ユーピロンＺ−３００）      １０部
塩化メチレン                                                  ５０部
１，２−ジクロロエタン                                        ３５部
【０４１４】
比較例４３
実施例４３の電荷輸送層塗工液を下記組成のものにした以外は同様にして比較例の電子写真感光体を作製した。
〔電荷輸送層塗工液〕
構造式（１３−３１）の化合物                                    ８部
ポリカーボネート（三菱瓦斯化学製：ユーピロンＺ−３００）      １０部
塩化メチレン                                                  ５０部
１，２−ジクロロエタン                                        ３５部
【０４１５】
実施例４４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（１３−８）の化合物                                      ８部
テトラヒドロフラン                                          ２００部
【０４１６】
比較例４４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１３−８）の化合物                                    １８部
テトラヒドロフラン                                          ２００部
【０４１７】
以上の各感光体を前出と同じ方法で感光体特性を測定した。
試験結果を表２９６に示す。
【０４１８】
【表２９６】
0004020457.tif 000351
【０４１９】
実施例４５
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（１４−２９）の化合物                                    ３部
ポリカーボネート（帝人化成（株）製：パンライトＫ−１３００）  １０部
テトラヒドロフラン                                            ７５部
【０４２０】
比較例４５
実施例４５の電荷輸送層塗工液を下記組成のものにした以外は同様にして比較例の電子写真感光体を作製した。
〔電荷輸送層塗工液〕
構造式（１４−２９）の化合物                                    ９部
ポリカーボネート（帝人化成（株）製：パンライトＫ−１３００）  １０部
テトラヒドロフラン                                            ７５部
【０４２１】
実施例４６
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                    ８部
構造式（１４−５４）の化合物                                        ２部
ポリカーボネート〔帝人化成（株）製：パンライトＬ−１２５０〕      １０部
塩化メチレン                                                      ８０部
【０４２２】
比較例４６
実施例４６の電荷輸送層塗工液において構造式（１４−５４）の化合物を添加しないこと以外は同様にして比較例の電子写真感光体を作製した。
【０４２３】
実施例４７
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（１４−９６）の化合物                                    ４部
ポリカーボネート（三菱瓦斯化学製：ユーピロンＺ−３００）      １０部
塩化メチレン                                                  ５０部
１，２−ジクロロエタン                                        ３５部
【０４２４】
比較例４７
実施例４７の電荷輸送層塗工液を下記組成のものにした以外は同様にして比較例の電子写真感光体を作製した。
〔電荷輸送層塗工液〕
構造式（１４−９６）の化合物                                    ８部
ポリカーボネート（三菱瓦斯化学製：ユーピロンＺ−３００）      １０部
塩化メチレン                                                  ５０部
１，２−ジクロロエタン                                        ３５部
【０４２５】
実施例４８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（１４−２９）の化合物                                    ８部
テトラヒドロフラン                                          ２００部
【０４２６】
比較例４８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１４−２９）の化合物                                  １８部
テトラヒドロフラン                                          ２００部
【０４２７】
以上の各感光体を前出と同じ方法で感光体特性を測定した。
試験結果を表２９７に示す。
【０４２８】
【表２９７】
0004020457.tif 000352
【０４２９】
実施例４９
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（１５−８）の化合物                                      ３部
ポリカーボネート（帝人化成（株）製：パンライトＫ−１３００）  １０部
テトラヒドロフラン                                            ７５部
【０４３０】
比較例４９
実施例４９の電荷輸送層塗工液を下記組成のものにした以外は同様にして比較例の電子写真感光体を作製した。
〔電荷輸送層塗工液〕
構造式（１５−８）の化合物                                      ９部
ポリカーボネート（帝人化成（株）製：パンライトＫ−１３００）  １０部
テトラヒドロフラン                                            ７５部
【０４３１】
実施例５０
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（１５−２１）の化合物                                    ２部
ポリカーボネート（帝人化成（株）製：パンライトＬ−１２５０）  １０部
塩化メチレン                                                  ８０部
【０４３２】
比較例５０
実施例５０の電荷輸送層塗工液において構造式（１５−２１）の化合物を添加しないこと以外は同様にして比較例の電子写真感光体を作製した。
【０４３３】
実施例５１
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（１５−４０）の化合物                                    ４部
ポリカーボネート（三菱瓦斯化学製：ユーピロンＺ−３００）      １０部
塩化メチレン                                                  ５０部
１，２−ジクロロエタン                                        ３５部
【０４３４】
比較例５１
実施例５１の電荷輸送層塗工液を下記組成のものにした以外は同様にして比較例の電子写真感光体を作製した。
〔電荷輸送層塗工液〕
構造式（１５−４０）の化合物                                    ８部
ポリカーボネート（三菱瓦斯化学製：ユーピロンＺ−３００）      １０部
塩化メチレン                                                  ５０部
１，２−ジクロロエタン                                        ３５部
【０４３５】
実施例５２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（１５−８）の化合物                                      ８部
テトラヒドロフラン                                          ２００部
【０４３６】
比較例５２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１５−８）の化合物                                    １８部
テトラヒドロフラン                                          ２００部
【０４３７】
以上の各感光体を前出と同じ方法で感光体特性を測定した。
試験結果を表２９８に示す。
【０４３８】
【表２９８】
0004020457.tif 000353
【０４３９】
実施例５３
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（１６−６）の化合物                                      ３部
ポリカーボネート（帝人化成（株）製：パンライトＫ−１３００）  １０部
テトラヒドロフラン                                            ７５部
【０４４０】
比較例５３
実施例５３の電荷輸送層塗工液を下記組成のものにした以外は同様にして比較例の電子写真感光体を作製した。
〔電荷発生層塗工液〕
構造式（１６−６）の化合物                                      ９部
ポリカーボネート（帝人化成（株）製：パンライトＫ−１３００）  １０部
テトラヒドロフラン                                            ７５部
【０４４１】
実施例５４
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（１６−８）の化合物                                      ２部
ポリカーボネート（帝人化成（株）製：パンライトＬ−１２５０）  １０部
塩化メチレン                                                  ８０部
【０４４２】
比較例５４
実施例５４の電荷輸送層塗工液において構造式（１６−８）の化合物を添加しないこと以外は同様にして比較例の電子写真感光体を作製した。
【０４４３】
実施例５５
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（１６−１７）の化合物                                    ４部
ポリカーボネート（三菱瓦斯化学製：ユーピロンＺ−３００）      １０部
塩化メチレン                                                  ５０部
１，２−ジクロロエタン                                        ３５部
【０４４４】
比較例５５
実施例５５の電荷輸送層塗工液を下記組成のものにした以外は同様にして比較例の電子写真感光体を作製した。
〔電荷輸送層塗工液〕
構造式（１６−１７）の化合物                                    ８部
ポリカーボネート（三菱瓦斯化学製：ユーピロンＺ−３００）      １０部
塩化メチレン                                                  ５０部
１，２−ジクロロエタン                                        ３５部
【０４４５】
実施例５６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（１６−６）の化合物                                      ８部
テトラヒドロフラン                                          ２００部
【０４４６】
比較例５６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１６−６）の化合物                                    １８部
テトラヒドロフラン                                          ２００部
【０４４７】
以上の各感光体を前出と同じ方法で感光体特性を測定した。
試験結果を表２９９に示す。
【０４４８】
【表２９９】
0004020457.tif 000354
【０４４９】
実施例５７
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（１７−４３）の化合物                                    ３部
ポリカーボネート（帝人化成（株）製：パンライトＫ−１３００）  １０部
テトラヒドロフラン                                            ７５部
【０４５０】
比較例５７
実施例５７の電荷輸送層塗工液を下記組成のものにした以外は同様にして比較例の電子写真感光体を作製した。
〔電荷輸送層塗工液〕
構造式（１７−４３）の化合物                                    ９部
ポリカーボネート（帝人化成（株）製：パンライトＫ−１３００）  １０部
テトラヒドロフラン                                            ７５部
【０４５１】
実施例５８
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（１７−７５）の化合物                                    ２部
ポリカーボネート（帝人化成（株）製：パンライトＬ−１２５０）  １０部
塩化メチレン                                                  ８０部
【０４５２】
比較例５８
実施例５８の電荷輸送層塗工液において構造式（１７−７５）の化合物を添加しないこと以外は同様にして比較例の電子写真感光体を作製した。
【０４５３】
実施例５９
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（１７−１０２）の化合物                                  ４部
ポリカーボネート（三菱瓦斯化学製：ユーピロンＺ−３００）      １０部
塩化メチレン                                                  ５０部
１，２−ジクロロエタン                                        ３５部
【０４５４】
比較例５９
実施例５９の電荷輸送層塗工液を下記組成のものにした以外は同様にして比較例の電子写真感光体を作製した。
〔電荷輸送層塗工液〕
構造式（１７−１０２）の化合物                                  ８部
ポリカーボネート（三菱瓦斯化学製：ユーピロンＺ−３００）      １０部
塩化メチレン                                                  ５０部
１，２−ジクロロエタン                                        ３５部
【０４５５】
実施例６０
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（１７−４３）の化合物                                    ８部
テトラヒドロフラン                                          ２００部
【０４５６】
比較例６０
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１７−４３）の化合物                                  １８部
テトラヒドロフラン                                          ２００部
【０４５７】
以上の各感光体を前出と同じ方法で感光体特性を測定した。
試験結果を表３００に示す。
【０４５８】
【表３００】
0004020457.tif 000355
【０４５９】
実施例６１
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（１８−３）の化合物                                      ３部
ポリカーボネート（帝人化成（株）製：パンライトＫ−１３００）  １０部
テトラヒドロフラン                                            ７５部
【０４６０】
比較例６１
実施例６１の電荷輸送層塗工液を下記組成のものにした以外は同様にして比較例の電子写真感光体を作製した。
〔電荷輸送層塗工液〕
構造式（１８−３）の化合物                                      ９部
ポリカーボネート（帝人化成（株）製：パンライトＫ−１３００）  １０部
テトラヒドロフラン                                            ７５部
【０４６１】
実施例６２
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（１８−１７８）の化合物                                  ２部
ポリカーボネート（帝人化成（株）製：パンライトＬ−１２５０）  １０部
塩化メチレン                                                  ８０部
【０４６２】
比較例６２
実施例６２の電荷輸送層塗工液において構造式（１８−１７８）の化合物を添加しないこと以外は同様にして比較例の電子写真感光体を作製した。
【０４６３】
実施例６３
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（１８−３０６）の化合物                                  ４部
ポリカーボネート（三菱瓦斯化学製：ユーピロンＺ−３００）      １０部
塩化メチレン                                                  ５０部
１，２−ジクロロエタン                                        ３５部
【０４６４】
比較例６３
実施例６３の電荷輸送層塗工液を下記組成のものにした以外は同様にして比較例の電子写真感光体を作製した。
〔電荷輸送層塗工液〕
構造式（１８−３０６）の化合物                                  ８部
ポリカーボネート（三菱瓦斯化学製：ユーピロンＺ−３００）      １０部
塩化メチレン                                                  ５０部
１，２−ジクロロエタン                                        ３５部
【０４６５】
実施例６４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（１８−３）の化合物                                      ８部
テトラヒドロフラン                                          ２００部
【０４６６】
比較例６４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１８−３）の化合物                                    １８部
テトラヒドロフラン                                          ２００部
【０４６７】
以上の各感光体を前出と同じ方法で感光体特性を測定した。
試験結果を表３０１に示す。
【０４６８】
【表３０１】
0004020457.tif 000356
【０４６９】
実施例６５
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（１９−１１）の化合物                                    ３部
ポリカーボネート（帝人化成（株）製：パンライトＫ−１３００）  １０部
テトラヒドロフラン                                            ７５部
【０４７０】
比較例６５
実施例６５の電荷輸送層塗工液を下記組成のものにした以外は同様にして比較例の電子写真感光体を作製した。
〔電荷発生層塗工液〕
構造式（１９−１１）の化合物                                    ９部
ポリカーボネート（帝人化成（株）製：パンライトＫ−１３００）  １０部
テトラヒドロフラン                                            ７５部
【０４７１】
実施例６６
実施例２の電荷輸送層塗工液を下記組成のものにした以外は実施例２と同様にして本発明の電子写真感光体を作製した。
〔電荷輸送層塗工液〕
構造式（１−２２Ａ５）の化合物                                  ８部
構造式（１９−４６）の化合物                                    ２部
ポリカーボネート（帝人化成（株）製：パンライトＬ−１２５０）  １０部
塩化メチレン                                                  ８０部
【０４７２】
比較例６６
実施例６６の電荷輸送層塗工液において構造式（１９−４６）の化合物を添加しないこと以外は同様にして比較例の電子写真感光体を作製した。
【０４７３】
実施例６７
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（１９−９５）の化合物                                    ４部
ポリカーボネート（三菱瓦斯化学製：ユーピロンＺ−３００）      １０部
塩化メチレン                                                  ５０部
１，２−ジクロロエタン                                        ３５部
【０４７４】
比較例６７
実施例６７の電荷輸送層塗工液を下記組成のものにした以外は同様にして比較例の電子写真感光体を作製した。
〔電荷輸送層塗工液〕
構造式（１９−９５）の化合物                                    ８部
ポリカーボネート（三菱瓦斯化学製：ユーピロンＺ−３００）      １０部
塩化メチレン                                                  ５０部
１，２−ジクロロエタン                                        ３５部
【０４７５】
実施例６８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（１９−１１）の化合物                                    ８部
テトラヒドロフラン                                          ２００部
【０４７６】
比較例６８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１９−１１）の化合物                                  １８部
テトラヒドロフラン                                          ２００部
【０４７７】
以上の各感光体を前出と同じ方法で感光体特性を測定した。
試験結果を表３０２に示す。
【０４７８】
【表３０２】
0004020457.tif 000357
【０４７９】
実施例６９
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                  ６部
構造式（２０−３３）の化合物                                    ３部
ポリカーボネート（帝人化成（株）製：パンライトＫ−１３００）  １０部
テトラヒドロフラン                                            ７５部
【０４８０】
比較例６９
実施例６９の電荷輸送層塗工液を下記組成のものにした以外は同様にして比較例の電子写真感光体を作製した。
〔電荷輸送層塗工液〕
構造式（２０−３３）の化合物                                    ９部
ポリカーボネート（帝人化成（株）製：パンライトＫ−１３００）  １０部
テトラヒドロフラン                                            ７５部
【０４８１】
実施例７０
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                ８部
構造式（２０−７４）の化合物                                    ２部
ポリカーボネート（帝人化成（株）製：パンライトＬ−１２５０）  １０部
塩化メチレン                                                  ８０部
【０４８２】
比較例７０
実施例７０の電荷輸送層塗工液において構造式（２０−７４）の化合物を添加しないこと以外は同様にして比較例の電子写真感光体を作製した。
【０４８３】
実施例７１
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                ４部
構造式（２０−１６５）の化合物                                  ４部
ポリカーボネート（三菱瓦斯化学製：ユーピロンＺ−３００）      １０部
塩化メチレン                                                  ５０部
１，２−ジクロロエタン                                        ３５部
【０４８４】
比較例７１
実施例７１の電荷輸送層塗工液を下記組成のものにした以外は同様にして比較例の電子写真感光体を作製した。
〔電荷輸送層塗工液〕
構造式（２０−１６５）の化合物                                  ８部
ポリカーボネート（三菱瓦斯化学製：ユーピロンＺ−３００）      １０部
塩化メチレン                                                  ５０部
１，２−ジクロロエタン                                        ３５部
【０４８５】
実施例７２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１−４Ａ４Ｂ）の化合物                                １０部
構造式（２０−３３）の化合物                                    ８部
テトラヒドロフラン                                          ２００部
【０４８６】
比較例７２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（２０−３３）の化合物                                  １８部
テトラヒドロフラン                                          ２００部
【０４８７】
以上の各感光体を前出と同じ方法で感光体特性を測定した。
試験結果を表３０３に示す。
【０４８８】
【表３０３】
0004020457.tif 000358
【０４８９】
実施例７３
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（２１−２８）の化合物                                      ３部
ポリカーボネート〔帝人化成（株）製：パンライトＫ−１３００〕    １０部
テトラヒドロフラン                                              ７５部
【０４９０】
比較例７３
実施例７３の電荷輸送層塗工液を下記組成のものにした以外は同様にして比較例の電子写真感光体を作製した。
〔電荷輸送層塗工液〕
構造式（２１−２８）の化合物                                      ９部
ポリカーボネート〔帝人化成（株）製：パンライトＫ−１３００〕    １０部
テトラヒドロフラン                                              ７５部
【０４９１】
実施例７４
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（２１−３８）の化合物                                      ２部
ポリカーボネート〔帝人化成（株）製：パンライトＬ−１２５０〕    １０部
塩化メチレン                                                    ８０部
【０４９２】
比較例７４
実施例７４の電荷輸送層塗工液において構造式（２１−３８）の化合物を添加しないこと以外は同様にして比較例の電子写真感光体を作製した。
【０４９３】
実施例７５
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（２１−８１）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０４９４】
比較例７５
実施例７５の電荷輸送層塗工液を下記組成のものにした以外は同様にして比較例の電子写真感光体を作製した。
〔電荷輸送層塗工液〕
構造式（２１−８１）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０４９５】
実施例７６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製、パンライトＫ−１３００〕    ２１部
構造式（１−４Ａ４Ｂ）の化合物                                  １０部
構造式（２１−２８）の化合物                                      ８部
テトラヒドロフラン                                            ２００部
【０４９６】
比較例７６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製、パンライトＫ−１３００〕    ２１部
構造式（２１−２８）の化合物                                    １８部
テトラヒドロフラン                                            ２００部
【０４９７】
以上の各感光体を前出と同じ方法で感光体特性を測定した。
試験結果を表３０４に示す。
【０４９８】
【表３０４】
0004020457.tif 000359
【０４９９】
実施例７７
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（２２−２５）の化合物                                      ３部
ポリカーボネート〔帝人化成（株）製：パンライトＫ−１３００〕    １０部
テトラヒドロフラン                                              ８５部
【０５００】
比較例７７
実施例７７の電荷輸送層塗工液を下記組成のものにした以外は同様にして比較例の電子写真感光体を作製した。
〔電荷輸送層塗工液〕
構造式（２２−２５）の化合物                                      ９部
ポリカーボネート〔帝人化成（株）製：パンライトＫ−１３００〕    １０部
テトラヒドロフラン                                              ７５部
【０５０１】
実施例７８
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（２２−７４）の化合物                                      ２部
ポリカーボネート〔帝人化成（株）製：パンライトＬ−１２５０〕    １０部
塩化メチレン                                                    ８０部
【０５０２】
比較例７８
実施例７８の電荷輸送層塗工液において構造式（２２−７４）の化合物を添加しないこと以外は同様にして比較例の電子写真感光体を作製した。
【０５０３】
実施例７９
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（２２−１０５）の化合物                                    ４部
ポリカーボネート〔三菱瓦斯化学製：ユーピロンＺ−３００〕        １０部
塩化メチレン                                                    ５０部
１，２−ジクロロエタン                                          ３５部
【０５０４】
比較例７９
実施例７９の電荷輸送層塗工液を下記組成のものにした以外は同様にして比較例の電子写真感光体を作製した。
〔電荷輸送層塗工液〕
構造式（２２−１０５）の化合物                                    ８部
ポリカーボネート〔三菱瓦斯化学製：ユーピロンＺ−３００〕        １０部
塩化メチレン                                                    ５０部
１，２−ジクロロエタン                                          ３５部
【０５０５】
実施例８０
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（２２−２５）の化合物                                      ８部
テトラヒドロフラン                                            ２００部
【０５０６】
比較例８０
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（２２−２５）の化合物                                      ８部
テトラヒドロフラン                                            ２００部
【０５０７】
以上の各感光体を前出と同じ方法で感光体特性を測定した。
試験結果を表３０５に示す。
【０５０８】
【表３０５】
0004020457.tif 000360
【０５０９】
実施例８１
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（２３−１３）の化合物                                      ３部
ポリカーボネート〔帝人化成（株）製：パンライトＫ−１３００〕    １０部
テトラヒドロフラン                                              ７５部
【０５１０】
比較例８１
実施例８１の電荷輸送層塗工液を下記組成のものにした以外は同様にして比較例の電子写真感光体を作製した。
〔電荷輸送層塗工液〕
構造式（２３−１３）の化合物                                      ９部
ポリカーボネート〔帝人化成（株）製：パンライトＫ−１３００〕    １０部
テトラヒドロフラン                                              ７５部
【０５１１】
実施例８２
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（２３−２６）の化合物                                      ２部
ポリカーボネート〔帝人化成（株）製：パンライトＬ−１２５０〕    １０部
塩化メチレン                                                    ８０部
【０５１２】
比較例８２
実施例８２の電荷輸送層塗工液において構造式（２３−２６）の化合物を添加しないこと以外は同様にして比較例の電子写真感光体を作製した。
【０５１３】
実施例８３
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（２３−５１）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０５１４】
比較例８３
実施例８３の電荷輸送層塗工液を下記組成のものにした以外は同様にして比較例の電子写真感光体を作製した。
〔電荷輸送層塗工液〕
構造式（２３−５１）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０５１５】
実施例８４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（２３−１３）の化合物                                      ８部
テトラヒドロフラン                                            ２００部
【０５１６】
比較例８４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（２２−１３）の化合物                                    １８部
テトラヒドロフラン                                            ２００部
【０５１７】
以上の各感光体を前出と同じ方法で感光体特性を測定した。
試験結果を表３０６に示す。
【０５１８】
【表３０６】
0004020457.tif 000361
【０５１９】
実施例８５
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（２４−１３）の化合物                                      ３部
ポリカーボネート〔帝人化成（株）製：パンライトＫ−１３００〕    １０部
テトラヒドロフラン                                              ７５部
【０５２０】
比較例８５
実施例８５の電荷輸送層塗工液を下記組成のものにした以外は同様にして比較例の電子写真感光体を作製した。
〔電荷輸送層塗工液〕
構造式（２４−１３）の化合物                                      ９部
ポリカーボネート〔帝人化成（株）製：パンライトＫ−１３００〕    １０部
テトラヒドロフラン                                              ７５部
【０５２１】
実施例８６
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（２４−２１）の化合物                                      ２部
ポリカーボネート〔帝人化成（株）製：パンライトＬ−１２５０〕    １０部
塩化メチレン                                                    ８０部
【０５２２】
比較例８６
実施例８６の電荷輸送層塗工液において構造式（２４−２１）の化合物を添加しないこと以外は同様にして比較例の電子写真感光体を作製した。
【０５２３】
実施例８７
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（２４−２８）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０５２４】
比較例８７
実施例８７の電荷輸送層塗工液を下記組成のものにした以外は同様にして比較例の電子写真感光体を作製した。
〔電荷輸送層塗工液〕
構造式（２４−２８）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０５２５】
実施例８８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                          ３部
ポリカーボネート〔帝人化成（株）製、パンライトＫ−１３００〕      ２１部
構造式（１−４Ａ４Ｂ）の化合物                                    １０部
構造式（２４−１３）の化合物                                        ８部
テトラヒドロフラン                                              ２００部
【０５２６】
比較例８８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                          ３部
ポリカーボネート〔帝人化成（株）製、パンライトＫ−１３００〕      ２１部
構造式（２４−１３）の化合物                                      １８部
テトラヒドロフラン                                              ２００部
【０５２７】
以上の各感光体を前出と同じ方法で感光体特性を測定した。
試験結果を表３０７および３０８に示す。
【０５２８】
【表３０７】
0004020457.tif 000362
【０５２９】
【表３０８】
0004020457.tif 000363
【０５３０】
実施例８９
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（２５−２）の化合物                                        ３部
ポリカーボネート〔帝人化成（株）製：パンライトＫ−１３００〕    １０部
テトラヒドロフラン                                              ７５部
【０５３１】
比較例８９
実施例８９の電荷輸送層塗工液を下記組成のものにした以外は同様にして比較例の電子写真感光体を作製した。
〔電荷輸送層塗工液〕
構造式（２５−２）の化合物                                        ９部
ポリカーボネート〔帝人化成（株）製：パンライトＫ−１３００〕    １０部
テトラヒドロフラン                                              ７５部
【０５３２】
実施例９０
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（２５−６）の化合物                                        ２部
ポリカーボネート〔帝人化成（株）製：パンライトＬ−１２５０〕    １０部
塩化メチレン                                                    ８０部
【０５３３】
比較例９０
実施例９０の電荷輸送層塗工液において構造式（２５−６）の化合物を添加しないこと以外は同様にして比較例の電子写真感光体を作製した。
【０５３４】
実施例９１
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（２５−１３）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０５３５】
比較例９１
実施例９１の電荷輸送層塗工液を下記組成のものにした以外は同様にして比較例の電子写真感光体を作製した。
〔電荷輸送層塗工液〕
構造式（２５−１３）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０５３６】
実施例９２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（２５−２）の化合物                                        ８部
テトラヒドロフラン                                            ２００部
【０５３７】
比較例９２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（２５−２）の化合物                                        ８部
テトラヒドロフラン                                            ２００部
【０５３８】
以上の各感光体を前出と同じ方法で感光体特性を測定した。
試験結果を表３０９および３１０に示す。
【０５３９】
【表３０９】
0004020457.tif 000364
【０５４０】
【表３１０】
0004020457.tif 000365
【０５４１】
実施例９３
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（２６−７）の化合物                                        ３部
ポリカーボネート〔帝人化成（株）製：パンライトＫ−１３００〕    １０部
テトラヒドロフラン                                              ７５部
【０５４２】
比較例９３
実施例９３の電荷輸送層塗工液を下記組成のものにした以外は同様にして比較例の電子写真感光体を作製した。
〔電荷輸送層塗工液〕
構造式（２６−７）の化合物                                        ９部
ポリカーボネート〔帝人化成（株）製：パンライトＫ−１３００〕    １０部
テトラヒドロフラン                                              ７５部
【０５４３】
実施例９４
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（２６−２１）の化合物                                      ２部
ポリカーボネート〔帝人化成（株）製：パンライトＬ−１２５０〕    １０部
塩化メチレン                                                    ８０部
【０５４４】
比較例９４
実施例９４の電荷輸送層塗工液において構造式（２６−２１）の化合物を添加しないこと以外は同様にして比較例の電子写真感光体を作製した。
【０５４５】
実施例９５
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（２６−３７）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０５４６】
比較例９５
実施例９５の電荷輸送層塗工液を下記組成のものにした以外は同様にして比較例の電子写真感光体を作製した。
〔電荷輸送層塗工液〕
構造式（２６−３７）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０５４７】
実施例９６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（２６−７）の化合物                                        ８部
テトラヒドロフラン                                            ２００部
【０５４８】
比較例９６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（２６−７）の化合物                                      １８部
テトラヒドロフラン                                            ２００部
【０５４９】
以上の各感光体を前出と同じ方法で感光体特性を測定した。
試験結果を表３１１および３１２に示す。
【０５５０】
【表３１１】
0004020457.tif 000366
【０５５１】
【表３１２】
0004020457.tif 000367
【０５５２】
実施例９７
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                      ６部
構造式（２７−１１）の化合物                                        ３部
ポリカーボネート〔帝人化成（株）製：パンライトＫ−１３００〕      １０部
テトラヒドロフラン                                                ７５部
【０５５３】
比較例９７
実施例９７の電荷輸送層塗工液を下記組成のものにした以外同様にして比較例の電子写真感光体を作製した。
〔電荷輸送層塗工液〕
構造式（２７−１１）の化合物                                        ９部
ポリカーボネート〔帝人化成（株）製：パンライトＫ−１３００〕      １０部
テトラヒドロフラン                                                ７５部
【０５５４】
実施例９８
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                    ８部
構造式（２７−２８）の化合物                                        ２部
ポリカーボネート〔帝人化成（株）製：パンライトＬ−１２５０〕      １０部
塩化メチレン                                                      ８０部
【０５５５】
比較例９８
実施例９８の電荷輸送層塗工液において構造式（２７−２８）の化合物を添加しないこと以外は同様にして比較例の電子写真感光体を作製した。
【０５５６】
実施例９９
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（２７−４６）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０５５７】
比較例９９
実施例９９の電荷輸送層塗工液を下記組成のものにした以外は同様にして比較例の電子写真感光体を作製した。
〔電荷輸送層塗工液〕
構造式（２７−４６）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０５５８】
実施例１００
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（２７−１１）の化合物                                      ８部
テトラヒドロフラン                                            ２００部
【０５５９】
比較例１００
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製、パンライトＫ−１３００〕    ２１部
構造式（２７−１１）の化合物                                    １８部
テトラヒドロフラン                                            ２００部
【０５６０】
以上の各感光体を前出と同じ方法で感光体特性を測定した。
試験結果を表３１３および３１４に示す。
【０５６１】
【表３１３】
0004020457.tif 000368
【０５６２】
【表３１４】
0004020457.tif 000369
【０５６３】
実施例１０１
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（２８−２）の化合物                                        ３部
ポリカーボネート〔帝人化成（株）製：パンライトＫ−１３００〕    １０部
テトラヒドロフラン                                              ７５部
【０５６４】
比較例１０１
実施例１０１の電荷輸送層塗工液を下記組成のものにした以外は同様にして比較例の電子写真感光体を作製した。
〔電荷輸送層塗工液〕
構造式（２８−２）の化合物                                        ９部
ポリカーボネート〔帝人化成（株）製：パンライトＫ−１３００〕    １０部
テトラヒドロフラン                                              ７５部
【０５６５】
実施例１０２
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（２８−１２）の化合物                                      ２部
ポリカーボネート〔帝人化成（株）製：パンライトＬ−１２５０〕    １０部
塩化メチレン                                                    ８０部
【０５６６】
比較例１０２
実施例１０２の電荷輸送層塗工液において構造式（２８−１２）の化合物を添加しないこと以外は同様にして比較例の電子写真感光体を作製した。
【０５６７】
実施例１０３
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（２８−２５）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０５６８】
比較例１０３
実施例１０３の電荷輸送層塗工液を下記組成のものにした以外は同様にして比較例の電子写真感光体を作製した。
〔電荷輸送層塗工液〕
構造式（２８−２５）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０５６９】
実施例１０４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（２８−２）の化合物                                        ８部
テトラヒドロフラン                                            ２００部
【０５７０】
比較例１０４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（２８−２）の化合物                                      １８部
テトラヒドロフラン                                            ２００部
【０５７１】
以上の各感光体を前出と同じ方法で感光体特性を測定した。
試験結果を表３１５および３１６に示す。
【０５７２】
【表３１５】
0004020457.tif 000370
【０５７３】
【表３１６】
0004020457.tif 000371
【０５７４】
実施例１０５
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（２９−２）の化合物                                        ３部
ポリカーボネート〔帝人化成（株）製：パンライトＫ−１３００〕    １０部
テトラヒドロフラン                                              ７５部
【０５７５】
比較例１０５
実施例１０５の電荷輸送層塗工液を下記組成のものにした以外は同様にして比較例の電子写真感光体を作製した。
〔電荷輸送層塗工液〕
構造式（２９−２）の化合物                                        ９部
ポリカーボネート〔帝人化成（株）製：パンライトＫ−１３００〕    １０部
テトラヒドロフラン                                              ７５部
【０５７６】
実施例１０６
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（２９−８）の化合物                                        ２部
ポリカーボネート〔帝人化成（株）製：パンライトＬ−１２５０〕    １０部
塩化メチレン                                                    ８０部
【０５７７】
比較例１０６
実施例１０６の電荷輸送層塗工液において構造式（２９−８）の化合物を添加しないこと以外は同様にして比較例の電子写真感光体を作製した。
【０５７８】
実施例１０７
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（２９−１３）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０５７９】
比較例１０７
実施例１０７の電荷輸送層塗工液を下記組成のものにした以外は同様にして比較例の電子写真感光体を作製した。
〔電荷輸送層塗工液〕
構造式（２９−１３）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０５８０】
実施例１０８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（２９−２）の化合物                                        ８部
テトラヒドロフラン                                            ２００部
【０５８１】
比較例１０８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（２９−２）の化合物                                      １８部
テトラヒドロフラン                                            ２００部
【０５８２】
以上の各感光体を前出と同じ方法で感光体特性を測定した。
試験結果を表３１７および３１８に示す。
【０５８３】
【表３１７】
0004020457.tif 000372
【０５８４】
【表３１８】
0004020457.tif 000373
【０５８５】
実施例１０９
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（３０−３）の化合物                                        ３部
ポリカーボネート〔帝人化成（株）製：パンライトＫ−１３００〕    １０部
テトラヒドロフラン                                              ７５部
【０５８６】
比較例１０９
実施例１０９の電荷輸送層塗工液を下記組成のものにした以外同様にして比較例の電子写真感光体を作製した。
〔電荷輸送層塗工液〕
構造式（３０−３）の化合物                                        ９部
ポリカーボネート〔帝人化成（株）製：パンライトＫ−１３００〕    １０部
テトラヒドロフラン                                              ７５部
【０５８７】
実施例１１０
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（３０−１０）の化合物                                      ２部
ポリカーボネート〔帝人化成（株）製：パンライトＬ−１２５０〕    １０部
塩化メチレン                                                    ８０部
【０５８８】
比較例１１０
実施例１１０の電荷輸送層塗工液において構造式（３０−１０）の化合物を添加しないこと以外は同様にして比較例の電子写真感光体を作製した。
【０５８９】
実施例１１１
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（３０−２１）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０５９０】
比較例１１１
実施例１１１の電荷輸送層塗工液を下記組成のものにした以外は同様にして比較例の電子写真感光体を作製した。
〔電荷輸送層塗工液〕
構造式（３０−２１）の化合物                                      ８部
ポリカーボネート〔三菱瓦斯化学製：ユーピロンＺ−３００〕        １０部
塩化メチレンン                                                  ５０部
１，２−ジクロロエタン                                          ３５部
【０５９１】
実施例１１２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製、パンライトＫ−１３００〕    ２１部
構造式（１−４Ａ４Ｂ）の化合物                                  １０部
構造式（３０−３）の化合物                                        ８部
テトラヒドロフラン                                            ２００部
【０５９２】
比較例１１２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製、パンライトＫ−１３００〕    ２１部
構造式（３０−３）の化合物                                      １８部
テトラヒドロフラン                                            ２００部
【０５９３】
以上の各感光体を前出と同じ方法で感光体特性を測定した。
試験結果を表３１９および３２０に示す。
【０５９４】
【表３１９】
0004020457.tif 000374
【０５９５】
【表３２０】
0004020457.tif 000375
【０５９６】
実施例１１３
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（３１−７）の化合物                                        ３部
ポリカーボネート〔帝人化成（株）製：パンライトＫ−１３００〕    １０部
テトラヒドロフラン                                              ７５部
【０５９７】
比較例１１３
実施例１１３の電荷輸送層塗工液を下記組成のものにした以外は同様にして比較例の電子写真感光体を作製した。
〔電荷輸送層塗工液〕
構造式（３１−７）の化合物                                        ９部
ポリカーボネート〔帝人化成（株）製：パンライトＫ−１３００〕    １０部
テトラヒドロフラン                                              ７５部
【０５９８】
実施例１１４
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（３１−２５）の化合物                                      ２部
ポリカーボネート〔帝人化成（株）製：パンライトＬ−１２５０〕    １０部
塩化メチレン                                                    ８０部
【０５９９】
比較例１１４
実施例１１４の電荷輸送層塗工液において構造式（３１−２５）の化合物を添加しないこと以外は同様にして比較例の電子写真感光体を作製した。
【０６００】
実施例１１５
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（３１−５２）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０６０１】
比較例１１５
実施例１１５の電荷輸送層塗工液を下記組成のものにした以外は同様にして比較例の電子写真感光体を作製した。
〔電荷輸送層塗工液〕
構造式（３１−５２）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０６０２】
実施例１１６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（３１−７）の化合物                                        ８部
テトラヒドロフラン                                            ２００部
【０６０３】
比較例１１６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（３１−７）の化合物                                      １８部
テトラヒドロフラン                                            ２００部
【０６０４】
以上の各感光体を前出と同じ方法で感光体特性を測定した。
試験結果を表３２１および３２２に示す。
【０６０５】
【表３２１】
0004020457.tif 000376
【０６０６】
【表３２２】
0004020457.tif 000377
【０６０７】
実施例１１７
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（３２−２０）の化合物                                      ３部
ポリカーボネート〔帝人化成（株）製：パンライトＫ−１３００〕    １０部
テトラヒドロフラン                                              ７５部
【０６０８】
比較例１１７
実施例１１７の電荷輸送層塗工液を下記組成のものにした以外は同様にして比較例の電子写真感光体を作製した。
〔電荷輸送層塗工液〕
構造式（３２−２０）の化合物                                      ９部
ポリカーボネート〔帝人化成（株）製：パンライトＫ−１３００〕    １０部
テトラヒドロフラン                                              ７５部
【０６０９】
実施例１１８
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（３２−３８）の化合物                                      ２部
ポリカーボネート〔帝人化成（株）製：パンライトＬ−１２５０〕    １０部
塩化メチレン                                                    ８０部
【０６１０】
比較例１１８
実施例１１８の電荷輸送層塗工液において構造式（３２−３８）の化合物を添加しないこと以外は同様にして比較例の電子写真感光体を作製した。
【０６１１】
実施例１１９
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（３２−７６）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０６１２】
比較例１１９
実施例１１９の電荷輸送層塗工液を下記組成のものにした以外は同様にして比較例の電子写真感光体を作製した。
〔電荷輸送層塗工液〕
構造式（３２−７６）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０６１３】
実施例１２０
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（３２−２０）の化合物                                      ８部
テトラヒドロフラン                                            ２００部
【０６１４】
比較例１２０
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（３２−２０）の化合物                                    １８部
テトラヒドロフラン                                            ２００部
【０６１５】
以上の各感光体を前出と同じ方法で感光体特性を測定した。
試験結果を表３２３および３２４に示す。
【０６１６】
【表３２３】
0004020457.tif 000378
【０６１７】
【表３２４】
0004020457.tif 000379
【０６１８】
実施例１２１
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（３３−１）の化合物                                        ３部
ポリカーボネート〔帝人化成（株）製：パンライトＫ−１３００〕    １０部
テトラヒドロフラン                                              ７５部
【０６１９】
比較例１２１
実施例１２１の電荷輸送層塗工液を下記組成のものにした以外は同様にして比較例の電子写真感光体を作製した。
〔電荷輸送層塗工液〕
構造式（３３−１）の化合物                                        ９部
ポリカーボネート〔帝人化成（株）製：パンライトＫ−１３００〕    １０部
テトラヒドロフラン                                              ７５部
【０６２０】
実施例１２２
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（３３−１４）の化合物                                      ２部
ポリカーボネート〔帝人化成（株）製：パンライトＬ−１２５０〕    １０部
塩化メチレン                                                    ８０部
【０６２１】
比較例１２２
実施例１２２の電荷輸送層塗工液において構造式（３３−１４）の化合物を添加しないこと以外は同様にして比較例の電子写真感光体を作製した。
【０６２２】
実施例１２３
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（３３−３２）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０６２３】
比較例１２３
実施例１２３の電荷輸送層塗工液を下記組成のものにした以外は同様にして比較例の電子写真感光体を作製した。
〔電荷輸送層塗工液〕
構造式（３３−３２）の化合物                                      ８部
ポリカーボネート〔三菱瓦斯化学製：ユーピロンＺ−３００〕        １０部
塩化メチレンン                                                  ５０部
１，２−ジクロロエタン                                          ３５部
【０６２４】
実施例１２４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製、パンライトＫ−１３００〕    ２１部
構造式（１−４Ａ４Ｂ）の化合物                                  １０部
構造式（３３−１）の化合物                                        ８部
テトラヒドロフラン                                            ２００部
【０６２５】
比較例１２４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製、パンライトＫ−１３００〕    ２１部
構造式（３３−１）の化合物                                      １８部
テトラヒドロフラン                                            ２００部
【０６２６】
以上の各感光体を前出と同じ方法で感光体特性を測定した。
試験結果を表３２５および３２６に示す。
【０６２７】
【表３２５】
0004020457.tif 000380
【０６２８】
【表３２６】
0004020457.tif 000381
【０６２９】
実施例１２５
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（３４−１３）の化合物                                      ３部
ポリカーボネート〔帝人化成（株）製：パンライトＫ−１３００〕    １０部
テトラヒドロフラン                                              ７５部
【０６３０】
比較例１２５
実施例１２５の電荷輸送層塗工液を下記組成のものにした以外は同様にして比較例の電子写真感光体を作製した。
〔電荷輸送層塗工液〕
構造式（３４−１３）の化合物                                      ９部
ポリカーボネート〔帝人化成（株）製：パンライトＫ−１３００〕    １０部
テトラヒドロフラン                                              ７５部
【０６３１】
実施例１２６
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（３４−３９）の化合物                                      ２部
ポリカーボネート〔帝人化成（株）製：パンライトＬ−１２５０〕    １０部
塩化メチレン                                                    ８０部
【０６３２】
比較例１２６
実施例１２６の電荷輸送層塗工液において構造式（３４−３９）の化合物を添加しないこと以外は同様にして比較例の電子写真感光体を作製した。
【０６３３】
実施例１２７
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（３４−６１）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０６３４】
比較例１２７
実施例１２７の電荷輸送層塗工液を下記組成のものにした以外は同様にして比較例の電子写真感光体を作製した。
〔電荷輸送層塗工液〕
構造式（３４−６１）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０６３５】
実施例１２８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（３４−１３）の化合物                                      ８部
テトラヒドロフラン                                            ２００部
【０６３６】
比較例１２８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（３４−１３）の化合物                                    １８部
テトラヒドロフラン                                            ２００部
【０６３７】
以上の各感光体を前出と同じ方法で感光体特性を測定した。
試験結果を表３２７および３２８に示す。
【０６３８】
【表３２７】
0004020457.tif 000382
【０６３９】
【表３２８】
0004020457.tif 000383
【０６４０】
実施例１２９
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（３５−３）の化合物                                        ３部
ポリカーボネート〔帝人化成（株）製：パンライトＫ−１３００〕    １０部
テトラヒドロフラン                                              ７５部
【０６４１】
比較例１２９
実施例１２９の電荷輸送層塗工液を下記組成のものにした以外は同様にして比較例の電子写真感光体を作製した。
〔電荷輸送層塗工液〕
構造式（３５−３）の化合物                                        ９部
ポリカーボネート〔帝人化成（株）製：パンライトＫ−１３００〕    １０部
テトラヒドロフラン                                              ７５部
【０６４２】
実施例１３０
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（３５−１５）の化合物                                      ２部
ポリカーボネート〔帝人化成（株）製：パンライトＬ−１２５０〕    １０部
塩化メチレン                                                    ８０部
【０６４３】
比較例１３０
実施例１３０の電荷輸送層塗工液において構造式（３５−１５）の化合物を添加しないこと以外は同様にして比較例の電子写真感光体を作製した。
【０６４４】
実施例１３１
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（３５−２４）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０６４５】
比較例１３１
実施例１３１の電荷輸送層塗工液を下記組成のものにした以外は同様にして比較例の電子写真感光体を作製した。
〔電荷輸送層塗工液〕
構造式（３５−２４）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０６４６】
実施例１３２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（３５−３）の化合物                                        ８部
テトラヒドロフラン                                            ２００部
【０６４７】
比較例１３２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（３５−３）の化合物                                      １８部
テトラヒドロフラン                                            ２００部
【０６４８】
以上の各感光体を前出と同じ方法で感光体特性を測定した。
試験結果を表３２９および３３０に示す。
【０６４９】
【表３２９】
0004020457.tif 000384
【０６５０】
【表３３０】
0004020457.tif 000385
【０６５１】
実施例１３３
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（３６−６６）の化合物                                      ３部
ポリカーボネート〔帝人化成（株）製：パンライトＫ−１３００〕    １０部
テトラヒドロフラン                                              ７５部
【０６５２】
比較例１３３
実施例１３３の電荷輸送層塗工液を下記組成のものにした以外は同様にして比較例の電子写真感光体を作製した。
〔電荷輸送層塗工液〕
構造式（３６−６６）の化合物                                      ９部
ポリカーボネート〔帝人化成（株）製：パンライトＫ−１３００〕    １０部
テトラヒドロフラン                                              ７５部
【０６５３】
実施例１３４
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（３６−１６３）の化合物                                    ２部
ポリカーボネート〔帝人化成（株）製：パンライトＬ−１２５０〕    １０部
塩化メチレン                                                    ８０部
【０６５４】
比較例１３４
実施例１３４の電荷輸送層塗工液において構造式（３６−１６３）の化合物を添加しないこと以外は同様にして比較例の電子写真感光体を作製した。
【０６５５】
実施例１３５
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（３６−１８７）の化合物                                    ４部
ポリカーボネート〔三菱瓦斯化学製：ユーピロンＺ−３００〕        １０部
塩化メチレン                                                    ５０部
１，２−ジクロロエタン                                          ３５部
【０６５６】
比較例１３５
実施例１３５の電荷輸送層塗工液を下記組成のものにした以外は同様にして比較例の電子写真感光体を作製した。
〔電荷輸送層塗工液〕
構造式（３６−１８７）の化合物                                    ８部
ポリカーボネート〔三菱瓦斯化学製：ユーピロンＺ−３００〕        １０部
塩化メチレン                                                    ５０部
１，２−ジクロロエタン                                          ３５部
【０６５７】
実施例１３６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製、パンライトＫ−１３００〕    ２１部
構造式（１−４Ａ４Ｂ）の化合物                                  １０部
構造式（３６−６６）の化合物                                      ８部
テトラヒドロフラン                                            ２００部
【０６５８】
比較例１３６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製、パンライトＫ−１３００〕    ２１部
構造式（３６−６６）の化合物                                    １８部
テトラヒドロフラン                                            ２００部
【０６５９】
以上の各感光体を前出と同じ方法で感光体特性を測定した。
試験結果を表３３１および３３２に示す。
【０６６０】
【表３３１】
0004020457.tif 000386
【０６６１】
【表３３２】
0004020457.tif 000387
【００６２】
実施例１３７
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（３７−２６）の化合物                                      ３部
ポリカーボネート〔帝人化成（株）製：パンライトＫ−１３００〕    １０部
テトラヒドロフラン                                              ７５部
【０６６３】
比較例１３７
実施例１３７の電荷輸送層塗工液を下記組成のものにした以外は同様にして比較例の電子写真感光体を作製した。
〔電荷輸送層塗工液〕
構造式（３７−２６）の化合物                                      ９部
ポリカーボネート〔帝人化成（株）製：パンライトＫ−１３００〕    １０部
テトラヒドロフラン                                              ７５部
【０６６４】
実施例１３８
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（３７−２９）の化合物                                      ２部
ポリカーボネート〔帝人化成（株）製：パンライトＬ−１２５０〕    １０部
塩化メチレン                                                    ８０部
【０６６５】
比較例１３８
実施例１３８の電荷輸送層塗工液において構造式（３７−２９）の化合物を添加しないこと以外は同様にして比較例の電子写真感光体を作製した。
【０６６６】
実施例１３９
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（３７−７２）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０６６７】
比較例１３９
実施例１３９の電荷輸送層塗工液を下記組成のものにした以外は同様にして比較例の電子写真感光体を作製した。
〔電荷輸送層塗工液〕
構造式（３７−７２）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０６６８】
実施例１４０
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（３７−２６）の化合物                                      ８部
テトラヒドロフラン                                            ２００部
【０６６９】
比較例１４０
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（３７−２６）の化合物                                    １８部
テトラヒドロフラン                                            ２００部
【０６７０】
以上の各感光体を前出と同じ方法で感光体特性を測定した。
試験結果を表３３３および３３４に示す。
【０６７１】
【表３３３】
0004020457.tif 000388
【０６７２】
【表３３４】
0004020457.tif 000389
【０６７３】
実施例１４１
実施例１の電荷輸送層塗工液を下記組成のものにした以外は実施例１と同様にして本発明の電子写真感光体を作製した。
〔電荷輸送層塗工液〕
構造式（１−４Ａ４Ｂ）の化合物                                    ６部
構造式（２−２Ｎ８Ｂ′）の化合物                                  ３部
ポリカーボネート〔帝人化成（株）製：パンライトＫ−１３００〕    １０部
テトラヒドロフラン                                              ７５部
【０６７４】
比較例１４１
実施例１４１の電荷輸送層塗工液を下記組成のものにした以外は同様にして比較例の電子写真感光体を作製した。
〔電荷輸送層塗工液〕
構造式（２−２Ｎ８Ｂ′）の化合物                                  ９部
ポリカーボネート〔帝人化成（株）製：パンライトＫ−１３００〕    １０部
テトラヒドロフラン                                              ７５部
前記構造式２−２Ｎ８Ｂ′の２−は、該化合物が一般式（２）の化合物であり、前式（α′）で示される化合物の２Ｎと前式（β′）で示される化合物のとの化合物Ｎｏ．８Ｂ′より製造されたものを示す。以下、同様に一般式（２）に相当する化合物を表現する。
【０６７５】
実施例１４２
実施例２の電荷輸送層塗工液を下記組成のものにした以外は実施例２と同様にして本発明の電子写真感光体を作製した。
〔電荷輸送層塗工液〕
構造式（１−２２Ａ５Ｂ）の化合物                                  ８部
構造式（２−２Ｂ２２Ｂ′）の化合物                                ２部
ポリカーボネート〔帝人化成（株）製：パンライトＬ−１２５０〕    １０部
塩化メチレン                                                    ８０部
【０６７６】
比較例１４２
実施例１４２の電荷輸送層塗工液において構造式（２−２Ｂ２２Ｂ′）の化合物を添加しないこと以外は同様にして比較例の電子写真感光体を作製した。
【０６７７】
実施例１４３
実施例３の電荷輸送層塗工液を下記組成のものにした以外は実施例３と同様にして本発明の電子写真感光体を作製した。
〔電荷輸送層塗工液〕
構造式（１−４０Ａ２Ｂ）の化合物                                  ４部
構造式（２−２Ｆ４１Ｂ′）の化合物                                ４部
ポリカーボネート〔三菱瓦斯化学製：ユーピロンＺ−３００〕        １０部
塩化メチレン                                                    ５０部
１，２−ジクロロエタン                                          ３５部
【０６７８】
比較例１４３
実施例１４３の電荷輸送層塗工液を下記組成のものにした以外は同様にして比較例の電子写真感光体を作製した。
〔電荷輸送層塗工液〕
構造式（２−２Ｆ４１Ｂ′）の化合物                                ８部
ポリカーボネート〔三菱瓦斯化学製：ユーピロンＺ−３００〕        １０部
塩化メチレン                                                    ５０部
１，２−ジクロロエタン                                          ３５部
【０６７９】
実施例１４４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（１−４Ａ４Ｂ）の化合物                                  １０部
構造式（２−２Ｎ８Ｂ′）の化合物                                  ８部
テトラヒドロフラン                                            ２００部
【０６８０】
比較例１４４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                        ３部
ポリカーボネート〔帝人化成（株）製：パンライトＫ−１３００〕    ２１部
構造式（２−２Ｎ８Ｂ′）の化合物                                １８部
テトラヒドロフラン                                            ２００部
【０６８１】
以上の各感光体を前出と同じ方法で感光体特性を測定した。
試験結果を表３３５および３３６に示す。
【０６８２】
【表３３５】
0004020457.tif 000390
【０６８３】
【表３３６】
0004020457.tif 000391
【０６８４】
比較例１４５
実施例１の電荷輸送層に用いた構造式（３−２９）の化合物を下記のものに代えた以外は実施例１と同様にして比較例の電子写真感光体を作製した。
【化１３７】
0004020457.tif 000392
【０６８５】
比較例１４６
実施例３の電荷輸送層に用いた構造式（３−１００）の化合物を下記のものに代えた以外は実施例３と同様にして比較例の電子写真感光体を作製した。
【化１３８】
0004020457.tif 000393
【０６８６】
以上の各感光体を前出と同じ方法で感光体特性を測定した。
試験結果を表３３７に示す。
【０６８７】
【表３３７】
0004020457.tif 000394
【０６８８】
実施例１４５
外径７０ｍｍのアルミニウムシリンダー上に、下記組成の下引層塗工液、電荷発生層塗工液、電荷輸送層塗工液を順次、塗布・乾燥して各々３μｍの下引層、０．２μｍの電荷発生層、２２μｍの電荷輸送層を形成し、本発明の電子写真感光体を作製した。
〔下引層塗工液〕
オイルフリーアルキッド樹脂                                        １５部
（大日本インキ化学製：ベッコライトＭ６４０１）
メラミン樹脂                                                      １０部
（大日本インキ化学製：スーパーベッカミンＧ−８２１）
二酸化チタン（石原産業（株）製：タイペーク  Ｒ−６７０）          ５０部
２−ブタノン                                                      ４０部
〔電荷発生層塗工液〕
下記構造式の電荷発生材料                                            ５部
【化１３９】
0004020457.tif 000395
ポリビニルブチラール樹脂                                            ２部
（電気化学工業製，デンカブチラール  ＃５０００−Ａ）
シクロヘキサノン                                                ２００部
４−メチル−２−ペンタノン                                      １５０部
〔電荷輸送層塗工液〕
構造式（２−２Ｎ５Ｂ′）の化合物                                    ６部
構造式（３−６）の化合物                                            ３部
ポリカーボネート（帝人化成（株）製，パンライトＫ−１３００）      １０部
テトラヒドロフラン                                                ７５部
【０６８９】
比較例１４７
実施例１４５の電荷輸送層塗工液を下記組成のものにした以外は実施例１４５と同様にして比較例の電子写真感光体を作製した。
〔電荷輸送層塗工液〕
構造式（３−６）の化合物                                        ９部
ポリカーボネート（帝人化成（株）製，パンライトＫ−１３００）  １０部
テトラヒドロフラン                                            ７５部
【０６９０】
実施例１４６
アルミニウムシリンダー表面を陽極酸化処理した後封孔処理を行った。この上に、下記電荷発生層塗工液、電荷輸送層塗工液を、順次塗布・乾燥して各々０．２μｍの電荷発生層、２０μｍの電荷輸送層を形成し、本発明の電子写真感光体を作製した。
〔電荷発生層塗工液〕
Ｘ型無金属フタロシアニン                                        ３部
（大日本インキ化学社製：ファストゲンブルー８１２０Ｂ）
ポリビニルブチラール樹脂                                        １部
（積水化学工業製：エスレック  ＢＬ−Ｓ）
シクロヘキサノン                                            ２５０部
テトラヒドロフラン                                            ５０部
〔電荷輸送層塗工液〕
構造式（２−２Ｓ２２Ｂ′）の化合物                              ８部
構造式（３−５２）の化合物                                      ２部
ポリカーボネート（帝人化成（株）製：パンライトＬ−１２５０）  １０部
塩化メチレン                                                  ８０部
【０６９１】
比較例１４８
実施例１４６の電荷輸送層塗工液において構造式（３−５２）の化合物を添加しないこと以外は実施例１４６と同様にして比較例の電子写真感光体を作製した。
【０６９２】
実施例１４７
アルミニウムシリンダー上に、下記組成の下引層塗工液、下記組成の電荷発生層塗工液、下記組成の電荷輸送層塗工液を、順次塗布・乾燥して各々２μｍの下引層、０．２μｍの電荷発生層、２０μｍの電荷輸送層を形成し、本発明の電子写真感光体を作製した。
〔下引層塗工液〕
アルコール可溶性ナイロン（東レ製，アミランＣＭ−８０００）        １０部
二酸化チタン（石原産業（株）製：タイペークＣＲ−ＥＬ）            ４０部
メタノール                                                      １２０部
ｎ−ブタノール                                                    ６０部
〔電荷発生層塗工液〕
下記構造式の電荷発生材料                                            ３部
【化１４０】
0004020457.tif 000396
ポリエステル（東洋紡製，バイロン  ２００）                          １部
シクロヘキサノン                                                １５０部
シクロヘキサン                                                  １００部
〔電荷輸送層塗工液〕
構造式（２−２Ｙ２９Ｂ′）の化合物                                  ４部
構造式（３−７５）の化合物                                          ４部
ポリカーボネート樹脂                                              １０部
（三菱瓦斯化学製，ユービロン  Ｚ−３００）
塩化メチレン                                                      ５０部
１，２−ジクロロエタン                                            ３５部
【０６９３】
比較例１４９
実施例１４７の電荷輸送層塗工液を下記組成のものにした以外は実施例１４７と同様にして比較例の電子写真感光体を作製した。
〔電荷輸送層塗工液〕
構造式（３−７５）の化合物                                      ８部
ポリカーボネート樹脂                                          １０部
（三菱瓦斯化学製，ユービロン  Ｚ−３００）
塩化メチレン                                                  ５０部
１，２−ジクロロエタン                                        ３５部
【０６９４】
実施例１４８
アルミニウムシリンダー上に、下記組成の電荷発生層塗工液を塗布・乾燥し、厚さ２６μｍの単層感光層を形成し、本発明の電子写真感光体を作製した。
〔感光層塗工液〕
下記構造式の電荷発生材料                                            ３部
【化１４１】
0004020457.tif 000397
ポリカーボネート                                                  ２１部
（帝人化成（株）製，パンライトＫ−１３００）
構造式（２−２Ｎ５Ｂ′）の化合物                                  １０部
構造式（３−６）の化合物                                            ８部
テトラヒドロフラン                                              ２００部
【０６９５】
比較例１５０
アルミニウムシリンダー上に、下記組成の感光層塗工液を塗布・乾燥し、厚さ２３μｍの単層感光層を形成し、比較例の電子写真感光体を作製した。
〔感光層塗工液〕
実施例１４８と同じ電荷発生材料                                    ３部
ポリカーボネート                                                ２１部
（帝人化成（株）製，パンライトＫ−１３００）
構造式（３−６）の化合物                                        １８部
テトラヒドロフラン                                            ２００部
【０６９６】
以上の各感光体前出と同じ方法で感光体特性を測定した。
試験結果を表３３８および３３９に示す。
【０６９７】
【表３３８】
0004020457.tif 000398
【０６９８】
【表３３９】
0004020457.tif 000399
【０６９９】
実施例１４９
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（４−９）の化合物                                        ３部
ポリカーボネート（帝人化成（株）製：パンライトＫ−１３００）  １０部
テトラヒドロフラン                                            ７５部
【０７００】
比較例１５１
実施例１４９の電荷輸送層塗工液を下記組成のものにした以外は同様にして比較例の電子写真感光体を作製した。
〔電荷輸送層塗工液〕
構造式（４−９）の化合物                                        ９部
ポリカーボネート（帝人化成（株）製：パンライトＫ−１３００）  １０部
テトラヒドロフラン                                            ７５部
【０７０１】
実施例１５０
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（４−３３）の化合物                                      ２部
ポリカーボネート（帝人化成（株）製：パンライトＬ−１２５０）  １０部
塩化メチレン                                                  ８０部
【０７０２】
比較例１５２
実施例１５０の電荷輸送層塗工液において構造式（４−３３）の化合物を添加しないこと以外は同様にして比較例の電子写真感光体を作製した。
【０７０３】
実施例１５１
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（４−３５）の化合物                                      ４部
ポリカーボネート（三菱瓦斯化学製：ユービロンＺ−３００）      １０部
塩化メチレン                                                  ５０部
１，２−ジクロロエタン                                        ３５部
【０７０４】
比較例１５３
実施例１５１の電荷輸送層塗工液を下記組成のものにした以外は同様にして比較例の電子写真感光体を作製した。
〔電荷輸送層塗工液〕
構造式（４−３５）の化合物                                      ８部
ポリカーボネート（三菱瓦斯化学製：ユービロンＺ−３００）      １０部
塩化メチレン                                                  ５０部
１，２−ジクロロエタン                                        ３５部
【０７０５】
実施例１５２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（４−９）の化合物                                        ８部
テトラヒドロフラン                                          ２００部
【０７０６】
比較例１５４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（４−９）の化合物                                      １８部
テトラヒドロフラン                                          ２００部
【０７０７】
以上の各感光体を前出と同じ方法で感光体特性を測定した。
試験結果を表３４０および３４１に示す。
【０７０８】
【表３４０】
0004020457.tif 000400
【０７０９】
【表３４１】
0004020457.tif 000401
【０７１０】
実施例１５３
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（５−１１）の化合物                                      ３部
ポリカーボネート（帝人化成（株）製：パンライトＫ−１３００）  １０部
テトラヒドロフラン                                            ７５部
【０７１１】
比較例１５５
実施例１５３の電荷輸送層塗工液を下記組成のものにした以外は同様にして比較例の電子写真感光体を作製した。
〔電荷輸送層塗工液〕
構造式（５−１１）の化合物                                      ９部
ポリカーボネート（帝人化成（株）製：パンライトＫ−１３００）  １０部
テトラヒドロフラン                                            ７５部
【０７１２】
実施例１５４
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（５−２８）の化合物                                      ２部
ポリカーボネート（帝人化成（株）製：パンライトＬ−１２５０）  １０部
塩化メチレン                                                  ８０部
【０７１３】
比較例１５６
実施例１５４の電荷輸送層塗工液において構造式（５−２８）の化合物を添加しないこと以外は同様にして比較例の電子写真感光体を作製した。
【０７１４】
実施例１５５
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（５−３５）の化合物                                      ４部
ポリカーボネート（三菱瓦斯化学製：ユービロンＺ−３００）      １０部
塩化メチレン                                                  ５０部
１，２−ジクロロエタン                                        ３５部
【０７１５】
比較例１５７
実施例１５５の電荷輸送層塗工液を下記組成のものにした以外は同様にして比較例の電子写真感光体を作製した。
〔電荷輸送層塗工液〕
構造式（５−３５）の化合物                                      ８部
ポリカーボネート（三菱瓦斯化学製：ユービロンＺ−３００）      １０部
塩化メチレン                                                  ５０部
１，２−ジクロロエタン                                        ３５部
【０７１６】
実施例１５６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（５−１１）の化合物                                      ８部
テトラヒドロフラン                                          ２００部
【０７１７】
比較例１５８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（５−１１）の化合物                                    １８部
テトラヒドロフラン                                          ２００部
【０７１８】
以上の各感光体を前出と同じ方法で感光体特性を測定した。
試験結果を表３４２および３４３に示す。
【０７１９】
【表３４２】
0004020457.tif 000402
【０７２０】
【表３４３】
0004020457.tif 000403
【０７２１】
実施例１５７
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（６−２）の化合物                                        ３部
ポリカーボネート（帝人化成（株）製：パンライトＫ−１３００）  １０部
テトラヒドロフラン                                            ７５部
【０７２２】
比較例１５９
実施例１５７の電荷輸送層塗工液を下記組成のものにした以外は同様にして比較例の電子写真感光体を作製した。
〔電荷輸送層塗工液〕
構造式（６−２）の化合物                                        ９部
ポリカーボネート（帝人化成（株）製：パンライトＫ−１３００）  １０部
テトラヒドロフラン                                            ７５部
【０７２３】
実施例１５８
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（６−１２）の化合物                                      ２部
ポリカーボネート（帝人化成（株）製：パンライトＬ−１２５０）  １０部
塩化メチレン                                                  ８０部
【０７２４】
比較例１６０
実施例１５８の電荷輸送層塗工液において構造式（６−１２）の化合物を添加しないこと以外は同様にして比較例の電子写真感光体を作製した。
【０７２５】
実施例１５９
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（６−１８）の化合物                                      ４部
ポリカーボネート（三菱瓦斯化学製：ユーピロンＺ−３００）      １０部
塩化メチレン                                                  ５０部
１，２−ジクロロエタン                                        ３５部
【０７２６】
比較例１６１
実施例１５９の電荷輸送層塗工液を下記組成のものにした以外は同様にして比較例の電子写真感光体を作製した。
〔電荷輸送層塗工液〕
構造式（６−１８）の化合物                                      ８部
ポリカーボネート（三菱瓦斯化学製：ユーピロンＺ−３００）      １０部
塩化メチレン                                                  ５０部
１，２−ジクロロエタン                                        ３５部
【０７２７】
実施例１６０
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（６−２）の化合物                                        ８部
テトラヒドロフラン                                          ２００部
【０７２８】
比較例１６２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（６−２）の化合物                                      １８部
テトラヒドロフラン                                          ２００部
【０７２９】
以上の各感光体を前出と同じ方法で感光体特性を測定した。
試験結果を表３４４および３４５に示す。
【０７３０】
【表３４４】
0004020457.tif 000404
【０７３１】
【表３４５】
0004020457.tif 000405
【０７３２】
実施例１６１
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（７−４）の化合物                                        ３部
ポリカーボネート（帝人化成（株）製：パンライトＫ−１３００）  １０部
テトラヒドロフラン                                            ７５部
【０７３３】
比較例１６３
実施例１６３の電荷輸送層塗工液を下記組成のものにした以外は同様にして比較例の電子写真感光体を作製した。
〔電荷輸送層塗工液〕
構造式（７−４）の化合物                                        ９部
ポリカーボネート（帝人化成（株）製：パンライトＫ−１３００）  １０部
テトラヒドロフラン                                            ７５部
【０７３４】
実施例１６２
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（７−８）の化合物                                        ２部
ポリカーボネート（帝人化成（株）製：パンライトＫ−１２５０）  １０部
塩化メチレン                                                  ８０部
【０７３５】
比較例１６４
実施例１６２の電荷輸送層塗工液において構造式（７−８）の化合物を添加しないこと以外は同様にして比較例の電子写真感光体を作製した。
【０７３６】
実施例１６３
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（７−１７）の化合物                                      ４部
ポリカーボネート（三菱瓦斯化学製：ユーピロンＺ−３００）      １０部
塩化メチレン                                                  ５０部
１，２−ジクロロエタン                                        ３５部
【０７３７】
比較例１６５
実施例１６３の電荷輸送層塗工液を下記組成のものにした以外は同様にして比較例の電子写真感光体を作製した。
〔電荷輸送層塗工液〕
構造式（７−１７）の化合物                                      ８部
ポリカーボネート（三菱瓦斯化学製：ユーピロンＺ−３００）      １０部
塩化メチレン                                                  ５０部
１，２−ジクロロエタン                                        ３５部
【０７３８】
実施例１６４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（７−４）の化合物                                        ８部
テトラヒドロフラン                                          ２００部
【０７３９】
比較例１６６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（７−４）の化合物                                      １８部
テトラヒドロフラン                                          ２００部
【０７４０】
以上の各感光体を前出と同じ方法で感光体特性を測定した。
試験結果を表３４６および３４７に示す。
【０７４１】
【表３４６】
0004020457.tif 000406
【０７４２】
【表３４７】
0004020457.tif 000407
【０７４３】
実施例１６５
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（８−９）の化合物                                        ３部
ポリカーボネート（帝人化成（株）製：パンライトＫ−１３００）  １０部
テトラヒドロフラン                                            ７５部
【０７４４】
比較例１６７
実施例１６５の電荷輸送層塗工液を下記組成のものにした以外は同様にして比較例の電子写真感光体を作製した。
〔電荷輸送層塗工液〕
構造式（８−９）の化合物                                        ９部
ポリカーボネート（帝人化成（株）製：パンライトＫ−１３００）  １０部
テトラヒドロフラン                                            ７５部
【０７４５】
実施例１６６
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（８−１３）の化合物                                      ２部
ポリカーボネート（帝人化成（株）製：パンライトＫ−１２５０）  １０部
塩化メチレン                                                  ８０部
【０７４６】
比較例１６８
実施例１６６の電荷輸送層塗工液において構造式（８−１３）の化合物を添加しないこと以外は同様にして比較例の電子写真感光体を作製した。
【０７４７】
実施例１６７
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（８−２７）の化合物                                      ４部
ポリカーボネート（三菱瓦斯化学製：ユーピロンＺ−３００）      １０部
塩化メチレン                                                  ５０部
１，２−ジクロロエタン                                        ３５部
【０７４８】
比較例１６９
実施例１６７の電荷輸送層塗工液を下記組成のものにした以外は同様にして比較例の電子写真感光体を作製した。
〔電荷輸送層塗工液〕
構造式（８−２７）の化合物                                      ８部
ポリカーボネート（三菱瓦斯化学製：ユーピロンＺ−３００）      １０部
塩化メチレン                                                  ５０部
１，２−ジクロロエタン                                        ３５部
【０７４９】
実施例１６８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（８−９）の化合物                                        ８部
テトラヒドロフラン                                          ２００部
【０７５０】
比較例１７０
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（８−９）の化合物                                      １８部
テトラヒドロフラン                                          ２００部
【０７５１】
以上の各感光体を前出と同じ方法で感光体特性を測定した。
試験結果を表３４８および３４９に示す。
【０７５２】
【表３４８】
0004020457.tif 000408
【０７５３】
【表３４９】
0004020457.tif 000409
【０７５４】
実施例１６９
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（９−８）の化合物                                        ３部
ポリカーボネート（帝人化成（株）製：パンライトＫ−１３００）  １０部
テトラヒドロフラン                                            ７５部
【０７５５】
比較例１７１
実施例１６９の電荷輸送層塗工液を下記組成のものにした以外は同様にして比較例の電子写真感光体を作製した。
〔電荷輸送層塗工液〕
構造式（９−８）の化合物                                        ９部
ポリカーボネート（帝人化成（株）製：パンライトＫ−１３００）  １０部
テトラヒドロフラン                                            ７５部
【０７５６】
実施例１７０
実施例１４６の電荷輸送層塗工液を下記組成のものにした以外は実施例１４６と同様にして本発明の電子写真感光体を作製した。
〔電荷輸送層塗工液〕
構造式（２−２Ｓ５Ｂ′）の化合物                                ８部
構造式（９−１３）の化合物                                      ２部
ポリカーボネート（帝人化成（株）製：パンライトＫ−１２５０）  １０部
塩化メチレン                                                  ８０部
【０７５７】
比較例１７２
実施例２６の電荷輸送層塗工液において構造式（９−１３）の化合物を添加しないこと以外は同様にして比較例の電子写真感光体を作製した。
【０７５８】
実施例１７１
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（９−３２）の化合物                                      ４部
ポリカーボネート（三菱瓦斯化学製：ユーピロンＺ−３００）      １０部
塩化メチレン                                                  ５０部
１，２−ジクロロエタン                                        ３５部
【０７５９】
比較例１７３
実施例１７１の電荷輸送層塗工液を下記組成のものにした以外は同様にして比較例の電子写真感光体を作製した。
〔電荷輸送層塗工液〕
構造式（９−３２）の化合物                                      ８部
ポリカーボネート（三菱瓦斯化学製：ユーピロンＺ−３００）      １０部
塩化メチレン                                                  ５０部
１，２−ジクロロエタン                                        ３５部
【０７６０】
実施例１７２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製，パンライトＫ−１３００）  ２１部
構造式（２−２Ｎ５Ｂ′）の化合物                              １０部
構造式（９−８）の化合物                                        ８部
テトラヒドロフラン                                          ２００部
【０７６１】
比較例１７４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（９−８）の化合物                                      １８部
テトラヒドロフラン                                          ２００部
【０７６２】
以上の各感光体を前出と同じ方法で感光体特性を測定した。
試験結果を表３５０および３５１に示す。
【０７６３】
【表３５０】
0004020457.tif 000410
【０７６４】
【表３５１】
0004020457.tif 000411
【０７６５】
実施例１７３
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（１０−１）の化合物                                      ３部
【０７６６】
比較例１７５
実施例１７３の電荷輸送層塗工液を下記組成のものにした以外は同様にして比較例の電子写真感光体を作製した。
〔電荷輸送層塗工液〕
構造式（１０−１）の化合物                                      ９部
ポリカーボネート（帝人化成（株）製：パンライトＫ−１３００）  １０部
テトラヒドロフラン                                            ７５部
【０７６７】
実施例１７４
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（１０−１３）の化合物                                    ２部
ポリカーボネート（帝人化成（株）製：パンライトＬ−１２５０）  １０部
塩化メチレン                                                  ８０部
【０７６８】
比較例１７６
実施例１７４の電荷輸送層塗工液において構造式（１０−１３）の化合物を添加しないこと以外は同様にして比較例の電子写真感光体を作製した。
【０７６９】
実施例１７５
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（１０−２５）の化合物                                    ４部
ポリカーボネート（三菱瓦斯化学製：ユーピロンＺ−３００）      １０部
塩化メチレン                                                  ５０部
１，２−ジクロロエタン                                        ３５部
【０７７０】
比較例１７７
実施例１７５の電荷輸送層塗工液を下記組成のものにした以外は同様にして比較例の電子写真感光体を作製した。
〔電荷輸送層塗工液〕
構造式（１０−２５）の化合物                                    ８部
ポリカーボネート（三菱瓦斯化学製：ユーピロンＺ−３００）      １０部
塩化メチレン                                                  ５０部
１，２−ジクロロエタン                                        ３５部
【０７７１】
実施例１７６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（１０−１）の化合物                                      ８部
テトラヒドロフラン                                          ２００部
【０７７２】
比較例１７８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（１０−１）の化合物                                    １８部
テトラヒドロフラン                                          ２００部
【０７７３】
以上の各感光体を前出と同じ方法で感光体特性を測定した。
試験結果を表３５２および３５３に示す。
【０７７４】
【表３５２】
0004020457.tif 000412
【０７７５】
【表３５３】
0004020457.tif 000413
【０７７６】
実施例１７７
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（１１−２）の化合物                                      ３部
ポリカーボネート（帝人化成（株）製：パンライトＫ−１３００）  １０部
テトラヒドロフラン                                            ７５部
【０７７７】
比較例１７９
実施例１７７の電荷輸送層塗工液を下記組成のものにした以外は同様にして比較例の電子写真感光体を作製した。
〔電荷輸送層塗工液〕
構造式（１１−２）の化合物                                      ９部
ポリカーボネート（帝人化成（株）製：パンライトＫ−１３００）  １０部
テトラヒドロフラン                                            ７５部
【０７７８】
実施例１７８
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（１１−２４）の化合物                                    ２部
ポリカーボネート（帝人化成（株）製：パンライトＬ−１２５０）  １０部
塩化メチレン                                                  ８０部
【０７７９】
比較例１８０
実施例１７８の電荷輸送層塗工液において構造式（１１−２４）の化合物を添加しないこと以外は同様にして比較例の電子写真感光体を作製した。
【０７８０】
実施例１７９
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（１１−５７）の化合物                                    ４部
ポリカーボネート（三菱瓦斯化学製：ユーピロンＺ−３００）      １０部
塩化メチレン                                                  ５０部
１，２−ジクロロエタン                                        ３５部
【０７８１】
比較例１８１
実施例１７９の電荷輸送層塗工液を下記組成のものにした以外は同様にして比較例の電子写真感光体を作製した。
〔電荷輸送層塗工液〕
構造式（１１−５７）の化合物                                    ８部
ポリカーボネート（三菱瓦斯化学製：ユーピロンＺ−３００）      １０部
塩化メチレン                                                  ５０部
１，２−ジクロロエタン                                        ３５部
【０７８２】
実施例１８０
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（１１−２）の化合物                                      ８部
テトラヒドロフラン                                          ２００部
【０７８３】
比較例１８２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（１１−２）の化合物                                    １８部
テトラヒドロフラン                                          ２００部
【０７８４】
以上の各感光体を前出と同じ方法で感光体特性を測定した。
試験結果を表３５４および３５５に示す。
【０７８５】
【表３５４】
0004020457.tif 000414
【０７８６】
【表３５５】
0004020457.tif 000415
【０７８７】
実施例１８１
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（１２−６）の化合物                                      ３部
ポリカーボネート（帝人化成（株）製：パンライトＫ−１３００）  １０部
テトラヒドロフラン                                            ７５部
【０７８８】
比較例１８３
実施例１８１の電荷輸送層塗工液を下記組成のものにした以外は同様にして比較例の電子写真感光体を作製した。
〔電荷輸送層塗工液〕
構造式（１２−６）の化合物                                      ９部
ポリカーボネート（帝人化成（株）製：パンライトＫ−１３００）  １０部
テトラヒドロフラン                                            ７５部
【０７８９】
実施例１８２
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（１２−１１）の化合物                                    ２部
ポリカーボネート（帝人化成（株）製：パンライトＬ−１２５０）  １０部
塩化メチレン                                                  ８０部
【０７９０】
比較例１８４
実施例１８２の電荷輸送層塗工液において構造式（１２−１１）の化合物を添加しないこと以外は同様にして比較例の電子写真感光体を作製した。
【０７９１】
実施例１８３
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（１２−１９）の化合物                                    ４部
ポリカーボネート（三菱瓦斯化学製：ユーピロンＺ−３００）      １０部
塩化メチレン                                                  ５０部
１，２−ジクロロエタン                                        ３５部
【０７９２】
比較例１８５
実施例１８３の電荷輸送層塗工液を下記組成のものにした以外は同様にして比較例の電子写真感光体を作製した。
〔電荷輸送層塗工液〕
構造式（１２−１９）の化合物                                    ８部
ポリカーボネート（三菱瓦斯化学製：ユーピロンＺ−３００）      １０部
塩化メチレン                                                  ５０部
１，２−ジクロロエタン                                        ３５部
【０７９３】
実施例１８４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（１２−６）の化合物                                      ８部
テトラヒドロフラン                                          ２００部
【０７９４】
比較例１８６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例４と同じ電荷発生材料                                      ３部
ポリカーボネート（帝人化成（株）製：パンライトＫ−１３００）  ２１部
構造式（１２−６）の化合物                                    １８部
テトラヒドロフラン                                          ２００部
【０７９５】
以上の各感光体を前出と同じ方法で感光体特性を測定した。
試験結果を表３５６および３５７に示す。
【０７９６】
【表３５６】
0004020457.tif 000416
【０７９７】
【表３５７】
0004020457.tif 000417
【０７９８】
実施例１８５
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（１３−９）の化合物                                      ３部
ポリカーボネート（帝人化成（株）製：パンライトＫ−１３００）  １０部
テトラヒドロフラン                                            ７５部
【０７９９】
比較例１８７
実施例１８５の電荷輸送層塗工液を下記組成のものにした以外は同様にして比較例の電子写真感光体を作製した。
〔電荷輸送層塗工液〕
構造式（１３−９）の化合物                                      ９部
ポリカーボネート（帝人化成（株）製：パンライトＫ−１３００）  １０部
テトラヒドロフラン                                            ７５部
【０８００】
実施例１８６
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（１３−２１）の化合物                                    ２部
ポリカーボネート（帝人化成（株）製：パンライトＬ−１２５０）  １０部
塩化メチレン                                                  ８０部
【０８０１】
比較例１８８
実施例１８６の電荷輸送層塗工液において構造式（１３−２１）の化合物を添加しないこと以外は同様にして比較例の電子写真感光体を作製した。
【０８０２】
実施例１８７
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（１３−２９）の化合物                                    ４部
ポリカーボネート（三菱瓦斯化学製：ユーピロンＺ−３００）      １０部
塩化メチレン                                                  ５０部
１，２−ジクロロエタン                                        ３５部
【０８０３】
比較例１８９
実施例１８７の電荷輸送層塗工液を下記組成のものにした以外は同様にして比較例の電子写真感光体を作製した。
〔電荷輸送層塗工液〕
構造式（１３−２９）の化合物                                    ８部
ポリカーボネート（三菱瓦斯化学製：ユーピロンＺ−３００）      １０部
塩化メチレン                                                  ５０部
１，２−ジクロロエタン                                        ３５部
【０８０４】
実施例１８８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（１３−９）の化合物                                      ８部
テトラヒドロフラン                                          ２００部
【０８０５】
比較例４４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（１３−９）の化合物                                    １８部
テトラヒドロフラン                                          ２００部
【０８０６】
以上の各感光体を前出と同じ方法で感光体特性を測定した。
試験結果を表３５８および３５９に示す。
【０８０７】
【表３５８】
0004020457.tif 000418
【０８０８】
【表３５９】
0004020457.tif 000419
【０８０９】
実施例１８９
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（１４−２２）の化合物                                    ３部
ポリカーボネート（帝人化成（株）製：パンライトＫ−１３００）  １０部
テトラヒドロフラン                                            ７５部
【０８１０】
比較例１９１
実施例１８９の電荷輸送層塗工液を下記組成のものにした以外は同様にして比較例の電子写真感光体を作製した。
〔電荷輸送層塗工液〕
構造式（１４−２２）の化合物                                    ９部
ポリカーボネート（帝人化成（株）製：パンライトＫ−１３００）  １０部
テトラヒドロフラン                                            ７５部
【０８１１】
実施例１９０
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（１４−４１）の化合物                                    ２部
ポリカーボネート（帝人化成（株）製：パンライトＬ−１２５０）  １０部
塩化メチレン                                                  ８０部
【０８１２】
比較例１９２
実施例１９０の電荷輸送層塗工液において構造式（１４−４１）の化合物を添加しないこと以外は同様にして比較例の電子写真感光体を作製した。
【０８１３】
実施例１９１
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（１４−７８）の化合物                                    ４部
ポリカーボネート（三菱瓦斯化学製：ユーピロンＺ−３００）      １０部
塩化メチレン                                                  ５０部
１，２−ジクロロエタン                                        ３５部
【０８１４】
比較例１９３
実施例１９１の電荷輸送層塗工液を下記組成のものにした以外は同様にして比較例の電子写真感光体を作製した。
〔電荷輸送層塗工液〕
構造式（１４−７８）の化合物                                    ８部
ポリカーボネート（三菱瓦斯化学製：ユーピロンＺ−３００）      １０部
塩化メチレン                                                  ５０部
１，２−ジクロロエタン                                        ３５部
【０８１５】
実施例１９２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（１４−２２）の化合物                                    ８部
テトラヒドロフラン                                          ２００部
【０８１６】
比較例１９４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（１４−２２）の化合物                                  １８部
テトラヒドロフラン                                          ２００部
【０８１７】
以上の各感光体を前出と同じ方法で感光体特性を測定した。
試験結果を表３６０および３６１に示す。
【０８１８】
【表３６０】
0004020457.tif 000420
【０８１９】
【表３６１】
0004020457.tif 000421
【０８２０】
実施例１９３
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（１５−２）の化合物                                      ３部
ポリカーボネート（帝人化成（株）製：パンライトＫ−１３００）  １０部
テトラヒドロフラン                                            ７５部
【０８２１】
比較例１９５
実施例１９３の電荷輸送層塗工液を下記組成のものにした以外は同様にして比較例の電子写真感光体を作製した。
〔電荷輸送層塗工液〕
構造式（１５−２）の化合物                                      ９部
ポリカーボネート（帝人化成（株）製：パンライトＫ−１３００）  １０部
テトラヒドロフラン                                            ７５部
【０８２２】
実施例１９４
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（１５−１９）の化合物                                    ２部
ポリカーボネート（帝人化成（株）製：パンライトＬ−１２５０）  １０部
塩化メチレン                                                  ８０部
【０８２３】
比較例１９６
実施例１９４の電荷輸送層塗工液において構造式（１５−１９）の化合物を添加しないこと以外は同様にして比較例の電子写真感光体を作製した。
【０８２４】
実施例１９５
実施例１４７の電荷輸送層塗工液を下記組成のものにした以外は実施例１４７と同様にして本発明の電子写真感光体を作製した。
〔電荷輸送層塗工液〕
構造式（２−１Ｙ２９Ｂ′）の化合物                              ４部
構造式（１５−３８）の化合物                                    ４部
ポリカーボネート（三菱瓦斯化学製：ユーピロンＺ−３００）      １０部
塩化メチレン                                                  ５０部
１，２−ジクロロエタン                                        ３５部
【０８２５】
比較例１９７
実施例１９５の電荷輸送層塗工液を下記組成のものにした以外は同様にして比較例の電子写真感光体を作製した。
〔電荷輸送層塗工液〕
構造式（１５−３８）の化合物                                    ８部
ポリカーボネート（三菱瓦斯化学製：ユーピロンＺ−３００）      １０部
塩化メチレン                                                  ５０部
１，２−ジクロロエタン                                        ３５部
【０８２６】
実施例１９６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例４と同じ電荷発生材料                                      ３部
ポリカーボネート（帝人化成（株）製：パンライトＫ−１３００）  ２１部
構造式（２−２Ｎ５Ｂ′）の化合物                              １０部
構造式（１５−２）の化合物                                      ８部
テトラヒドロフラン                                          ２００部
【０８２７】
比較例１９８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（１５−２）の化合物                                    １８部
テトラヒドロフラン                                          ２００部
【０８２８】
以上の各感光体を前出と同じ方法で感光体特性を測定した。
試験結果を表３６２および３６３に示す。
【０８２９】
【表３６２】
0004020457.tif 000422
【０８３０】
【表３６３】
0004020457.tif 000423
【０８３１】
実施例１９７
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（１６−２）の化合物                                      ３部
ポリカーボネート（帝人化成（株）製：パンライトＫ−１３００）  １０部
テトラヒドロフラン                                            ７５部
【０８３２】
比較例１９９
実施例１９７の電荷輸送層塗工液を下記組成のものにした以外は同様にして比較例の電子写真感光体を作製した。
〔電荷発生層塗工液〕
構造式（１６−２）の化合物                                      ９部
ポリカーボネート（帝人化成（株）製：パンライトＫ−１３００）  １０部
テトラヒドロフラン                                            ７５部
【０８３３】
実施例１９８
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（１６−７）の化合物                                      ２部
ポリカーボネート（帝人化成（株）製：パンライトＬ−１２５０）  １０部
塩化メチレン                                                  ８０部
【０８３４】
比較例２００
実施例１９８の電荷輸送層塗工液において構造式（１６−７）の化合物を添加しないこと以外は同様にして比較例の電子写真感光体を作製した。
【０８３５】
実施例１９９
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（１６−１７）の化合物                                    ４部
ポリカーボネート（三菱瓦斯化学製：ユーピロンＺ−３００）      １０部
塩化メチレン                                                  ５０部
１，２−ジクロロエタン                                        ３５部
【０８３６】
比較例２０１
実施例１９９の電荷輸送層塗工液を下記組成のものにした以外は同様にして比較例の電子写真感光体を作製した。
〔電荷輸送層塗工液〕
構造式（１６−１７）の化合物                                    ８部
ポリカーボネート（三菱瓦斯化学製：ユーピロンＺ−３００）      １０部
塩化メチレン                                                  ５０部
１，２−ジクロロエタン                                        ３５部
【０８３７】
実施例２００
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（１６−２）の化合物                                      ８部
テトラヒドロフラン                                          ２００部
【０８３８】
比較例２０２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（１６−２）の化合物                                    １８部
テトラヒドロフラン                                          ２００部
【０８３９】
以上の各感光体を前出と同じ方法で感光体特性を測定した。
試験結果を表３６４および３６５に示す。
【０８４０】
【表３６４】
0004020457.tif 000424
【０８４１】
【表３６５】
0004020457.tif 000425
【０８４２】
実施例２０１
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（１７−２７）の化合物                                    ３部
ポリカーボネート（帝人化成（株）製：パンライトＫ−１３００）  １０部
テトラヒドロフラン                                            ７５部
【０８４３】
比較例２０３
実施例２０１の電荷輸送層塗工液を下記組成のものにした以外は同様にして比較例の電子写真感光体を作製した。
〔電荷輸送層塗工液〕
構造式（１７−２７）の化合物                                    ９部
ポリカーボネート（帝人化成（株）製：パンライトＫ−１３００）  １０部
テトラヒドロフラン                                            ７５部
【０８４４】
実施例２０２
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（１７−６９）の化合物                                    ２部
ポリカーボネート
（帝人化成（株）製：パンライトＬ−１２５０）                    １０部
塩化メチレン                                                  ８０部
【０８４５】
比較例２０４
実施例２０２の電荷輸送層塗工液において構造式（１７−６９）の化合物を添加しないこと以外は同様にして比較例の電子写真感光体を作製した。
【０８４６】
実施例２０３
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（１７−１３０）の化合物                                  ４部
ポリカーボネート（三菱瓦斯化学製：ユーピロンＺ−３００）      １０部
塩化メチレン                                                  ５０部
１，２−ジクロロエタン                                        ３５部
【０８４７】
比較例２０５
実施例２０３の電荷輸送層塗工液を下記組成のものにした以外は同様にして比較例の電子写真感光体を作製した。
〔電荷輸送層塗工液〕
構造式（１７−１３０）の化合物                                  ８部
ポリカーボネート（三菱瓦斯化学製：ユーピロンＺ−３００）      １０部
塩化メチレン                                                  ５０部
１，２−ジクロロエタン                                        ３５部
【０８４８】
実施例２０４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（１７−２７）の化合物                                    ８部
テトラヒドロフラン                                          ２００部
【０８４９】
比較例２０６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例２０４と同じ電荷発生材料                                  ３部
ポリカーボネート（帝人化成（株）製：パンライトＫ−１３００）  ２１部
構造式（１７−２７）の化合物                                  １８部
テトラヒドロフラン                                          ２００部
【０８５０】
以上の各感光体を前出と同じ方法で感光体特性を測定した。
試験結果を表３６６および３６７に示す。
【０８５１】
【表３６６】
0004020457.tif 000426
【０８５２】
【表３６７】
0004020457.tif 000427
【０８５３】
実施例２０５
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（１８−２１）の化合物                                    ３部
ポリカーボネート（帝人化成（株）製：パンライトＫ−１３００）  １０部
テトラヒドロフラン                                            ７５部
【０８５４】
比較例２０７
実施例２０５の電荷輸送層塗工液を下記組成のものにした以外は同様にして比較例の電子写真感光体を作製した。
〔電荷輸送層塗工液〕
構造式（１８−２１）の化合物                                    ９部
ポリカーボネート（帝人化成（株）製：パンライトＫ−１３００）  １０部
テトラヒドロフラン                                            ７５部
【０８５５】
実施例２０６
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（１８−１３３）の化合物                                  ２部
ポリカーボネート（帝人化成（株）製：パンライトＬ−１２５０）  １０部
塩化メチレン                                                  ８０部
【０８５６】
比較例２０８
実施例６２の電荷輸送層塗工液において構造式（１８−１３３）の化合物を添加しないこと以外は同様にして比較例の電子写真感光体を作製した。
【０８５７】
実施例２０７
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（１８−２６７）の化合物                                  ４部
ポリカーボネート（三菱瓦斯化学製：ユーピロンＺ−３００）      １０部
塩化メチレン                                                  ５０部
１，２−ジクロロエタン                                        ３５部
【０８５８】
比較例２０９
実施例２０７の電荷輸送層塗工液を下記組成のものにした以外は同様にして比較例の電子写真感光体を作製した。
〔電荷輸送層塗工液〕
構造式（１８−２６７）の化合物                                  ８部
ポリカーボネート（三菱瓦斯化学製：ユーピロンＺ−３００）      １０部
塩化メチレン                                                  ５０部
１，２−ジクロロエタン                                        ３５部
【０８５９】
実施例２０８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（１８−２１）の化合物                                    ８部
テトラヒドロフラン                                          ２００部
【０８６０】
比較例２１０
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（１８−２１）の化合物                                  １８部
テトラヒドロフラン                                          ２００部
【０８６１】
以上の各感光体を前出と同じ方法で感光体特性を測定した。
試験結果を表３６８および３６９に示す。
【０８６２】
【表３６８】
0004020457.tif 000428
【０８６３】
【表３６９】
0004020457.tif 000429
【０８６４】
実施例２０９
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（１９−９）の化合物                                      ３部
ポリカーボネート（帝人化成（株）製：パンライトＫ−１３００）  １０部
テトラヒドロフラン                                            ７５部
【０８６５】
比較例２１１
実施例２０９の電荷輸送層塗工液を下記組成のものにした以外は同様にして比較例の電子写真感光体を作製した。
〔電荷発生層塗工液〕
構造式（１９−９）の化合物                                      ９部
ポリカーボネート（帝人化成（株）製：パンライトＫ−１３００）  １０部
テトラヒドロフラン                                            ７５部
【０８６６】
実施例２１０
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（１９−４８）の化合物                                    ２部
ポリカーボネート（帝人化成（株）製：パンライトＬ−１２５０）  １０部
塩化メチレン                                                  ８０部
【０８６７】
比較例２１２
実施例２１０の電荷輸送層塗工液において構造式（１９−４８）の化合物を添加しないこと以外は同様にして比較例の電子写真感光体を作製した。
【０８６８】
実施例２１１
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（１９−６９）の化合物                                    ４部
ポリカーボネート（三菱瓦斯化学製：ユーピロンＺ−３００）      １０部
塩化メチレン                                                  ５０部
１，２−ジクロロエタン                                        ３５部
【０８６９】
比較例２１２
実施例２１１の電荷輸送層塗工液を下記組成のものにした以外は同様にして比較例の電子写真感光体を作製した。
〔電荷輸送層塗工液〕
構造式（１９−６９）の化合物                                    ８部
ポリカーボネート（三菱瓦斯化学製：ユーピロンＺ−３００）      １０部
塩化メチレン                                                  ５０部
１，２−ジクロロエタン                                        ３５部
【０８７０】
実施例２１２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２Ｎ５Ｂ′）の化合物                              １０部
構造式（１９−９）の化合物                                      ８部
テトラヒドロフラン                                          ２００部
【０８７１】
比較例２１４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（１９−９）の化合物                                    １８部
テトラヒドロフラン                                          ２００部
【０８７２】
以上の各感光体を前出と同じ方法で感光体特性を測定した。
試験結果を表３７０および３７１に示す。
【０８７３】
【表３７０】
0004020457.tif 000430
【０８７４】
【表３７１】
0004020457.tif 000431
【０８７５】
実施例２１３
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                ６部
構造式（２０−３）の化合物                                      ３部
ポリカーボネート（帝人化成（株）製：パンライトＫ−１３００）  １０部
テトラヒドロフラン                                            ７５部
【０８７６】
比較例２１５
実施例２１３の電荷輸送層塗工液を下記組成のものにした以外は同様にして比較例の電子写真感光体を作製した。
〔電荷輸送層塗工液〕
構造式（２０−３）の化合物                                      ９部
ポリカーボネート（帝人化成（株）製：パンライトＫ−１３００）  １０部
テトラヒドロフラン                                            ７５部
【０８７７】
実施例２１４
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                              ８部
構造式（２０−８３）の化合物                                    ２部
ポリカーボネート（帝人化成（株）製：パンライトＬ−１２５０）  １０部
塩化メチレン                                                  ８０部
【０８７８】
比較例２１６
実施例２１４の電荷輸送層塗工液において構造式（２０−８３）の化合物を添加しないこと以外は同様にして比較例の電子写真感光体を作製した。
【０８７９】
実施例２１５
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                              ４部
構造式（２０−１１９）の化合物                                  ４部
ポリカーボネート（三菱瓦斯化学製：ユーピロンＺ−３００）      １０部
塩化メチレン                                                  ５０部
１，２−ジクロロエタン                                        ３５部
【０８８０】
比較例２１７
実施例２１５の電荷輸送層塗工液を下記組成のものにした以外は同様にして比較例の電子写真感光体を作製した。
〔電荷輸送層塗工液〕
構造式（２０−１１９）の化合物                                  ８部
ポリカーボネート（三菱瓦斯化学製：ユーピロンＺ−３００）      １０部
塩化メチレン                                                  ５０部
１，２−ジクロロエタン                                        ３５部
【０８８１】
実施例２１６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２−２０Ｎ５Ｂ′）の化合物                            １０部
構造式（２０−３）の化合物                                      ８部
テトラヒドロフラン                                          ２００部
【０８８２】
比較例２１８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                  ３部
ポリカーボネート（帝人化成（株）製：パンライトＫ−１３００）  ２１部
構造式（２０−３）の化合物                                    １８部
テトラヒドロフラン                                          ２００部
【０８８３】
以上の各感光体を前出と同じ方法で感光体特性を測定した。
試験結果を表３７２および３７３に示す。
【０８８４】
【表３７２】
0004020457.tif 000432
【０８８５】
【表３７３】
0004020457.tif 000433
【０８８６】
実施例２１７
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（２１−２４）の化合物                                      ３部
ポリカーボネート〔帝人化成（株）製：パンライトＫ−１３００〕    １０部
テトラヒドロフラン                                              ７５部
【０８８７】
比較例２１９
実施例２１７の電荷輸送層塗工液を下記組成のものにした以外は同様にして比較例の電子写真感光体を作製した。
〔電荷輸送層塗工液〕
構造式（２１−２４）の化合物                                      ９部
ポリカーボネート〔帝人化成（株）製：パンライトＫ−１３００〕    １０部
テトラヒドロフラン                                              ７５部
【０８８８】
実施例２１８
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（２１−４１）の化合物                                      ２部
ポリカーボネート〔帝人化成（株）製：パンライトＬ−１２５０〕    １０部
塩化メチレン                                                    ８０部
【０８８９】
比較例２２０
実施例２１８の電荷輸送層塗工液において構造式（２１−４１）の化合物を添加しないこと以外は同様にして比較例の電子写真感光体を作製した。
【０８９０】
実施例２１９
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（２１−６０）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０８９１】
比較例２２１
実施例２１９の電荷輸送層塗工液を下記組成のものにした以外は同様にして比較例の電子写真感光体を作製した。
〔電荷輸送層塗工液〕
構造式（２１−６０）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０８９２】
実施例２２０
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製、パンライトＫ−１３００〕    ２１部
構造式（２−２Ｎ５Ｂ′）の化合物                                １０部
構造式（２１−２４）の化合物                                      ８部
テトラヒドロフラン                                            ２００部
【０８９３】
比較例２２２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製、パンライトＫ−１３００〕    ２１部
構造式（２１−２４）の化合物                                    １８部
テトラヒドロフラン                                            ２００部
【０８９４】
以上の各感光体を前出と同じ方法で感光体特性を測定した。
試験結果を表３７４および３７５に示す。
【０８９５】
【表３７４】
0004020457.tif 000434
【０８９６】
【表３７５】
0004020457.tif 000435
【０８９７】
実施例２２１
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（２２−４７）の化合物                                      ３部
ポリカーボネート〔帝人化成（株）製：パンライトＫ−１３００〕    １０部
テトラヒドロフラン                                              ８５部
【０８９８】
比較例２２３
実施例２２１の電荷輸送層塗工液を下記組成のものにした以外は同様にして比較例の電子写真感光体を作製した。
〔電荷輸送層塗工液〕
構造式（２２−４７）の化合物                                      ９部
ポリカーボネート〔帝人化成（株）製：パンライトＫ−１３００〕    １０部
テトラヒドロフラン                                              ７５部
【０８９９】
実施例２２２
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（２２−８３）の化合物                                      ２部
ポリカーボネート〔帝人化成（株）製：パンライトＬ−１２５０〕    １０部
塩化メチレン                                                    ８０部
【０９００】
比較例２２４
実施例２２２の電荷輸送層塗工液において構造式（２２−８３）の化合物を添加しないこと以外は同様にして比較例の電子写真感光体を作製した。
【０９０１】
実施例２２３
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（２２−１１３）の化合物                                    ４部
ポリカーボネート〔三菱瓦斯化学製：ユーピロンＺ−３００〕        １０部
塩化メチレン                                                    ５０部
１，２−ジクロロエタン                                          ３５部
【０９０２】
比較例２２５
実施例２２３の電荷輸送層塗工液を下記組成のものにした以外は同様にして比較例の電子写真感光体を作製した。
〔電荷輸送層塗工液〕
構造式（２２−１１３）の化合物                                    ８部
ポリカーボネート〔三菱瓦斯化学製：ユーピロンＺ−３００〕        １０部
塩化メチレン                                                    ５０部
１，２−ジクロロエタン                                          ３５部
【０９０３】
実施例２２４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２−２Ｎ５Ｂ′）の化合物                                １０部
構造式（２２−４７）の化合物                                      ８部
テトラヒドロフラン                                            ２００部
【０９０４】
比較例２２６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２２−４７）の化合物                                      ８部
テトラヒドロフラン                                            ２００部
【０９０５】
以上の各感光体を前出と同じ方法で感光体特性を測定した。
試験結果を表３７６および３７７に示す。
【０９０６】
【表３７６】
0004020457.tif 000436
【０９０７】
【表３７７】
0004020457.tif 000437
【０９０８】
実施例２２５
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（２３−１２）の化合物                                      ３部
ポリカーボネート〔帝人化成（株）製：パンライトＫ−１３００〕    １０部
テトラヒドロフラン                                              ７５部
【０９０９】
比較例２２７
実施例２２５の電荷輸送層塗工液を下記組成のものにした以外は同様にして比較例の電子写真感光体を作製した。
〔電荷輸送層塗工液〕
構造式（２３−１２）の化合物                                      ９部
ポリカーボネート〔帝人化成（株）製：パンライトＫ−１３００〕    １０部
テトラヒドロフラン                                              ７５部
【０９１０】
実施例２２６
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（２３−２４）の化合物                                      ２部
ポリカーボネート〔帝人化成（株）製：パンライトＬ−１２５０〕    １０部
塩化メチレン                                                    ８０部
【０９１１】
比較例２２８
実施例２２６の電荷輸送層塗工液において構造式（２３−２４）の化合物を添加しないこと以外は同様にして比較例の電子写真感光体を作製した。
【０９１２】
実施例２２７
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（２３−５７）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０９１３】
比較例２２９
実施例２２７の電荷輸送層塗工液を下記組成のものにした以外は同様にして比較例の電子写真感光体を作製した。
〔電荷輸送層塗工液〕
構造式（２３−５７）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０９１４】
実施例２２８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２−２Ｎ５Ｂ′）の化合物                                １０部
構造式（２３−１２）の化合物                                      ８部
テトラヒドロフラン                                            ２００部
【０９１５】
比較例２３０
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２３−１２）の化合物                                    １８部
テトラヒドロフラン                                            ２００部
【０９１６】
以上の各感光体を前出と同じ方法で感光体特性を測定した。
試験結果を表３７８および３７９に示す。
【０９１７】
【表３７８】
0004020457.tif 000438
【０９１８】
【表３７９】
0004020457.tif 000439
【０９１９】
実施例２２９
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（２４−１３）の化合物                                      ３部
ポリカーボネート〔帝人化成（株）製：パンライトＫ−１３００〕    １０部
テトラヒドロフラン                                              ７５部
【０９２０】
比較例２３１
実施例２２９の電荷輸送層塗工液を下記組成のものにした以外は同様にして比較例の電子写真感光体を作製した。
〔電荷輸送層塗工液〕
構造式（２４−１３）の化合物                                      ９部
ポリカーボネート〔帝人化成（株）製：パンライトＫ−１３００〕    １０部
テトラヒドロフラン                                              ７５部
【０９２１】
実施例２３０
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（２４−２４）の化合物                                      ２部
ポリカーボネート〔帝人化成（株）製：パンライトＬ−１２５０〕    １０部
塩化メチレン                                                    ８０部
【０９２２】
比較例２３２
実施例２３０の電荷輸送層塗工液において構造式（２４−２４）の化合物を添加しないこと以外は同様にして比較例の電子写真感光体を作製した。
【０９２３】
実施例２３１
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（２４−３８）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０９２４】
比較例２３３
実施例２３１の電荷輸送層塗工液を下記組成のものにした以外は同様にして比較例の電子写真感光体を作製した。
〔電荷輸送層塗工液〕
構造式（２４−３８）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０９２５】
実施例２３２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製、パンライトＫ−１３００〕    ２１部
構造式（２−２Ｎ５Ｂ′）の化合物                                １０部
構造式（２４−１３）の化合物                                      ８部
テトラヒドロフラン                                            ２００部
【０９２６】
比較例２３４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製、パンライトＫ−１３００〕    ２１部
構造式（２４−１３）の化合物                                    １８部
テトラヒドロフラン                                            ２００部
【０９２７】
以上の各感光体を前出と同じ方法で感光体特性を測定した。
試験結果を表３８０および３８１に示す。
【０９２８】
【表３８０】
0004020457.tif 000440
【０９２９】
【表３８１】
0004020457.tif 000441
【０９３０】
実施例２３３
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（２５−４）の化合物                                        ３部
ポリカーボネート〔帝人化成（株）製：パンライトＫ−１３００〕    １０部
テトラヒドロフラン                                              ７５部
【０９３１】
比較例２３５
実施例２３３の電荷輸送層塗工液を下記組成のものにした以外は同様にして比較例の電子写真感光体を作製した。
〔電荷輸送層塗工液〕
構造式（２５−４）の化合物                                        ９部
ポリカーボネート〔帝人化成（株）製：パンライトＫ−１３００〕    １０部
テトラヒドロフラン                                              ７５部
【０９３２】
実施例２３４
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（２５−６）の化合物                                        ２部
ポリカーボネート〔帝人化成（株）製：パンライトＬ−１２５０〕    １０部
塩化メチレン                                                    ８０部
【０９３３】
比較例２３６
実施例２３４の電荷輸送層塗工液において構造式（２５−６）の化合物を添加しないこと以外は同様にして比較例の電子写真感光体を作製した。
【０９３４】
実施例２３５
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（２５−１３）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０９３５】
比較例２３７
実施例２３５の電荷輸送層塗工液を下記組成のものにした以外は同様にして比較例の電子写真感光体を作製した。
〔電荷輸送層塗工液〕
構造式（２５−１３）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０９３６】
実施例２３６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２−２Ｎ５Ｂ′）の化合物                                １０部
構造式（２５−４）の化合物                                        ８部
テトラヒドロフラン                                            ２００部
【０９３７】
比較例２３８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２５−４）の化合物                                        ８部
テトラヒドロフラン                                            ２００部
【０９３８】
以上の各感光体を前出と同じ方法で感光体特性を測定した。
試験結果を表３８２および３８３に示す。
【０９３９】
【表３８２】
0004020457.tif 000442
【０９４０】
【表３８３】
0004020457.tif 000443
【０９４１】
実施例２３９
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（２６−４）の化合物                                        ３部
ポリカーボネート〔帝人化成（株）製：パンライトＫ−１３００〕    １０部
テトラヒドロフラン                                              ７５部
【０９４２】
比較例２４１
実施例２３９の電荷輸送層塗工液を下記組成のものにした以外は同様にして比較例の電子写真感光体を作製した。
〔電荷輸送層塗工液〕
構造式（２６−４）の化合物                                        ９部
ポリカーボネート〔帝人化成（株）製：パンライトＫ−１３００〕    １０部
テトラヒドロフラン                                              ７５部
【０９４３】
実施例２４０
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（２６−２４）の化合物                                      ２部
ポリカーボネート〔帝人化成（株）製：パンライトＬ−１２５０〕    １０部
塩化メチレン                                                    ８０部
【０９４４】
比較例２４２
実施例２４０の電荷輸送層塗工液において構造式（２６−２４）の化合物を添加しないこと以外は同様にして比較例の電子写真感光体を作製した。
【０９４５】
実施例２４１
実施例１４６の電荷輸送層塗工液を下記組成のものにした以外は実施例１４６と同様にして本発明の電子写真感光体を作製した。
〔電荷輸送層塗工液〕
構造式（２−２Ｙ２９Ｂ′）の化合物                                ４部
構造式（２６−２９）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０９４６】
比較例２４３
実施例２４１の電荷輸送層塗工液を下記組成のものにした以外は同様にして比較例の電子写真感光体を作製した。
〔電荷輸送層塗工液〕
構造式（２６−２９）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０９４７】
実施例２４２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２−２Ｎ５Ｂ′）の化合物                                １０部
構造式（２６−４）の化合物                                        ８部
テトラヒドロフラン                                            ２００部
【０９４８】
比較例２４４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２６−４）の化合物                                      １８部
テトラヒドロフラン                                            ２００部
【０９４９】
以上の各感光体を前出と同じ方法で感光体特性を測定した。
試験結果を表３８４および３８５に示す。
【０９５０】
【表３８４】
0004020457.tif 000444
【０９５１】
【表３８５】
0004020457.tif 000445
【０９５２】
実施例２４１
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（２７−４）の化合物                                        ３部
ポリカーボネート〔帝人化成（株）製：パンライトＫ−１３００〕    １０部
テトラヒドロフラン                                              ７５部
【０９５３】
比較例２４３
実施例２４１の電荷輸送層塗工液を下記組成のものにした以外同様にして比較例の電子写真感光体を作製した。
〔電荷輸送層塗工液〕
構造式（２７−４）の化合物                                        ９部
ポリカーボネート〔帝人化成（株）製：パンライトＫ−１３００〕    １０部
テトラヒドロフラン                                              ７５部
【０９５４】
実施例２４２
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（２７−２５）の化合物                                      ２部
ポリカーボネート〔帝人化成（株）製：パンライトＬ−１２５０〕    １０部
塩化メチレン                                                    ８０部
【０９５５】
比較例２４４
実施例２４２の電荷輸送層塗工液において構造式（２７−２５）の化合物を添加しないこと以外は同様にして比較例の電子写真感光体を作製した。
【０９５６】
実施例２４３
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（２７−５７）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０９５７】
比較例２４５
実施例２４３の電荷輸送層塗工液を下記組成のものにした以外は同様にして比較例の電子写真感光体を作製した。
〔電荷輸送層塗工液〕
構造式（２７−５７）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０９５８】
実施例２４４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２−２Ｎ５Ｂ′）の化合物                                １０部
構造式（２７−４）の化合物                                        ８部
テトラヒドロフラン                                            ２００部
【０９５９】
比較例２４６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製、パンライトＫ−１３００〕    ２１部
構造式（２７−４）の化合物                                      １８部
テトラヒドロフラン                                            ２００部
【０９６０】
以上の各感光体を前出と同じ方法で感光体特性を測定した。
試験結果を表３８６および３８７に示す。
【０９６１】
【表３８６】
0004020457.tif 000446
【０９６２】
【表３８７】
0004020457.tif 000447
【０９６３】
実施例２４５
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（２８−１）の化合物                                        ３部
ポリカーボネート〔帝人化成（株）製：パンライトＫ−１３００〕    １０部
テトラヒドロフラン                                              ７５部
【０９６４】
比較例２４６
実施例２４４の電荷輸送層塗工液を下記組成のものにした以外は同様にして比較例の電子写真感光体を作製した。
〔電荷輸送層塗工液〕
構造式（２８−１）の化合物                                        ９部
ポリカーボネート〔帝人化成（株）製：パンライトＫ−１３００〕    １０部
テトラヒドロフラン                                              ７５部
【０９６５】
実施例２４６
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（２８−１７）の化合物                                      ２部
ポリカーボネート〔帝人化成（株）製：パンライトＬ−１２５０〕    １０部
塩化メチレン                                                    ８０部
【０９６６】
比較例２４８
実施例２４６の電荷輸送層塗工液において構造式（２８−１７）の化合物を添加しないこと以外は同様にして比較例の電子写真感光体を作製した。
【０９６７】
実施例２４７
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（２８−３３）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０９６８】
比較例２４９
実施例２４７の電荷輸送層塗工液を下記組成のものにした以外は同様にして比較例の電子写真感光体を作製した。
〔電荷輸送層塗工液〕
構造式（２８−３３）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０９６９】
実施例２４８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２−２Ｎ５Ｂ′）の化合物                                １０部
構造式（２８−１）の化合物                                        ８部
テトラヒドロフラン                                            ２００部
【０９７０】
比較例２５０
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２８−１）の化合物                                      １８部
テトラヒドロフラン                                            ２００部
【０９７１】
以上の各感光体を前出と同じ方法で感光体特性を測定した。
試験結果を表３８８および３８９に示す。
【０９７２】
【表３８８】
0004020457.tif 000448
【０９７３】
【表３８９】
0004020457.tif 000449
【０９７４】
実施例２４９
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（２９−３）の化合物                                        ３部
ポリカーボネート〔帝人化成（株）製：パンライトＫ−１３００〕    １０部
テトラヒドロフラン                                              ７５部
【０９７５】
比較例２５１
実施例２４９の電荷輸送層塗工液を下記組成のものにした以外は同様にして比較例の電子写真感光体を作製した。
〔電荷輸送層塗工液〕
構造式（２９−３）の化合物                                        ９部
ポリカーボネート〔帝人化成（株）製：パンライトＫ−１３００〕    １０部
テトラヒドロフラン                                              ７５部
【０９７６】
実施例２５０
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（２９−１０）の化合物                                      ２部
ポリカーボネート〔帝人化成（株）製：パンライトＬ−１２５０〕    １０部
塩化メチレン                                                    ８０部
【０９７７】
比較例２５２
実施例２５０の電荷輸送層塗工液において構造式（２９−１０）の化合物を添加しないこと以外は同様にして比較例の電子写真感光体を作製した。
【０９７８】
実施例２５１
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（２９−１３）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０９７９】
比較例２５３
実施例２５１の電荷輸送層塗工液を下記組成のものにした以外は同様にして比較例の電子写真感光体を作製した。
〔電荷輸送層塗工液〕
構造式（２９−１３）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【０９８０】
実施例２５２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２−２Ｎ５Ｂ’）の化合物                                １０部
構造式（２９−３）の化合物                                        ８部
テトラヒドロフラン                                            ２００部
【０９８１】
比較例２５４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２９−３）の化合物                                      １８部
テトラヒドロフラン                                            ２００部
【０９８２】
以上の各感光体を前出と同じ方法で感光体特性を測定した。
試験結果を表３９０および３９１に示す。
【０９８３】
【表３９０】
0004020457.tif 000450
【０９８４】
【表３９１】
0004020457.tif 000451
【０９８５】
実施例２５３
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（３０−５）の化合物                                        ３部
ポリカーボネート〔帝人化成（株）製：パンライトＫ−１３００〕    １０部
テトラヒドロフラン                                              ７５部
【０９８６】
比較例２５５
実施例２５３の電荷輸送層塗工液を下記組成のものにした以外同様にして比較例の電子写真感光体を作製した。
〔電荷輸送層塗工液〕
構造式（３０−５）の化合物                                        ９部
ポリカーボネート〔帝人化成（株）製：パンライトＫ−１３００〕    １０部
テトラヒドロフラン                                              ７５部
【０９８７】
実施例２５４
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（３０−１５）の化合物                                      ２部
ポリカーボネート〔帝人化成（株）製：パンライトＬ−１２５０〕    １０部
塩化メチレン                                                    ８０部
【０９８８】
比較例２５６
実施例２５４の電荷輸送層塗工液において構造式（３０−１５）の化合物を添加しないこと以外は同様にして比較例の電子写真感光体を作製した。
【０９８９】
実施例２５５
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（３０−２２）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【０９９０】
比較例２５７
実施例２５５の電荷輸送層塗工液を下記組成のものにした以外は同様にして比較例の電子写真感光体を作製した。
〔電荷輸送層塗工液〕
構造式（３０−２２）の化合物                                      ８部
ポリカーボネート〔三菱瓦斯化学製：ユーピロンＺ−３００〕        １０部
塩化メチレンン                                                  ５０部
１，２−ジクロロエタン                                          ３５部
【０９９１】
実施例２５６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製、パンライトＫ−１３００〕    ２１部
構造式（２−２Ｎ５Ｂ′）の化合物                                １０部
構造式（３０−５）の化合物                                        ８部
テトラヒドロフラン                                            ２００部
【０９９２】
比較例２５８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製、パンライトＫ−１３００〕    ２１部
構造式（３０−５）の化合物                                      １８部
テトラヒドロフラン                                            ２００部
【０９９３】
以上の各感光体を前出と同じ方法で感光体特性を測定した。
試験結果を表３９２および３９３に示す。
【０９９４】
【表３９２】
0004020457.tif 000452
【０９９５】
【表３９３】
0004020457.tif 000453
【０９９６】
実施例２５７
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（３１−２２）の化合物                                      ３部
ポリカーボネート〔帝人化成（株）製：パンライトＫ−１３００〕    １０部
テトラヒドロフラン                                              ７５部
【０９９７】
比較例２５９
実施例２５７の電荷輸送層塗工液を下記組成のものにした以外は同様にして比較例の電子写真感光体を作製した。
〔電荷輸送層塗工液〕
構造式（３１−２２）の化合物                                      ９部
ポリカーボネート〔帝人化成（株）製：パンライトＫ−１３００〕    １０部
テトラヒドロフラン                                              ７５部
【０９９８】
実施例２５８
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（３１−４１）の化合物                                      ２部
ポリカーボネート〔帝人化成（株）製：パンライトＬ−１２５０〕    １０部
塩化メチレン                                                    ８０部
【０９９９】
比較例２６０
実施例２５８の電荷輸送層塗工液において構造式（３１−４１）の化合物を添加しないこと以外は同様にして比較例の電子写真感光体を作製した。
【１０００】
実施例２５９
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（３１−５２）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【１００１】
比較例２６１
実施例２５９の電荷輸送層塗工液を下記組成のものにした以外は同様にして比較例の電子写真感光体を作製した。
〔電荷輸送層塗工液〕
構造式（３１−５２）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【１００２】
実施例２６０
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２−２Ｎ５Ｂ′）の化合物                                １０部
構造式（３１−２２）の化合物                                      ８部
テトラヒドロフラン                                            ２００部
【１００３】
比較例２６２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（３１−２２）の化合物                                    １８部
テトラヒドロフラン                                            ２００部
【１００４】
以上の各感光体を前出と同じ方法で感光体特性を測定した。
試験結果を表３９４および３９５に示す。
【１００５】
【表３９４】
0004020457.tif 000454
【１００６】
【表３９５】
0004020457.tif 000455
【１００７】
実施例２６１
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（３２−１１）の化合物                                      ３部
ポリカーボネート〔帝人化成（株）製：パンライトＫ−１３００〕    １０部
テトラヒドロフラン                                              ７５部
【１００８】
比較例２６３
実施例２６１の電荷輸送層塗工液を下記組成のものにした以外は同様にして比較例の電子写真感光体を作製した。
〔電荷輸送層塗工液〕
構造式（３２−１１）の化合物                                      ９部
ポリカーボネート〔帝人化成（株）製：パンライトＫ−１３００〕    １０部
テトラヒドロフラン                                              ７５部
【１００９】
実施例２６２
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（３２−４０）の化合物                                      ２部
ポリカーボネート〔帝人化成（株）製：パンライトＬ−１２５０〕    １０部
塩化メチレン                                                    ８０部
【１０１０】
比較例２６４
実施例２６２の電荷輸送層塗工液において構造式（３２−４０）の化合物を添加しないこと以外は同様にして比較例の電子写真感光体を作製した。
【１０１１】
実施例２６３
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（３２−９１）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【１０１２】
比較例２６５
実施例２６３の電荷輸送層塗工液を下記組成のものにした以外は同様にして比較例の電子写真感光体を作製した。
〔電荷輸送層塗工液〕
構造式（３２−９１）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【１０１３】
実施例２６４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２−２Ｎ５Ｂ′）の化合物                                １０部
構造式（３２−１１）の化合物                                      ８部
テトラヒドロフラン                                            ２００部
【１０１４】
比較例２６６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（３２−１１）の化合物                                    １８部
テトラヒドロフラン                                            ２００部
【１０１５】
以上の各感光体を前出と同じ方法で感光体特性を測定した。
試験結果を表３９６および３９７に示す。
【１０１６】
【表３９６】
0004020457.tif 000456
【１０１７】
【表３９７】
0004020457.tif 000457
【１０１８】
実施例２６５
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（３３−３）の化合物                                        ３部
ポリカーボネート〔帝人化成（株）製：パンライトＫ−１３００〕    １０部
テトラヒドロフラン                                              ７５部
【１０１９】
比較例２６７
実施例２６５の電荷輸送層塗工液を下記組成のものにした以外は同様にして比較例の電子写真感光体を作製した。
〔電荷輸送層塗工液〕
構造式（３３−３）の化合物                                        ９部
ポリカーボネート〔帝人化成（株）製：パンライトＫ−１３００〕    １０部
テトラヒドロフラン                                              ７５部
【１０２０】
実施例２６６
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（３３−１２）の化合物                                      ２部
ポリカーボネート〔帝人化成（株）製：パンライトＬ−１２５０〕    １０部
塩化メチレン                                                    ８０部
【１０２１】
比較例２６８
実施例２６６の電荷輸送層塗工液において構造式（３３−１２）の化合物を添加しないこと以外は同様にして比較例の電子写真感光体を作製した。
【１０２２】
実施例２６７
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（３３−３３）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【１０２３】
比較例２６９
実施例２６７の電荷輸送層塗工液を下記組成のものにした以外は同様にして比較例の電子写真感光体を作製した。
〔電荷輸送層塗工液〕
構造式（３３−３３）の化合物                                      ８部
ポリカーボネート〔三菱瓦斯化学製：ユーピロンＺ−３００〕        １０部
塩化メチレンン                                                  ５０部
１，２−ジクロロエタン                                          ３５部
【１０２４】
実施例２６８
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製、パンライトＫ−１３００〕    ２１部
構造式（２−２Ｎ５Ｂ′）の化合物                                １０部
構造式（３３−３）の化合物                                        ８部
テトラヒドロフラン                                            ２００部
【１０２５】
比較例２７０
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製、パンライトＫ−１３００〕    ２１部
構造式（３３−３）の化合物                                      １８部
テトラヒドロフラン                                            ２００部
【１０２６】
以上の各感光体を前出と同じ方法で感光体特性を測定した。
試験結果を表３９８および３９９に示す。
【１０２７】
【表３９８】
0004020457.tif 000458
【１０２８】
【表３９９】
0004020457.tif 000459
【１０２９】
実施例２６９
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（３４−１４）の化合物                                      ３部
ポリカーボネート〔帝人化成（株）製：パンライトＫ−１３００〕    １０部
テトラヒドロフラン                                              ７５部
【１０３０】
比較例２７１
実施例２６９の電荷輸送層塗工液を下記組成のものにした以外は同様にして比較例の電子写真感光体を作製した。
〔電荷輸送層塗工液〕
構造式（３４−１４）の化合物                                      ９部
ポリカーボネート〔帝人化成（株）製：パンライトＫ−１３００〕    １０部
テトラヒドロフラン                                              ７５部
【１０３１】
実施例２７０
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（３４−４０）の化合物                                      ２部
ポリカーボネート〔帝人化成（株）製：パンライトＬ−１２５０〕    １０部
塩化メチレン                                                    ８０部
【１０３２】
比較例２７２
実施例２７０の電荷輸送層塗工液において構造式（３４−４０）の化合物を添加しないこと以外は同様にして比較例の電子写真感光体を作製した。
【１０３３】
実施例２７１
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（３４−５１）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【１０３４】
比較例２７３
実施例２７１の電荷輸送層塗工液を下記組成のものにした以外は同様にして比較例の電子写真感光体を作製した。
〔電荷輸送層塗工液〕
構造式（３４−５１）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【１０３５】
実施例２７２
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２−２Ｎ５Ｂ′）の化合物                                １０部
構造式（３４−１４）の化合物                                      ８部
テトラヒドロフラン                                            ２００部
【１０３６】
比較例２７４
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（３４−１４）の化合物                                    １８部
テトラヒドロフラン                                            ２００部
【１０３７】
以上の各感光体を前出と同じ方法で感光体特性を測定した。
試験結果を表４００および４０１に示す。
【１０３８】
【表４００】
0004020457.tif 000460
【１０３９】
【表４０１】
0004020457.tif 000461
【１０４０】
実施例２７３
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（３５−８）の化合物                                        ３部
ポリカーボネート〔帝人化成（株）製：パンライトＫ−１３００〕    １０部
テトラヒドロフラン                                              ７５部
【１０４１】
比較例２７５
実施例２７３の電荷輸送層塗工液を下記組成のものにした以外は同様にして比較例の電子写真感光体を作製した。
〔電荷輸送層塗工液〕
構造式（３５−８）の化合物                                        ９部
ポリカーボネート〔帝人化成（株）製：パンライトＫ−１３００〕    １０部
テトラヒドロフラン                                              ７５部
【１０４２】
実施例２７４
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（３５−１９）の化合物                                      ２部
ポリカーボネート〔帝人化成（株）製：パンライトＬ−１２５０〕    １０部
塩化メチレン                                                    ８０部
【１０４３】
比較例２７６
実施例２７４の電荷輸送層塗工液において構造式（３５−１９）の化合物を添加しないこと以外は同様にして比較例の電子写真感光体を作製した。
【１０４４】
実施例２７５
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（３５−２５）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【１０４５】
比較例２７７
実施例２７５の電荷輸送層塗工液を下記組成のものにした以外は同様にして比較例の電子写真感光体を作製した。
〔電荷輸送層塗工液〕
構造式（３５−２５）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【１０４６】
実施例２７６
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２−２Ｎ５Ｂ′）の化合物                                １０部
構造式（３５−８）の化合物                                        ８部
テトラヒドロフラン                                            ２００部
【１０４７】
比較例２７８
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（３５−８）の化合物                                      １８部
テトラヒドロフラン                                            ２００部
【１０４８】
以上の各感光体を前出と同じ方法で感光体特性を測定した。
試験結果を表４０２および４０３に示す。
【１０４９】
【表４０２】
0004020457.tif 000462
【１０５０】
【表４０３】
0004020457.tif 000463
【１０５１】
実施例２７７
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（３６−５９）の化合物                                      ３部
ポリカーボネート〔帝人化成（株）製：パンライトＫ−１３００〕    １０部
テトラヒドロフラン                                              ７５部
【１０５２】
比較例２７９
実施例２７７の電荷輸送層塗工液を下記組成のものにした以外は同様にして比較例の電子写真感光体を作製した。
〔電荷輸送層塗工液〕
構造式（３６−５９）の化合物                                      ９部
ポリカーボネート〔帝人化成（株）製：パンライトＫ−１３００〕    １０部
テトラヒドロフラン                                              ７５部
【１０５３】
実施例２７８
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（３６−１１２）の化合物                                    ２部
ポリカーボネート〔帝人化成（株）製：パンライトＬ−１２５０〕    １０部
塩化メチレン                                                    ８０部
【１０５４】
比較例２８０
実施例２７８の電荷輸送層塗工液において構造式（３６−１１２）の化合物を添加しないこと以外は同様にして比較例の電子写真感光体を作製した。
【１０５５】
実施例２７９
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（３６−２６９）の化合物                                    ４部
ポリカーボネート〔三菱瓦斯化学製：ユーピロンＺ−３００〕        １０部
塩化メチレン                                                    ５０部
１，２−ジクロロエタン                                          ３５部
【１０５６】
比較例２８１
実施例２７９の電荷輸送層塗工液を下記組成のものにした以外は同様にして比較例の電子写真感光体を作製した。
〔電荷輸送層塗工液〕
構造式（３６−２６９）の化合物                                    ８部
ポリカーボネート〔三菱瓦斯化学製：ユーピロンＺ−３００〕        １０部
塩化メチレン                                                    ５０部
１，２−ジクロロエタン                                          ３５部
【１０５７】
実施例２８０
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製、パンライトＫ−１３００〕    ２１部
構造式（２−２Ｎ５Ｂ′）の化合物                                １０部
構造式（３６−５９）の化合物                                      ８部
テトラヒドロフラン                                            ２００部
【１０５８】
比較例２８２
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製、パンライトＫ−１３００〕    ２１部
構造式（３６−５９）の化合物                                    １８部
テトラヒドロフラン                                            ２００部
【１０５９】
以上の各感光体を前出と同じ方法で感光体特性を測定した。
試験結果を表４０４および４０５に示す。
【１０６０】
【表４０４】
0004020457.tif 000464
【１０６１】
【表４０５】
0004020457.tif 000465
【１０６２】
実施例２８１
実施例１４５の電荷輸送層塗工液を下記組成のものにした以外は実施例１４５と同様にして本発明の電子写真感光体を作製した。
〔電荷輸送層塗工液〕
構造式（２−２Ｎ５Ｂ′）の化合物                                  ６部
構造式（３７−１２）の化合物                                      ３部
ポリカーボネート〔帝人化成（株）製：パンライトＫ−１３００〕    １０部
テトラヒドロフラン                                              ７５部
【１０６３】
比較例２８３
実施例２８１の電荷輸送層塗工液を下記組成のものにした以外は同様にして比較例の電子写真感光体を作製した。
〔電荷輸送層塗工液〕
構造式（３７−１２）の化合物                                      ９部
ポリカーボネート〔帝人化成（株）製：パンライトＫ−１３００〕    １０部
テトラヒドロフラン                                              ７５部
【１０６４】
実施例２８２
実施例１４６の電荷輸送層塗工液を下記組成のものにした以外は実施例１４６と同様にして本発明の電子写真感光体を作製した。
〔電荷輸送層塗工液〕
構造式（２−２Ｓ２２Ｂ′）の化合物                                ８部
構造式（３７−４２）の化合物                                      ２部
ポリカーボネート〔帝人化成（株）製：パンライトＬ−１２５０〕    １０部
塩化メチレン                                                    ８０部
【１０６５】
比較例２８４
実施例２８２の電荷輸送層塗工液において構造式（３７−４２）の化合物を添加しないこと以外は同様にして比較例の電子写真感光体を作製した。
【１０６６】
実施例２８３
実施例１４７の電荷輸送層塗工液を下記組成のものにした以外は実施例１４７と同様にして本発明の電子写真感光体を作製した。
〔電荷輸送層塗工液〕
構造式（２−２Ｙ２９Ｂ′）の化合物                                ４部
構造式（３７−５４）の化合物                                      ４部
ポリカーボネート〔三菱瓦斯化学製：ユーピロンＺ−３００〕        １０部
塩化メチレン                                                    ５０部
１，２−ジクロロエタン                                          ３５部
【１０６７】
比較例２８５
実施例２８３の電荷輸送層塗工液を下記組成のものにした以外は同様にして比較例の電子写真感光体を作製した。
〔電荷輸送層塗工液〕
構造式（３７−５４）の化合物                                      ８部
ポリカーボネート〔三菱瓦斯化学製：ユーピロンＺ−３００〕        １０部
塩化メチレン                                                    ５０部
１，２−ジクロロエタン                                          ３５部
【１０６８】
実施例２８４
アルミニウムシリンダー上に、下記組成の感光層塗工液を塗布・乾燥し、厚さ２３μｍの単層感光層を形成し本発明の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（２−２Ｎ５Ｂ′）の化合物                                １０部
構造式（３７−１２）の化合物                                      ８部
テトラヒドロフラン                                            ２００部
【１０６９】
比較例２８６
アルミニウムシリンダー上に、下記組成の感光層塗工液を塗布・乾燥し、厚さ２３μｍの単層感光層を形成し比較例の電子写真感光体を作製した。
〔感光層塗工液〕
実施例１４８と同じ電荷発生材料                                    ３部
ポリカーボネート〔帝人化成（株）製：パンライトＫ−１３００〕    ２１部
構造式（３７−１２）の化合物                                    １８部
テトラヒドロフラン                                            ２００部
【１０７０】
以上の各感光体を前出と同じ方法で感光体特性を測定した。
試験結果を表４０６および４０７に示す。
【１０７１】
【表４０６】
0004020457.tif 000466
【１０７２】
【表４０７】
0004020457.tif 000467
【１０７３】
比較例２８７
実施例１４５の電荷輸送層に用いた構造式（３−６）の化合物を下記のものに代えた以外は同様にして比較例の電子写真感光体を作製した。
【化１４２】
0004020457.tif 000468
【１０７４】
比較例２８８
実施例１４５の電荷輸送層に用いた構造式（３−７５）の化合物を下記のものに代えた以外は同様にして比較例の電子写真感光体を作製した。
【化１４３】
0004020457.tif 000469
【１０７５】
以上の各感光体を前出と同じ方法で感光体特性を測定した。
試験結果を表４０８に示す。
【１０７６】
【表４０８】
0004020457.tif 000470
【１０７７】
【発明の効果】
発明によれば、特定の二種類の化合物を組み合わせて使用することにより、高感度を失うことなく操り返し使用によっても例えば膜はがれやクラック発生などの感光層の劣化に基づく異常画像を発生しない優れた安定性を示す電子写真感光体を提供することができる。
【図面の簡単な説明】
【図１】本発明の単層感光体型の電子写真感光体の模式的断面図である。
【図２】本発明の積層感光体型の１例の電子写真感光体の模式的断面図である。
【図３】本発明の積層感光体型の他の例の電子写真感光体の模式的断面図である。
【符号の説明】
１１  導電性支持体
１５  感光層
１７  電荷発生層
１９  電荷輸送層
【図１】
0004020457.tif 000554
【図２】
0004020457.tif 000555
【図３】
0004020457.tif 000556